(57)【特許請求の範囲】
【請求項１】
Ａ．式
（Ｒ３−ｍ−ＮＨ（＋）−［（ＣＨ２）ｎ−Ｙ−Ｒ１］ｍＲ１ｐ）Ａ−
（式中、各ｍは２で、ｐは０であり、各Ｒ１はＣ６〜Ｃ２２であって、これらの基のうち、１個以下がＣ１２未満の場合には他は少なくとも１６のヒドロカルビルまたは置換ヒドロカルビル置換基であり、このＲ１基を含有する脂肪酸のヨウ素価が８０〜１３０で、シス／トランスの比率が１：１〜５０：１で、各Ｒは短鎖Ｃ１〜Ｃ６アルキルまたはヒドロキシアルキル基、ベンジルまたは（Ｒ２Ｏ）２〜４Ｈ（各Ｒ２はＣ１〜６アルキレン基である）であり、各Ｙは−Ｏ−（Ｏ）Ｃ−、−Ｃ（Ｏ）−Ｏ−、−ＮＲ−Ｃ（Ｏ）−または−Ｃ（Ｏ）−ＮＲ−であって、各Ｒ１中の炭素の合計が（ただしＹが−Ｏ−（Ｏ）Ｃ−または−ＮＲ−Ｃ（Ｏ）−であるときはプラス１）Ｃ１２〜Ｃ２２であり、各Ｒ１はヒドロカルビルまたは置換ヒドロカルビル基であり、Ａ−は柔軟剤相容陰イオンである）の柔軟剤である、２％〜８０％の水不溶性アミン布地柔軟活性剤と、
Ｂ．
（１）多価陽イオン化合物、
（２）単一長鎖陽イオン化合物、
（３）すすぎ水のｐＨを少なくとも０．５下げるための酸および
（４）これらの混合物
からなる群より選択される前記布地柔軟活性剤の陽イオン電荷密度を増大させるための少なくとも１種類の材料と、
Ｄ．０．１５〜０．６４のＣｌｏｇＰを有する、組成物の４０重量％未満の主要な溶剤と、
Ｅ．水性溶剤と
を含有する、アミン布地柔軟組成物。
【請求項２】
Ｉ．残部の水をさらに含有する、水性の安定で透明または分散液の布地柔軟組成物である、請求項１記載の組成物。
【請求項３】
Ｅ．清澄性を改善するのに十分な有効量の低分子量水溶性溶剤であって、単独で用いるときは透明な組成物を形成しないレベルの水溶性溶剤をさらに含有する、請求項１又は２記載の組成物。
【請求項４】
Ｆ．組成物の０重量％〜１５重量％の香料をさらに含有する、請求項１〜３のいずれか一項記載の組成物。
【請求項５】
Ｇ．組成物の０重量％〜２重量％の安定化剤をさらに含有する、請求項１〜４のいずれか一項記載の組成物。
【請求項６】
Ｈ．清澄性を改善する有効量の水溶性カルシウムおよび／またはマグネシウム塩をさらに含有する、請求項１〜５のいずれか一項記載の組成物。
【請求項７】
前記主要な溶剤が０．２５〜０．６２のＣｌｏｇＰを有する、請求項１記載の組成物。
【請求項８】
一つのＹが−Ｏ−（Ｏ）Ｃ−で、他のＹが−ＮＲ−Ｃ（Ｏ）−である、請求項１記載の組成物。
【請求項９】
各Ｙが−Ｏ−（Ｏ）−Ｃ−である、請求項１記載の組成物。
【請求項１０】
前記アミン布地柔軟剤が、組成物の１３重量％〜７５重量％のレベルで存在し、前記Ｒ１基がＣ１０〜Ｃ２０のアルキルまたはアルケニル基で、ＲがＣ１〜３のアルキルまたはヒドロキシアルキル基であり、Ｙが−Ｏ−（Ｏ）Ｃ−であり、Ａ−が塩化物、臭化物、硫酸塩または硝酸塩である、請求項１記載の組成物。
【請求項１１】
前記アミン布地柔軟剤が、組成物の１７重量％〜７０重量％のレベルで存在し、前記Ｒ１基がＣ１２〜Ｃ１８のアルキルまたはアルケニル基で、Ｒ１のヨウ素価が９０〜１１５で、シス／トランスの比率が２：１〜４０：１で、各Ｒがメチル、エチル、プロピルまたはヒドロキシエチルであり、Ａ−が塩化物である、請求項１０記載の組成物。
【請求項１２】
前記アミン布地柔軟剤が、組成物の１９重量％〜６５重量％のレベルで存在し、シス／トランスの比率が３：１〜３０：１で、各Ｒがメチルまたはヒドロキシエチルである、請求項１１記載の組成物。
【請求項１３】
Ｒ１が分岐鎖Ｃ１４〜Ｃ２２のアルキル基を含有する、請求項１記載の組成物。
【請求項１４】
前記主要な溶剤が、１０％〜３５％のレベルである、請求項７記載の組成物。
【請求項１５】
前記主要な溶剤が、組成物の１２重量％〜２５重量％のレベルで存在し、０．４０〜０．６０のＣｌｏｇＰを有する、請求項１４記載の組成物。
【請求項１６】
前記アミン布地柔軟活性剤の陽イオン電荷密度を増大させるための前記材料が、水のｐＨを少なくとも１下げるカルボン酸である、請求項１記載の組成物。
【請求項１７】
前記アミン布地柔軟活性剤の陽イオン電荷密度を増大させるための前記材料が、多価陽イオン化合物である、請求項１記載の組成物。
【請求項１８】
前記多価陽イオン化合物は、５００〜１，０００，０００の分子量と、少なくとも０．０１ｍｅｑ／ｇｍの電荷密度を有し、組成物の０．００１重量％〜１０重量％のレベルで存在する、請求項１７記載の組成物。
【請求項１９】
前記多価陽イオン化合物は、１，０００〜５００，０００の分子量と、０．１〜８ｍｅｑ／ｇｍの電荷密度を有し、組成物の０．０１重量％〜５重量％のレベルで存在する、請求項１８記載の組成物。
【請求項２０】
前記多価陽イオン化合物は、１，０００〜２５０，０００の分子量と、２〜６ｍｅｑ／ｇｍの電荷密度を有し、組成物の０．１重量％〜２重量％のレベルで存在する、請求項１９記載の組成物。
【請求項２１】
前記アミン布地柔軟活性剤の陽イオン電荷密度を増大させるための前記材料が、単一長鎖陽イオン化合物である、請求項１記載の組成物。
【請求項２２】
前記単一の長鎖陽イオン化合物は、組成物の２重量％〜２５重量％のレベルで存在し、
（ａ）一般式
［Ｒ４Ｎ＋（Ｒ５）３］Ａ−
（式中、Ｒ４はＣ８〜Ｃ２２のアルキルまたはアルケニル基であり、各Ｒ５はＣ１〜Ｃ６のアルキルまたはヒドロキシアルキル基、ベンジル基、水素、２〜２０個のオキシエチレン単位のポリエトキシル化鎖およびその混合物であり、Ａ−は柔軟剤相容性の陰イオンである）のモノアルキル陽イオン第４級アンモニウム化合物、
（ｂ）式
Ｒ１Ｃ（Ｏ）−Ｏ−ＣＨ２ＣＨ２Ｎ＋（Ｒ）３Ａ−
（式中、Ｒ１、ＲおよびＡ−は前記に定義した通りである）を有するモノ長鎖アルキル陽イオン第４級アンモニウム化合物、
（ｃ）エトキシル化第４級アンモニウム化合物、
（ｄ）分子中に唯一の長鎖基が存在する第４級化された柔軟活性剤に対応するモノ長鎖材料、
（ｅ）式
【化１】
0004781527.tif 000078
（式中、Ｒ７はＣ１〜Ｃ４の飽和アルキルまたはヒドロキシアルキル基であり、Ｒ１およびＡ−は上述した通りである）の置換イミダゾリニウム塩、
（ｆ）式
【化２】
0004781527.tif 000079
（式中、Ｒ４は非環式脂肪族Ｃ８〜Ｃ２２の炭化水素基であり、Ａ−は陰イオンである）のアルキルピリジニウム塩、
（ｇ）式
【化３】
0004781527.tif 000080
（式中、Ｒ１、Ｒ２およびＡ−は上述した通りである）のアルカンアミドアルキレンピリジニウム塩、および
（ｈ）これらの混合物
からなる群より選択される、請求項２１記載の組成物。
【請求項２３】
前記単一の長鎖陽イオン化合物のレベルは、組成物の３重量％〜１７重量％である、請求項２２記載の組成物。
【請求項２４】
前記低分子量水溶性溶剤は、エタノール、イソプロパノール、プロピレングリコール、１，３−プロパンジオール、炭酸プロピレンおよびこれらの混合物からなる群より選択される、請求項３記載の組成物。
【発明の詳細な説明】
【０００１】
【技術分野】
本発明は、布地を柔らかくするのに有用な濃縮された、好ましくは半透明、より好ましくは透明な、水性液体柔軟組成物に関する。特に、優れた布地柔軟性／静電気制御利益を与える織物の洗濯操作のすすぎサイクルに用いる織物の柔軟組成物に関する。
【０００２】
【背景技術】
エステルおよび／またはアミド結合布地柔軟活性剤を含有する濃縮された透明な組成物は、ここに参考文献として組み込まれる、１９９６年７月１１日出願の同時係属出願番号第０８／６７９，６９４号明細書（E.H.Wahl、T.Trinh、E.P.Gosselink、J.C.LettonおよびM.R.Sivik）「布地の柔軟化合物／組成物」に開示されている。前記出願の布地柔軟活性剤はすべて、長疎水性基として不飽和、かつ分岐鎖を含む生物分解性のエステル結合材料である。それらはまた、大部分第４級アンモニウム化合物である。
【０００３】
【発明の開示】
本発明のアミン布地柔軟組成物は、
Ａ．ＩＶ（ヨウ素価）が約０〜約１４０で、線状および／または分岐鎖炭化水素基を含む少なくとも２個のＣ６〜Ｃ２２のヒドロカルビル基を含有していて、この基のうち、１個以下がＣ１２未満で他は少なくともＣ１６である、酸により中和された水不溶性アミン布地柔軟活性剤約２％〜約８０％と、
Ｂ．前記布地柔軟活性剤の陽イオン電荷密度を増大させるための少なくとも１つの材料と、
Ｃ．任意で、第４級アンモニウム柔軟活性剤約２％〜約６０％と、
Ｄ．任意で、ＣｌｏｇＰが約０．１５〜約０．６４で、少なくともある程度非対称である主要な溶剤組成物約４０重量％未満と、
Ｅ．水性溶剤と
を含む。
【０００４】
好ましくは、本組成物は、
Ａ．
（１）式
（Ｒ３−ｍ−ＮＨ（＋）−［（ＣＨ２）ｎ−Ｙ−Ｒ１］ｍＲ１ｐ）Ａ−
（式中、各ｍおよびｐは０、１または２で、ｍとｐの合計が２であり、各Ｒ１はＣ６〜Ｃ２２、好ましくはＣ１４〜Ｃ２０、この基のうち、一方が約Ｃ１２未満のときは他方は少なくとも約１６のヒドロカルビルまたは置換ヒドロカルビル置換基、好ましくはＣ１０〜Ｃ２０のアルキルまたはアルケニル（多価不飽和アルキルを含む不飽和アルキル、「アルキレン」とも呼ばれる）、最も好ましくはＣ１２〜Ｃ１８のアルキルまたはアルケニルであり、このＲ１基を含有する脂肪酸のヨウ素価（以降「ＩＶ」と呼ぶ）が約５〜約１４０、好ましくは約８０〜約１３０、最も好ましくは約９０〜約１１５であって（本明細書において用いる「ヨウ素価」という用語は、「親」脂肪酸または「対応の」脂肪酸のヨウ素価のことを言い、Ｒ１基を含有する脂肪酸中に存在する不飽和のレベルと等しいＲ１基の不飽和レベルを定義するものである）、好ましくはシス／トランスの比率が約１：１〜約５０：１、最小が１：１、好ましくは約２：１〜約４０：１、より好ましくは約３：１〜約３０：１、さらに好ましくは約４：１〜約２０：１であり、各Ｒ１はまた、分岐鎖Ｃ１４〜Ｃ２２アルキル基、好ましくは分岐鎖Ｃ１６〜Ｃ１８基であり、各Ｒは短鎖Ｃ１〜Ｃ６、好ましくはＣ１〜Ｃ３アルキルまたはヒドロキシアルキル基、例えば、メチル（最も好ましい）、エチル、プロピル、ヒドロキシエチル等、ベンジルまたは（Ｒ２Ｏ）２〜４Ｈ（各Ｒ２はＣ１〜６アルキレン基である）であり、各Ｙは−Ｏ−（Ｏ）Ｃ−、−Ｃ（Ｏ）−Ｏ−、−ＮＲ−Ｃ（Ｏ）−または−Ｃ（Ｏ）−ＮＲ−であって、、各Ｒ１中の炭素の合計がＣ１２〜Ｃ２２（ただし、Ｙが−Ｏ−（Ｏ）Ｃ−または−ＮＲ−Ｃ（Ｏ）−であるときプラス１）、好ましくはＣ１４〜Ｃ２０であり、各Ｒ１はヒドロカルビルまたは置換ヒドロカルビル基であり（本明細書で用いる与えられたＲ１基を含有する「柔軟活性剤のパーセント」は、存在する合計のＲ１基に対する与えられたＲ１のパーセンテージに基づいた合計の活性剤のパーセンテージに基づくものである）、Ａ−は相容する陰イオン、好ましくは、塩化物、臭化物、サルフェートおよびニトレート、より好ましくは塩化物であって、以下に開示するＢ（３）酸である）の柔軟剤、
（２）式
【化６】
0004781527.tif 000002
（式中、各Ｒ２はＣ１〜６のアルキレン基、好ましくはエチレン基であり、Ｇは酸素原子または−ＮＲ−基であり、各Ｒ、Ｒ１およびＡ−は上記に定義した通りである）の柔軟剤、
（３）例えば、約２：１の分子比での、実質的に不飽和および／または分岐鎖の高級脂肪酸とジアルキレントリアミンの反応生成物であって、式
Ｒ１−Ｃ（Ｏ）−ＮＨ−Ｒ２−ＮＨ−Ｒ２−ＮＨ−Ｃ（Ｏ）−Ｒ１
（式中、各Ｒ１およびＲ２は上記に定義した通りであり、陰イオンＡ−を有する酸で後に中和されたもの）の化合物を含有する反応生成物、
（４）式
［Ｒ１−Ｃ（Ｏ）−ＮＲ−Ｒ２−ＮＲＨ−Ｒ２−ＮＲ−Ｃ（Ｏ）−Ｒ１］＋Ａ−
（式中、各Ｒ、Ｒ１、Ｒ２およびＡ−は上記に定義した通りである）の柔軟剤、
（５）実質的に不飽和および／または分岐鎖高級脂肪酸と、トリエタノールアミンの反応生成物であって、陰イオンＡ−を有する酸で後に中和されたもの、
（６）式
【化７】
0004781527.tif 000003
（式中、各Ｒ、Ｒ１、Ｒ２およびＡ−は上記に定義した通りである）の柔軟剤、および
（７）これらの混合物、
から選択される約２重量％〜約８０重量％、好ましくは約１３重量％〜約７５重量％、より好ましくは約１７重量％〜約７０重量％、さらに好ましくは約１９重量％〜約６５重量％のアミン布地柔軟活性剤が組成物、
Ｂ．
（１）多価陽イオン化合物、
（２）単一長鎖陽イオン化合物、
（３）未緩衝水のｐＨを下げるのに少なくとも十分な量の酸であって、より好ましくはすすぎ水のｐＨを、少なくとも約０．５、好ましくは少なくとも約１ｐＨ単位まで、好ましくは組成物のｐＨを約 未満に下げることのない酸、好ましくはカルボン酸および
（４）これらの混合物
からなる群より選択される前記布地柔軟活性剤の陽イオン電荷密度を増大させるための少なくとも１種類の材料、
Ｃ．任意で、第４級柔軟活性剤約２％〜約６０％、
Ｄ．任意で、
Ｉ．
ａ．ｎ−プロパノールおよび／または
ｂ．２−ブタノールおよび／または２−メチル−２−プロパノールを含むモノオール、
II．２，３−ブタンジオール、２，３−ジメチル−；１，２−ブタンジオール、２，３−ジメチル−；１，２−ブタンジオール、３，３−ジメチル−；２，３−ペンタンジオール、２−メチル−；２，３−ペンタンジオール、３−メチル−；２，３−ペンタンジオール、４−メチル−；２，３−ヘキサンジオール；３，４−ヘキサンジオール；１，２−ブタンジオール、２−エチル−；１，２−ペンタンジオール、２−メチル−；１，２−ペンタンジオール、３−メチル−；１，２−ペンタンジオール、４−メチル−；および／または１，２−ヘキサンジオールを含むヘキサンジオール異性体、
III．１，３−プロパンジオール、２−ブチルー；１，３−プロパンジオール、２，２−ジエチル−；１，３−プロパンジオール、２−（１−メチルプロピル）−；１，３−プロパンジオール、２−（２−メチルプロピル）−；１，３−プロパンジオール、２−メチル−２−プロピル−；１，２−ブタンジオール、２，３，３−トリメチル−；１，４−ブタンジオール、２−エチル−２−メチル−；１，４−ブタンジオール、２−エチル−３−メチル−；１，４−ブタンジオール、２−プロピル−；１，４−ブタンジオール、２−イソプロピル−；１，５−ペンタンジオール、２，２−ジメチル−；１，５−ペンタンジオール、２，３−ジメチル−；１，５−ペンタンジオール、２，４−ジメチル−；１，５−ペンタンジオール、３，３−ジメチル−；２，３−ペンタンジオール、２，３−ジメチル−；２，３−ペンタンジオール、２，４−ジメチル−；２，３−ペンタンジオール、３，４−ジメチル−；２，３−ペンタンジオール、４，４−ジメチル−；３，４−ペンタンジオール、２，３−ジメチル−；１，５−ペンタンジオール、２−エチル−；１，６−ヘキサンジオール、２−メチル−；１，６−ヘキサンジオール、３−メチル−；２，３−ヘキサンジオール、２−メチル−；２，３−ヘキサンジオール、３−メチル−；２，３−ヘキサンジオール、４−メチル−；２，３−ヘキサンジオール、５−メチル−；３，４−ヘキサンジオール、２−メチル−；３，４−ヘキサンジオール、３−メチル−；１，３−ヘプタンジオール；１，４−ヘプタンジオール；１，５−ヘプタンジオール；および／または１，６−ヘプタンジオールを含むヘプタンジオール異性体、
IV．１，３−プロパンジオール、２−（２−メチルブチル）−；１，３−プロパンジオール、２−（１，１−ジメチルプロピル）−  １，３−プロパンジオール、２−（１，２−ジメチルプロピル）−；１，３−プロパンジオール、２−（１−エチルプロピル）−；１，３−プロパンジオール、２−（１−メチルブチル）−；１，３−プロパンジオール、２−（２，２−ジメチルプロピル）−；１，３−プロパンジオール、２−（３−メチルブチル）−；１，３−プロパンジオール、２−ブチル−２−メチル−；１，３−プロパンジオール、２−エチル−２−イソプロピル；１，３−プロパンジオール、２−エチル−２−プロピル−；１，３−プロパンジオール、２−メチル−２−（１−メチルプロピル）−；１，３−プロパンジオール、２−メチル−２−（２−メチルプロピル）−；１，３−プロパンジオール、２−第３−ブチル−２−メチル−；１，３−ブタンジオール、２，２−ジエチル−；１，３−ブタンジオール、２−（１−メチルプロピル）−；１，３−ブタンジオール、２−ブチル−；１，３−ブタンジオール、２−エチル−２，３−ジメチル−；１，３−ブタンジオール、２−（１，１−ジメチルエチル）−；１，３−ブタンジオール、２−（２−メチルプロピル）−；１，３−ブタンジオール、２−メチル−２−イソプロピル−；１，３−ブタンジオール、２−メチル−２−プロピル；１，３−ブタンジオール、３−メチル−２−イソプロピル−；１，３−ブタンジオール、３−メチル−２−プロピル−；１，４−ブタンジオール、２，２−ジエチル−；１，４−ブタンジオール、２−メチル−２−プロピル−；１，４−ブタンジオール、２−（１−メチルプロピル）−；１，４−ブタンジオール、２−エチル−２，３−ジメチル−；１，４−ブタンジオール、２−エチル−３，３−ジメチル−；１，４−ブタンジオール、２−（１，１−ジメチルエチル）−；１，４−ブタンジオール、２−（２−メチルプロピル）−；１，４−ブタンジオール、２−メチル−３−プロピル−；１，４−ブタンジオール、３−メチル−２−イソプロピル−；１，３−ペンタンジオール、２，２，３−トリメチル−；１，３−ペンタンジオール、２，２，４−トリメチル−；１，３−ペンタンジオール、２，３，４−トリメチル−；１，３−ペンタンジオール、２，４，４−トリメチル−；１，３−ペンタンジオール、３，４，４−トリメチル−；１，４−ペンタンジオール、２，２，３−トリメチル−；１，４−ペンタンジオール、２，２，４−トリメチル−；１，４−ペンタンジオール、２，３，３−トリメチル−；１，４−ペンタンジオール、２，３，４−トリメチル−；１，４−ペンタンジオール、３，３，４−トリメチル−；１，５−ペンタンジオール、２，２，３−トリメチル−；１，５−ペンタンジオール、２，２，４−トリメチル−；１，５−ペンタンジオール、２，３，３−トリメチル−；１，５−ペンタンジオール、２，３，４−トリメチル−；２，４−ペンタンジオール、２，３，３−トリメチル−；２，４−ペンタンジオール、２，３，４−トリメチル−；１，３−ペンタンジオール、２−エチル−２−メチル−；１，３−ペンタンジオール、２−エチル−３−メチル−；１，３−ペンタンジオール、２−��チル−４−メチル−；１，３−ペンタンジオール、３−エチル−２−メチル−；１，４−ペンタンジオール、２−エチル−２−メチル−；１，４−ペンタンジオール、２−エチル−３−メチル−；１，４−ペンタンジオール、２−エチル−４−メチル−；１，４−ペンタンジオール、３−エチル−２−メチル−；１，４−ペンタンジオール、３−エチル−３−メチル−；１，５−ペンタンジオール、２−エチル−２−メチル−；１，５−ペンタンジオール、２−エチル−３−メチル−；１，５−ペンタンジオール、２−エチル−４−メチル−；１，５−ペンタンジオール、３−エチル−３−メチル−；２，４−ペンタンジオール、３−エチル−２−メチル−；１，３−ペンタンジオール、２−イソプロピル−；１，３−ペンタンジオール、２−プロピル−；１，４−ペンタンジオール、２−イソプロピル−；１，４−ペンタンジオール、２−プロピル−；１，４−ペンタンジオール、３−イソプロピル−；１，５−ペンタンジオール、２−イソプロピル−；２，４−ペンタンジオール、３−イソプロピル−；１，３−ヘキサンジオール、２，２−ジメチル−；１，３−ヘキサンジオール、２，３−ジメチル−；１，３−ヘキサンジオール、２，４−ジメチル−；１，３−ヘキサンジオール、２，５−ジメチル−；１，３−ヘキサンジオール、３，４−ジメチル−；１，３−ヘキサンジオール、３，５−ジメチル−；１，３−ヘキサンジオール、４，５−ジメチル−；１，４−ヘキサンジオール、２，２−ジメチル−；１，４−ヘキサンジオール、２，３−ジメチル−；１，４−ヘキサンジオール、２，４−ジメチル−；１，４−ヘキサンジオール、２，５−ジメチル−；１，４−ヘキサンジオール、３，３−ジメチル−；１，４−ヘキサンジオール、３，４−ジメチル−；１，４−ヘキサンジオール、３，５−ジメチル−；１，３−ヘキサンジオール、４，４−ジメチル−；１，４−ヘキサンジオール、４，５−ジメチル−；１，４−ヘキサンジオール、５，５−ジメチル−；１，５−ヘキサンジオール、２，２−ジメチル−；１，５−ヘキサンジオール、２，３−ジメチル−；１，５−ヘキサンジオール、２，４−ジメチル−；１，５−ヘキサンジオール、２，５−ジメチル−；１，５−ヘキサンジオール、３，３−ジメチル−；１，５−ヘキサンジオール、３，４−ジメチル−；１，５−ヘキサンジオール、３，５−ジメチル−；１，５−ヘキサンジオール、４，５−ジメチル−；１，６−ヘキサンジオール、２，２−ジメチル−；１，６−ヘキサンジオール、２，３−ジメチル−；１，６−ヘキサンジオール、２，４−ジメチル−；１，６−ヘキサンジオール、２，５−ジメチル−；１，６−ヘキサンジオール、３，３−ジメチル−；１，６−ヘキサンジオール、３，４−ジメチル−；２，４−ヘキサンジオール、２，３−ジメチル−；２，４−ヘキサンジオール、２，４−ジメチル−；２，４−ヘキサンジオール、２，５−ジメチル−；２，４−ヘキサンジオール、３，３−ジメチル−；２，４−ヘキサンジオール、３，４−ジメチル−；２，４−ヘキサンジオール、３，５−ジメチル−；２，４−ヘキサンジオール、４，５−ジメチル−；２，４−ヘキサンジオール、５，５−ジメチル−；２，５−ヘキサンジオール、２��３−ジメチル−；２，５−ヘキサンジオール、２，４−ジメチル−；２，５−ヘキサンジオール、２，５−ジメチル−；２，５−ヘキサンジオール、３，３−ジメチル−；２，５−ヘキサンジオール、３，４−ジメチル−；２，６−ヘキサンジオール、３，３−ジメチル−；１，３−ヘキサンジオール、２−エチル−；１，３−ヘキサンジオール、４−エチル−；１，４−ヘキサンジオール、２−エチル−；１，４−ヘキサンジオール、４−エチル−；１，５−ヘキサンジオール、２−エチル−；２，４−ヘキサンジオール、３−エチル−；２，４−ヘキサンジオール、４−エチル−；２，５−ヘキサンジオール、３−エチル−；１，３−ヘプタンジオール、２−メチル−；１，３−ヘプタンジオール、３−メチル−；１，３−ヘプタンジオール、４−メチル−；１，３−ヘプタンジオール、５−メチル−；１，３−ヘプタンジオール、６−メチル−；１，４−ヘプタンジオール、２−メチル−；１，４−ヘプタンジオール、３−メチル−；１，４−ヘプタンジオール、４−メチル−；１，４−ヘプタンジオール、５−メチル−；１，４−ヘプタンジオール、６−メチル−；１，５−ヘプタンジオール、２−メチル−；１，５−ヘプタンジオール、３−メチル−；１，５−ヘプタンジオール、４−メチル−；１，５−ヘプタンジオール、５−メチル−；１，５−ヘプタンジオール、６−メチル−；１，６−ヘプタンジオール、２−メチル−；１，６−ヘプタンジオール、３−メチル−；１，６−ヘプタンジオール、４−メチル−；１，６−ヘプタンジオール、５−メチル−；１，６−ヘプタンジオール、６−メチル−；２，４−ヘプタンジオール、２−メチル−；２，４−ヘプタンジオール、３−メチル−；２，４−ヘプタンジオール、４−メチル−；２，４−ヘプタンジオール、５−メチル−；２，４−ヘプタンジオール、６−メチル−；２，５−ヘプタンジオール、２−メチル−；２，５−ヘプタンジオール、３−メチル−；２，５−ヘプタンジオール、４−メチル−；２，５−ヘプタンジオール、５−メチル−；２，５−ヘプタンジオール、６−メチル−；２．６−ヘプタンジオール、２−メチル−；２，６−ヘプタンジオール、３−メチル−；２，６−ヘプタンジオール、４−メチル−；３，４−ヘプタンジオール、３−メチル−；３，５−ヘプタンジオール、２−メチル−；３，５−ヘプタンジオール、３−メチル−；３，５−ヘプタンジオール、４−メチル−；２，４−オクタンジオール；２，５−オクタンジオール；２，６−オクタンジオール；２，７−オクタンジオール；３，５−オクタンジオール；および／または３，６−オクタンジオール；を含むオクタンジオール異性体、
Ｖ．２，４−ペンタンジオール、２，３，３，４−テトラメチル−；２，４−ペンタンジオール、３−第３ブチル−；２，４−ヘキサンジオール、２，５，５−トリメチル−；２，４−ヘキサンジオール、３，３，４−トリメチル−；２，４−ヘキサンジオール、３，３，５−トリメチル−；２，４−ヘキサンジオール、３，５，５−トリメチル−；２，４−ヘキサンジオール、４，５，５−トリメチル−；２，５−ヘキサンジオール、３，３，４−トリメチル−；および／または２，５−ヘキサンジオール、３，３，５−トリメチル−；を含むノナンジオール異性体、
VI．１，２−プロパンジオール、３−（ｎ−ペンチルオキシ）−；１，２−プロパンジオール、３−（２−ペンチルオキシ）−；１，２−プロパンジオール、３−（３−ペンチルオキシ）−；１，２−プロパンジオール、３−（２−メチル−１−ブチルオキシ）−；１，２−プロパンジオール、３−（イソ−アミルオキシ）−；１，２−プロパンジオール、３−（３−メチル−２−ブチルオキシ）−；１，２−プロパンジオール、３−（シクロヘキシルオキシ）−；１，２−プロパンジオール、３−（１−シクロヘキセ−１−ニルオキシ）−；１，３−プロパンジオール、２−（ペンチルオキシ）−；１，３−プロパンジオール、２−（２−ペンチルオキシ）−；１，３−プロパンジオール、２−（３−ペンチルオキシ）−；１，３−プロパンジオール、２−（２−メチル−１−ブチルオキシ）−；１，３−プロパンジオール、２−（イソ−アミルオキシ）−；１，３−プロパンジオール、２−（３−メチル−２−ブチルオキシ）−；１，３−プロパンジオール、２−（シクロヘキシルオキシ）−；１，３−プロパンジオール、２−（１−シクロヘキセ−１−ニルオキシ）−；１，２−プロパンジオール、３−（ブチルオキシ）−、トリエトキシル化；１，２−プロパンジオール、３−（ブチルオキシ）−、テトラエトキシル化；１，２−プロパンジオール、３−（ブチルオキシ）−、ペンタエトキシル化；１，２−プロパンジオール、３−（ブチルオキシ）−、ヘキサエトキシル化；１，２−プロパンジオール、３−（ブチルオキシ）−、ヘプタエトキシル化；１，２−プロパンジオール、３−（ブチルオキシ）−、オクタエトキシル化；１，２−プロパンジオール、３−（ブチルオキシ）−、ノナエトキシル化；１，２−プロパンジオール、３−（ブチルオキシ）−、モノプロポキシル化；１，２−プロパンジオール、３−（ブチルオキシ）−、ジブチレンオキシル化；１，２−プロパンジオール、３−（ブチルオキシ）−、トリブチレンオキシル化；１，２−プロパンジオール、３−フェニルオキシ；１，２−プロパンジオール、３−ベンジルオキシ−；１，２−プロパンジオール、３−（２−フェニルエチルオキシ）−；１，２−プロパンジオール、３−（１−フェニル−２−プロパニルオキシ）−；１，３−プロパンジオール、２−フェニルオキシ−；１，３−プロパンジオール、２−（ｍ−クレゾイルオキシ）−；１，３−プロパンジオール、２−（ｐ−クレゾイルオキシ）−；１，３−プロパンジオール、−ベンジルオキシ−；１，３−プロパンジオール、２−（２−フェニルエチルオキシ）−；１，３−プロパンジオール、２−（１−フェニルエチルオキシ）−；ビス（２−ヒドロキシブチル）エーテル；および／またはビス（２−ヒドロキシシクロペンチル）エーテル；を含むグリセリルエーテルおよび／またはジ（ヒドロキシアルキル）エーテル、
VII．１−イソプロピル−１，２−シクロブタンジオール；３−エチル−４−メチル−１，２−シクロブタンジオール；３−プロピル−１，２−シクロブタンジオール；３−イソプロピル−１，２−シクロブタンジオール；１−エチル−１，２−シクロペンタンジオール；１，２−ジメチル−１，２−シクロペンタンジオール；１，４−ジメチル−１，２−シクロペンタンジオール；２，４，５−トリメチル−１．３−シクロペンタンジオール；３，３−ジメチル−１，２−シクロペンタンジオール；３，４−ジメチル−１，２−シクロペンタンジオール；３，５−ジメチル−１，２−シクロペンタンジオール；３−エチル−１，２−シクロペンタンジオール；４，４−ジメチル−１，２−シクロペンタンジオール；４−エチル−１，２−シクロペンタンジオール；１，１−ビス（ヒドロキシメチル）シクロヘキサン；１，２−ビス（ヒドロキシメチル）シクロヘキサン；１，２−ジメチル−１，３−シクロヘキサンジオール；１，３−ビス（ヒドロキシメチル）シクロヘキサン；１，３−ジメチル−１，３−シクロヘキサンジオール；１，６−ジメチル−１，３−シクロヘキサンジオール；１−ヒドロキシ−シクロヘキサンエタノール；１−ヒドロキシ−シクロヘキサンメタノール；１−エチル−１，３−シクロヘキサンジオール；１−メチル−１，２−シクロヘキサンジオール；２，２−ジメチル−１，３−シクロヘキサンジオール；２，３−ジメチル−１，４−シクロヘキサンジオール；２，４−ジメチル−１，３−シクロヘキサンジオール；２，５−ジメチル−１，３−シクロヘキサンジオール；２，６−ジメチル−１，４−シクロヘキサンジオール；２−エチル−１，３−シクロヘキサンジオール；２−ヒドロキシシクロヘキサンエタノール；２−ヒドロキシエチル−１−シクロヘキサノール；２−ヒドロキシメチルシクロヘキサノール；３−ヒドロキシエチル−１−シクロヘキサノール；３−ヒドロキシシクロヘキサンエタノール；３−ヒドロキシメチルシクロヘキサノール；３−メチル−１，２−シクロヘキサンジオール；４，４−ジメチル−１，３−シクロヘキサンジオール；４，５−ジメチル−１，３−シクロヘキサンジオール；４，６−ジメチル−１，３−シクロヘキサンジオール；４−エチル−１，３−シクロヘキサンジオール；４−ヒドロキシエチル−１−シクロヘキサノール；４−ヒドロキシメチルシクロヘキサノール；４−メチル−１，２−シクロヘキサンジオール；５，５−ジメチル−１，３−シクロヘキサンジオール；５−エチル−１，３−シクロヘキサンジオール；１，２−シクロヘプタンジオール；２−メチル−１，３−シクロヘプタンジオール；２−メチル−１，４−シクロヘプタンジオール；４−メチル−１，３−シクロヘプタンジオール；５−メチル−１，３−シクロヘプタンジオール；５−メチル−１，４−シクロヘプタンジオール；６−メチル−１，４−シクロヘプタンジオール；１，３−シクロオクタンジオール；１，４−シクロオクタンジオール；１，５−シクロオクタンジオール；１，２−シクロヘキサンジオール、ジエトキシレート；１，２−シクロヘキサンジオール、トリエトキシレート；１，２−シクロヘキサンジオール、テトラエトキシレート；１，２−シクロヘキサンジオール、ペンタエトキシレート；１，２−シクロヘキサンジオール、ヘキサエトキシレート；１，２−シクロヘキサンジオール、ヘプタエトキシレート；１，２−シクロヘキサンジオール、オクタエトキシレート；１，２−シクロヘキサンジオール、ノナエトキシレート；１，２−シクロヘキサンジオール、モノプロポキシレート；１，２−シクロヘキサンジオール、モノブチレンオキシレート；１，２−シクロヘキサンジオール、ジブチレンオキシレート；および／または１，２−シクロヘキサンジオール、トリブチレンオキシレート；を含む飽和ジオールおよびその誘導体（ａ）と、
１，２−シクロブタンジオール、１−エテニル−２−エチル−；３−シクロブテン−１，２−ジオール、１，２，３，４−テトラメチル−；３−シクロブテン−１，２−ジオール、３，４−ジエチル−；３−シクロブテン−１，２−ジオール、３−（１，１−ジメチルエチル）−；３−シクロブテン−１，２−ジオール、３−ブチル−；１，２−シクロペンタンジオール、１，２−ジメチル−４−メチレン−；１，２−シクロペンタンジオール、１−エチル−３−メチレン；１，２−シクロペンタンジオール、４−（１−プロペニル）；３−シクロペンテン−１，２−ジオール、１−エチル−３−メチル；１，２−シクロヘキサンジオール、１−エテニル−；１，２−シクロヘキサンジオール、１−メチル−３−メチレン−；１，２−シクロヘキサンジオール、１−メチル−４−メチレン−；１，２−シクロヘキサンジオール、３−エテニル−；１，２−シクロヘキサンジオール、４−エテニル−；３−シクロヘキセン−１，２−ジオール、２，６−ジメチル−；３−シクロヘキセン−１，２−ジオール、６，６−ジメチル−；４−シクロヘキセン−１，２−ジオール、３，６−ジメチル−；４−シクロヘキセン−１，２−ジオール、４，５−ジメチル−；３−シクロオクテン−１，２−ジオール；４−シクロオクテン−１，２−ジオール；および／または５−シクロオクテン−１，２−ジオール；を含む不飽和脂環式ジオール（ｂ）とを含む飽和および不飽和脂環式ジオールおよびその誘導体、
VIII．
１．１，２−プロパンジオール（Ｃ３）２（Ｍｅ−Ｅ１〜４）；１，２−プロパンジオール（Ｃ３）ＰＯ４；１，２−プロパンジオール、２−メチル−（Ｃ４）（Ｍｅ−Ｅ４〜１０）；１，２−プロパンジオール、２−メチル−（Ｃ４）２（Ｍｅ−Ｅ１）；１，２−プロパンジオール、２−メチル−（Ｃ４）ＰＯ３；１，２−プロパンジオール、２−メチル−（Ｃ４）ＢＯ１；１，３−プロパンジオール（Ｃ３）２（Ｍｅ−Ｅ６〜８）；１，３−プロパンジオール（Ｃ３）ＰＯ５〜６；１，３−プロパンジオール、２，２−ジエチル−（Ｃ７）Ｅ１〜７；１，３−プロパンジオール、２，２−ジエチル−（Ｃ７）ＰＯ１；１，３−プロパンジオール、２，２−ジエチル−（Ｃ７）ｎ−ＢＯ１〜２；１，３−プロパンジオール、２，２−ジメチル−（Ｃ５）２（Ｍｅ−Ｅ１〜２）；１，３−プロパンジオール、２，２−ジメチル−（Ｃ５）ＰＯ３〜４；１，３−プロパンジオール、２−（１−メチルプロピル）−（Ｃ７）Ｅ１〜７；１，３−プロパンジオール、２−（１−メチルプロピル）−（Ｃ７）ＰＯ１；１，３−プロパンジオール、２−（１−メチルプロピル）−（Ｃ７）ｎ−ＢＯ１〜２；１，３−プロパンジオール、２−（２−メチルプロピル）−（Ｃ７）Ｅ１〜７；１，３−プロパンジオール、２−（２−メチルプロピル）−（Ｃ７）ＰＯ１；１，３−プロパンジオール、２−（２−メチルプロピル）−（Ｃ７）ｎ−ＢＯ１〜２；１，３−プロパンジオール、２−エチル−（Ｃ５）（Ｍｅ  Ｅ６〜１０）；１，３−プロパンジオール、２−エチル−（Ｃ５）２（Ｍｅ  Ｅ１）；１，３−プロパンジオール、２−エチル−（Ｃ５）ＰＯ３；１，３−プロパンジオール、２−エチル−２−メチル−（Ｃ６）（Ｍｅ  Ｅ１〜６）；１，３−プロパンジオール、２−エチル−２−メチル−（Ｃ６）ＰＯ２；１，３−プロパンジオール、２−エチル−２−メチル−（Ｃ６）ＢＯ１；１，３−プロパンジオール、２−イソプロピル−（Ｃ６）（Ｍｅ  Ｅ１〜６）；１，３−プロパンジオール、２−イソプロピル−（Ｃ６）ＰＯ２；１，３−プロパンジオール、２−イソプロピル−（Ｃ６）ＢＯ１；１，３−プロパンジオール、２−メチル−（Ｃ４）２（Ｍｅ  Ｅ２〜５）；１，３−プロパンジオール、２−メチル−（Ｃ４）ＰＯ４〜５；１，３−プロパンジオール、２−メチル−（Ｃ４）ＢＯ２；１，３−プロパンジオール、２−メチル−２−イソプロピル−（Ｃ７）Ｅ２〜９；１，３−プロパンジオール、２−メチル−２−イソプロピル−（Ｃ７）ＰＯ１；１，３−プロパンジオール、２−メチル−２−イソプロピル−（Ｃ７）ｎ−ＢＯ１〜３；１，３−プロパンジオール、２−メチル−２−プロピル−（Ｃ７）Ｅ１〜７；１，３−プロパンジオール、２−メチル−２−プロピル−（Ｃ７）ＰＯ１；１，３−プロパンジオール、２−メチル−２−プロピル−（Ｃ７）ｎ−ＢＯ１〜２；１，３−プロパンジオール、２−プロピル−（Ｃ６）（Ｍｅ  Ｅ１〜４）；１，３−プロパンジオール、２−プロピル−（Ｃ６）ＰＯ２；１，３−プロパンジオール、２−プロピル−（Ｃ６）ＢＯ１；
２．１，２−ブタンジオール（Ｃ４）（Ｍｅ  Ｅ２〜８）；１，２−ブタンジオール）（Ｃ４）ＰＯ２〜３；１，２−ブタンジオール）（Ｃ４）ＢＯ１；１，２−ブタンジオール、２，３−ジメチル−（Ｃ６）Ｅ１〜６；１，２−ブタンジオール、２，３−ジメチル−（Ｃ６）ｎ−ＢＯ１〜２；１，２−ブタンジオール、２−エチル−（Ｃ６）Ｅ１〜３；１，２−ブタンジオール、２−エチル−（Ｃ６）ｎ−ＢＯ１；１，２−ブタンジオール、２−メチル（Ｃ５）（Ｍｅ  Ｅ１〜２）；１，２−ブタンジオール、２−メチル−（Ｃ５）ＰＯ１；１，２−ブタンジオール、３，３−ジメチル−（Ｃ６）Ｅ１〜６；１，２−ブタンジオール、３，３−ジメチル−（Ｃ６）ｎ−ＢＯ１〜２；１，２−ブタンジオール、３−エチル−（Ｃ５）（Ｍｅ  Ｅ１〜２）；１，２−ブタンジオール、３−メチル−（Ｃ５）ＰＯ１；１，３−ブタンジオール（Ｃ４）２（Ｍｅ  Ｅ３〜６）；１，３−ブタンジオール（Ｃ４）ＰＯ５；１，３−ブタンジオール（Ｃ４）ＢＯ２；１，３−ブタンジオール、２，２，３−トリメチル−（Ｃ７）（Ｍｅ  Ｅ１〜３）；１，３−ブタンジオール、２，２，３−トリメチル−（Ｃ７）ＰＯ１〜２；１，３−ブタンジオール、２，２−ジメチル−（Ｃ６）（Ｍｅ  Ｅ３〜８）；１，３−ブタンジオール、２，２−ジメチル−（Ｃ６）ＰＯ３；１，３−ブタンジオール、２，３−ジメチル−（Ｃ６）（Ｍｅ  Ｅ３〜８）；１，３−ブタンジオール、２，３−ジメチル−（Ｃ６）ＰＯ３；１，３−ブタンジオール、２−エチル−（Ｃ６）（Ｍｅ  Ｅ１〜６）；１，３−ブタンジオール、２−エチル−（Ｃ６）ＰＯ２〜３；１，３−ブタンジオール、２−エチル−（Ｃ６）ＢＯ１；１，３−ブタンジオール、２−エチル−２−メチル−（Ｃ７）（Ｍｅ  Ｅ１）；１，３−ブタンジオール、２−エチル−２−メチル−（Ｃ７）ＰＯ１；１，３−ブタンジオール、２−エチル−２−メチル−（Ｃ７）ｎ−ＢＯ２〜４；１，３−ブタンジオール、２−エチル−３−メチル−（Ｃ７）（Ｍｅ  Ｅ１）；１，３−ブタンジオール、２−エチル−３−メチル−（Ｃ７）ＰＯ１；１，３−ブタンジオール、２−エチル−３−メチル−（Ｃ７）ｎ−ＢＯ２〜４；１，３−ブタンジオール、２−イソプロピル−（Ｃ７）（Ｍｅ  Ｅ１）；１，３−ブタンジオール、２−イソプロピル−（Ｃ７）ＰＯ１；１，３−ブタンジオール、２−イソプロピル−（Ｃ７）ｎ−ＢＯ２〜４；１，３−ブタンジオール、２−メチル−（Ｃ５）２（Ｍｅ  Ｅ１〜３）；１，３−ブタンジオール、２−メチル−（Ｃ５）ＰＯ４；１，３−ブタンジオール、２−プロピル−（Ｃ７）Ｅ２〜９；１，３−ブタンジオール、２−プロピル−（Ｃ７）ＰＯ１；１，３−ブタンジオール、２−プロピル−（Ｃ７）ｎ−ＢＯ１〜３；１，３−ブタンジオール、３−メチル−（Ｃ５）２（Ｍｅ  Ｅ１〜３）；１，３−ブタンジオール、３−メチル−（Ｃ５）ＰＯ４；１，４−ブタンジオール（Ｃ４）２（Ｍｅ  Ｅ２〜４）；１，４−ブタンジオール（Ｃ４）ＰＯ４〜５；１，４−ブタンジオール（Ｃ４）ＢＯ２；１，４−ブタンジオール、２，２，３−トリメチル−（Ｃ７）Ｅ２〜９；１，４−ブタンジオール、２，２，３−トリメチル−（Ｃ７）ＰＯ１；１，４−ブタンジオール、２，２，��−トリメチル−（Ｃ７）ｎ−ＢＯ１〜３；１，４−ブタンジオール、２，２−ジメチル−（Ｃ６）（Ｍｅ  Ｅ１〜６）；１，４−ブタンジオール、２，２−ジメチル−（Ｃ６）ＰＯ２；１，４−ブタンジオール、２，２−ジメチル−（Ｃ６）ＢＯ１；１，４−ブタンジオール、２，３−ジメチル−（Ｃ６）（Ｍｅ  Ｅ１〜６）；１，４−ブタンジオール、２，３−ジメチル−（Ｃ６）ＰＯ２；１，４−ブタンジオール、２，３−ジメチル−（Ｃ６）ＢＯ１；１，４−ブタンジオール、２−エチル−（Ｃ６）（Ｍｅ  Ｅ１〜４）；１，４−ブタンジオール、２−エチル−（Ｃ６）ＰＯ２；１，４−ブタンジオール、２−エチル−（Ｃ６）ＢＯ１；１，４−ブタンジオール、２−エチル−２−メチル−（Ｃ７）Ｅ１〜７；１，４−ブタンジオール、２−エチル−２−メチル−（Ｃ７）ＰＯ１；１，４−ブタンジオール、２−エチル−２−メチル−（Ｃ７）ｎ−ＢＯ１〜２；１，４−ブタンジオール、２−エチル−３−メチル−（Ｃ７）Ｅ１〜７；１，４−ブタンジオール、２−エチル−３−メチル−（Ｃ７）ＰＯ１；１，４−ブタンジオール、２−エチル−３−メチル−（Ｃ７）ｎ−ＢＯ１；１，４−ブタンジオール、２−イソプロピル−（Ｃ７）Ｅ１〜７；１，４−ブタンジオール、２−イソプロピル−（Ｃ７）ＰＯ１；１，４−ブタンジオール、２−イソプロピル−（Ｃ７）ｎ−ＢＯ１〜２；１，４−ブタンジオール、２−メチル−（Ｃ５）（Ｍｅ  Ｅ６〜１０）；１，４−ブタンジオール、２−メチル−（Ｃ５）２（Ｍｅ  Ｅ１）；１，４−ブタンジオール、２−メチル−（Ｃ５）ＰＯ３；１，４−ブタンジオール、２−メチル−（Ｃ５）ＢＯ１；１，４−ブタンジオール、２−プロピル−（Ｃ７）Ｅ１〜５；１，４−ブタンジオール、２−プロピル−（Ｃ７）ｎ−ＢＯ１〜２；１，４−ブタンジオール、３−エチル−１−メチル−（Ｃ７）Ｅ２〜９；１，４−ブタンジオール、３−エチル−１−メチル−（Ｃ７）ＰＯ１；１，４−ブタンジオール、３−エチル−１−メチル−（Ｃ７）ｎ−ＢＯ１〜３；２，３−ブタンジオール（Ｃ４）（Ｍｅ  Ｅ６〜１０）；２，３−ブタンジオール（Ｃ４）２（Ｍｅ  Ｅ１）；２，３−ブタンジオール（Ｃ４）ＰＯ３〜４；２，３−ブタンジオール（Ｃ４）ＢＯ１；２，３−ブタンジオール、２，３−ジメチル−（Ｃ６）Ｅ３〜９；２，３−ブタンジオール、２，３−ジメチル−（Ｃ６）ＰＯ１；２，３−ブタンジオール、２，３−ジメチル−（Ｃ６）ｎ−ＢＯ１〜３；２，３−ブタンジオール、２−メチル−（Ｃ５）（Ｍｅ  Ｅ１〜５）；２，３−ブタンジオール、２−メチル−（Ｃ５）ＰＯ２；２，３−ブタンジオール、２−メチル−（Ｃ５）ＢＯ１；
３．１，２−ペンタンジオール（Ｃ５）Ｅ３〜１０；１，２−ペンタンジオール（Ｃ５）ＰＯ１；１，２−ペンタンジオール（Ｃ５）ｎ−ＢＯ２〜３；１，２−ペンタンジオール、２−メチル（Ｃ６）Ｅ１〜３；１，２−ペンタンジオール、２−メチル（Ｃ６）ｎ−ＢＯ１；１，２−ペンタンジオール、２−メチル（Ｃ６）ＢＯ１；１，２−ペンタンジオール、３−メチル（Ｃ６）Ｅ１〜３；１，２−ペンタンジオール、３−メチル（Ｃ６）ｎ−ＢＯ１；１，２−ペンタンジオール、４−メチル（Ｃ６）Ｅ１〜３；１，２−ペンタンジオール、４−メチル（Ｃ６）ｎ−ＢＯ１；１，３−ペンタンジオール（Ｃ５）２（Ｍｅ−Ｅ１〜２）；１，３−ペンタンジオール（Ｃ５）ＰＯ３〜４；１，３−ペンタンジオール、２，２−ジメチル−（Ｃ７）（Ｍｅ−Ｅ１）；１，３−ペンタンジオール、２，２−ジメチル−（Ｃ７）ＰＯ１；１，３−ペンタンジオール、２，２−ジメチル−（Ｃ７）ｎ−ＢＯ２〜４；１，３−ペンタンジオール、２，３−ジメチル−（Ｃ７）（Ｍｅ−Ｅ１）；１，３−ペンタンジオール、２，３−ジメチル−（Ｃ７）ＰＯ１；１，３−ペンタンジオール、２，３−ジメチル−（Ｃ７）ｎ−ＢＯ２〜４；１，３−ペンタンジオール、２，４−ジメチル−（Ｃ７）（Ｍｅ−Ｅ１）；１，３−ペンタンジオール、２，４−ジメチル−（Ｃ７）ＰＯ１；１，３−ペンタンジオール、２，４−ジメチル−（Ｃ７）ｎ−ＢＯ２〜４；１，３−ペンタンジオール、２−エチル−（Ｃ７）Ｅ２〜９；１，３−ペンタンジオール、２−エチル−（Ｃ７）ＰＯ１；１，３−ペンタンジオール、２−エチル−（Ｃ７）ｎ−ＢＯ１〜３；１，３−ペンタンジオール、２−メチル−（Ｃ６）２（Ｍｅ−Ｅ１〜６）；１，３−ペンタンジオール、２−メチル−（Ｃ６）ＰＯ２〜３；１，３−ペンタンジオール、２−メチル−（Ｃ６）ＢＯ１；１，３−ペンタンジオール、３，４−ジメチル−（Ｃ７）（Ｍｅ−Ｅ１）；１，３−ペンタンジオール、３，４−ジメチル−（Ｃ７）ＰＯ１；１，３−ペンタンジオール、３，４−ジメチル−（Ｃ７）ｎ−ＢＯ２〜４；１，３−ペンタンジオール、３−メチル−（Ｃ６）（Ｍｅ−Ｅ１〜６）；１，３−ペンタンジオール、３−メチル−（Ｃ６）ＰＯ２〜３；１，３−ペンタンジオール、３−メチル−（Ｃ６）ＢＯ１；１，３−ペンタンジオール、４，４−ジメチル−（Ｃ７）（Ｍｅ−Ｅ１）；１，３−ペンタンジオール、４，４−ジメチル−（Ｃ７）ＰＯ１；１，３−ペンタンジオール、４，４−ジメチル−（Ｃ７）ｎ−ＢＯ２〜４；１，３−ペンタンジオール、４−メチル−（Ｃ６）（Ｍｅ−Ｅ１〜６）；１，３−ペンタンジオール、４−メチル−（Ｃ６）ＰＯ２〜３；１，３−ペンタンジオール、４−メチル−（Ｃ６）ＢＯ１；１，４−ペンタンジオール、（Ｃ５）２（Ｍｅ−Ｅ１〜２）；１，４−ペンタンジオール（Ｃ５）ＰＯ３〜４；１，４−ペンタンジオール、２，２−ジメチル−（Ｃ７）（Ｍｅ−Ｅ１）；１，４−ペンタンジオール、２，２−ジメチル−（Ｃ７）ＰＯ１；１，４−ペンタンジオール、２，２−ジメチル−（Ｃ７）ｎ−ＢＯ２〜４；１，４−ペンタンジオール、２，３−ジメチル−（Ｃ７）（Ｍｅ−Ｅ１）；１，４−ペンタンジオール、２，３−ジメチル−（Ｃ７）ＰＯ１；１，４−ペンタンジオール、２，３−ジメチル−（Ｃ７）ｎ−ＢＯ２〜４；１，４−ペンタンジオール、２，４−ジメチル−（Ｃ７）（Ｍｅ−Ｅ１）；１，４−ペンタンジオール、２，４−ジメチル−（Ｃ７）ＰＯ１；１，４−ペンタンジオール、２，４−ジメチル−（Ｃ７）ｎ−ＢＯ２〜４；１，４−ペンタンジオール、２−メチル−（Ｃ６）（Ｍｅ−Ｅ１〜６）；１，４−ペンタンジオール、２−メチル−（Ｃ６）ＰＯ２〜３；１，４−ペンタンジオール、２−メチル−（Ｃ６）ＢＯ１；１，４−ペンタンジオール、３，３−ジメチル−（Ｃ７）（Ｍｅ−Ｅ１）；１，４−ペンタンジオール、３，３−ジメチル−（Ｃ７）ＰＯ１；１，４−ペンタンジオール、３，３−ジメチル−（Ｃ７）ｎ−ＢＯ２〜４；１，４−ペンタンジオール、３，４−ジメチル−（Ｃ７）（Ｍｅ−Ｅ１）；１，４−ペンタンジオール、３，４−ジメチル−（Ｃ７）ＰＯ１；１，４−ペンタンジオール、３，４−ジメチル−（Ｃ７）ｎ−ＢＯ２〜４；１，４−ペンタンジオール、３−メチル−（Ｃ６）２（Ｍｅ−Ｅ１〜６）；１，４−ペンタンジオール、３−メチル−（Ｃ６）ＰＯ２〜３；１，４−ペンタンジオール、３−メチル−（Ｃ６）ＢＯ１；１，４−ペンタンジオール、４−メチル−（Ｃ６）２（Ｍｅ−Ｅ１〜６）；１，４−ペンタンジオール、４−メチル−（Ｃ６）ＰＯ２〜３；１，４−ペンタンジオール、４−メチル−（Ｃ６）ＢＯ１；１，５−ペンタンジオール、（Ｃ５）（Ｍｅ−Ｅ４〜１０）；１，５−ペンタンジオール（Ｃ５）２（Ｍｅ−Ｅ１）；１，５−ペンタンジオール（Ｃ５）ＰＯ３；１，５−ペンタンジオール、２，２−ジメチル−（Ｃ７）Ｅ１〜７；１，５−ペンタンジオール、２，２−ジメチル−（Ｃ７）ＰＯ１；１，５−ペンタンジオール、２，２−ジメチル−（Ｃ７）ｎ−ＢＯ１〜２；１，５−ペンタンジオール、２，３−ジメチル−（Ｃ７）Ｅ１〜７；１，５−ペンタンジオール、２，３−ジメチル−（Ｃ７）ＰＯ１；１，５−ペンタンジオール、２，３−ジメチル−（Ｃ７）ｎ−ＢＯ１〜２；１，５−ペンタンジオール、２，４−ジメチル−（Ｃ７）Ｅ１〜７；１，５−ペンタンジオール、２，４−ジメチル−（Ｃ７）ＰＯ１；１，５−ペンタンジオール、２，４−ジメチル−（Ｃ７）ｎ−ＢＯ１〜２；１，５−ペンタンジオール、２−エチル−（Ｃ７）Ｅ１〜５；１，５−ペンタンジオール、２−エチル−（Ｃ７）ｎ−ＢＯ１〜２；１，５−ペンタンジオール、２−メチル−（Ｃ６）（Ｍｅ−Ｅ１〜４）；１，５−ペンタンジオール、２−メチル−（Ｃ６）ＰＯ２；１，５−ペンタンジオール、３，３−ジメチル−（Ｃ７）Ｅ１〜７；１，５−ペンタンジオール、３，３−ジメチル−（Ｃ７）ＰＯ１；１，５−ペンタンジオール、３，３−ジメチル−（Ｃ７）ｎ−ＢＯ１〜２；１，５−ペンタンジオール、３−メチル−（Ｃ６）（Ｍｅ−Ｅ１〜４）；１，５−ペンタンジオール、３−メチル−（Ｃ６）ＰＯ２；２，３−ペンタンジオール、（Ｃ５）（Ｍｅ−Ｅ１〜３）；２，３−ペンタンジオール（Ｃ５）ＰＯ２；２，３−ペンタンジオール、２−メチル−（Ｃ６）Ｅ１〜７；２，３−ペンタンジオール、２−メチル−（Ｃ６）ＰＯ１；２，３−ペンタンジオール、２−メチル−（Ｃ６）ｎ−ＢＯ１〜２；２，３−ペンタンジオール、３−メチル−（Ｃ６）Ｅ１〜７；２，３−ペンタンジオール、３−メチル−（Ｃ６）ＰＯ１；２，３−ペンタンジオール、３−メチル−（Ｃ６）ｎ−ＢＯ１〜２；２，３−ペンタンジオール、４−メチル−（Ｃ６）Ｅ１〜７；２，３−ペンタンジオール、４−メチル−（Ｃ６）ＰＯ１；２，３−ペンタンジオール、４−メチル−（Ｃ６）ｎ−ＢＯ１〜２；２，４−ペンタンジオール、（Ｃ５）２（Ｍｅ−Ｅ１〜４）；２，４−ペンタンジオール（Ｃ５）ＰＯ４；２，４−ペンタンジオール、２，３−ジメチル−（Ｃ７）（Ｍｅ−Ｅ１〜４）；２，４−ペンタンジオール、２，３−ジメチル−（Ｃ７）ＰＯ２；２，４−ペンタンジオール、２，４−ジメチル−（Ｃ７）（Ｍｅ−Ｅ１〜４）；２，４−ペンタンジオール、２，４−ジメチル−（Ｃ７）ＰＯ２；２，４−ペンタンジオール、２−メチル−（Ｃ７）（Ｍｅ−Ｅ５〜１０）；２，４−ペンタンジオール、２−メチル−（Ｃ７）ＰＯ３；２，４−ペンタンジオール、３，３−ジメチル−（Ｃ７）（Ｍｅ−Ｅ１〜４）；２，４−ペンタンジオール、３，３−ジメチル−（Ｃ７）ＰＯ２；２，４−ペンタンジオール、３−メチル−（Ｃ６）（Ｍｅ−Ｅ５〜１０）；２，４−ペンタンジオール、３−メチル−（Ｃ６）ＰＯ３；
４．１，３−ヘキサンジオール（Ｃ６）（Ｍｅ−Ｅ１〜５）；１，３−ヘキサンジオール（Ｃ６）ＰＯ２；１，３−ヘキサンジオール（Ｃ６）ＢＯ１；１，３−ヘキサンジオール、２−メチル−（Ｃ７）Ｅ２〜９；１，３−ヘキサンジオール、２−メチル−（Ｃ７）ＰＯ１；１，３−ヘキサンジオール、２−メチル−（Ｃ７）ｎ−ＢＯ１〜３；１，３−ヘキサンジオール、２−メチル−（Ｃ７）ＢＯ１；１，３−ヘキサンジオール、３−メチル−（Ｃ７）Ｅ２〜９；１，３−ヘキサンジオール、３−メチル−（Ｃ７）ＰＯ１；１，３−ヘキサンジオール、３−メチル−（Ｃ７）ｎ−ＢＯ１〜３；１，３−ヘキサンジオール、４−メチル−（Ｃ７）Ｅ２〜９；１，３−ヘキサンジオール、４−メチル−（Ｃ７）ＰＯ１；１，３−ヘキサンジオール、４−メチル−（Ｃ７）ｎ−ＢＯ１〜３；１，３−ヘキサンジオール、５−メチル−（Ｃ７）Ｅ２〜９；１，３−ヘキサンジオール、５−メチル−（Ｃ７）ＰＯ１；１，３−ヘキサンジオール、５−メチル−（Ｃ７）ｎ−ＢＯ１〜３；１，４−ヘキサンジオール（Ｃ６）（Ｍｅ−Ｅ１〜５）；１，４−ヘキサンジオール（Ｃ６）ＰＯ２；１，４−ヘキサンジオール（Ｃ６）ＢＯ１；１，４−ヘキサンジオール、２−メチル−（Ｃ７）Ｅ２〜９；１，４−ヘキサンジオール、２−メチル−（Ｃ７）ＰＯ１；１，４−ヘキサンジオール、２−メチル−（Ｃ７）ｎ−ＢＯ１〜３；１，４−ヘキサンジオール、３−メチル−（Ｃ７）Ｅ２〜９；１，４−ヘキサンジオール、３−メチル−（Ｃ７）ＰＯ１；１，４−ヘキサンジオール、３−メチル−（Ｃ７）ｎ−ＢＯ１〜３；１，４−ヘキサンジオール、４−メチル−（Ｃ７）Ｅ２〜９；１，４−ヘキサンジオール、４−メチル−（Ｃ７）ＰＯ１；１，４−ヘキサンジオール、４−メチル−（Ｃ７）ｎ−ＢＯ１〜３；１，４−ヘキサンジオール、５−メチル−（Ｃ７）Ｅ２〜９；１，４−ヘキサンジオール、５−メチル−（Ｃ７）ＰＯ１；１，４−ヘキサンジオール、５−メチル−（Ｃ７）ｎ−ＢＯ１〜３；１，５−ヘキサンジオール（Ｃ６）（Ｍｅ−Ｅ１〜５）；１，５−ヘキサンジオール（Ｃ６）ＰＯ２；１，５−ヘキサンジオール（Ｃ６）ＢＯ１；１，５−ヘキサンジオール、２−メチル−（Ｃ７）Ｅ２〜９；１，５−ヘキサンジオール、２−メチル−（Ｃ７）ＰＯ１；１，５−ヘキサンジオール、２−メチル−（Ｃ７）ｎ−ＢＯ１〜３；１，５−ヘキサンジオール、３−メチル−（Ｃ７）Ｅ２〜９；１，５−ヘキサンジオール、３−メチル−（Ｃ７）ＰＯ１；１，５−ヘキサンジオール、３−メチル−（Ｃ７）ｎ−ＢＯ１〜３；１，５−ヘキサンジオール、４−メチル−（Ｃ７）Ｅ２〜９；１，５−ヘキサンジオール、４−メチル−（Ｃ７）ＰＯ１；１，５−ヘキサンジオール、４−メチル−（Ｃ７）ｎ−ＢＯ１〜３；１，５−ヘキサンジオール、５−メチル−（Ｃ７）Ｅ２〜９；１，５−ヘキサンジオール、５−メチル−（Ｃ７）ＰＯ１；１，５−ヘキサンジオール、５−メチル−（Ｃ７）ｎ−ＢＯ１〜３；１，６−ヘキサンジオール（Ｃ６）（Ｍｅ−Ｅ１〜２）；１，６−ヘキサンジオール（Ｃ６）ＰＯ１〜２；１，６−ヘキサンジオール（Ｃ６）ｎ−ＢＯ４；１，６−ヘキサンジオール、２−メチル−（Ｃ７）Ｅ１〜５；１，６−ヘキサンジオール、２−メチル−（Ｃ７）ｎ−ＢＯ１〜２；１，６−ヘキサンジオール、３−メチル−（Ｃ７）Ｅ１〜５；１，６−ヘキサンジオール、３−メチル−（Ｃ７）ｎ−ＢＯ１〜２；２，３−ヘキサンジオール（Ｃ６）Ｅ１〜５；２，３−ヘキサンジオール（Ｃ６）ｎ−ＢＯ１；２，３−ヘキサンジオール（Ｃ６）ＢＯ１；２，４−ヘキサンジオール（Ｃ６）（Ｍｅ−Ｅ３〜８）；２，４−ヘキサンジオール（Ｃ６）ＰＯ３；２，４−ヘキサンジオール、２−メチル−（Ｃ７）（Ｍｅ−Ｅ１〜２）；２，４−ヘキサンジオール２−メチル−（Ｃ７）ＰＯ１〜２；２，４−ヘキサンジオール、３−メチル−（Ｃ７）（Ｍｅ−Ｅ１〜２）；２，４−ヘキサンジオール３−メチル−（Ｃ７）ＰＯ１〜２；２，４−ヘキサンジオール、４−メチル−（Ｃ７）（Ｍｅ−Ｅ１〜２）；２，４−ヘキサンジオール４−メチル−（Ｃ７）ＰＯ１〜２；２，４−ヘキサンジオール、５−メチル−（Ｃ７）（Ｍｅ−Ｅ１〜２）；２，４−ヘキサンジオール５−メチル−（Ｃ７）ＰＯ１〜２；２，５−ヘキサンジオール（Ｃ６）（Ｍｅ−Ｅ３〜８）；２，５−ヘキサンジオール（Ｃ６）ＰＯ３；２，５−ヘキサンジオール、２−メチル−（Ｃ７）（Ｍｅ−Ｅ１〜２）；２，５−ヘキサンジオール２−メチル（Ｃ７）ＰＯ１〜２；２，５−ヘキサンジオール、３−メチル−（Ｃ７）（Ｍｅ−Ｅ１〜２）；２，５−ヘキサンジオール３−メチル−（Ｃ７）ＰＯ１〜２；３，４−ヘキサンジオール（Ｃ６）ＥＯ１〜５；３，４−ヘキサンジオール（Ｃ６）ｎ−ＢＯ１；３，４−ヘキサンジオール（Ｃ６）ＢＯ１；
５．１，３−ヘプタンジオール（Ｃ７）Ｅ１〜７；１，３−ヘプタンジオール（Ｃ７）ＰＯ１；１，３−ヘプタンジオール（Ｃ７）ｎ−ＢＯ１〜２；１，４−ヘプタンジオール（Ｃ７）Ｅ１〜７；１，４−ヘプタンジオール（Ｃ７）ＰＯ１；１，４−ヘプタンジオール（Ｃ７）ｎ−ＢＯ１〜２；１，５−ヘプタンジオール（Ｃ７）Ｅ１〜７；１，５−ヘプタンジオール（Ｃ７）ＰＯ１；１，５−ヘプタンジオール（Ｃ７）ｎ−ＢＯ１〜２；１，６−ヘプタンジオール（Ｃ７）Ｅ１〜７；１，６−ヘプタンジオール（Ｃ７）ＰＯ１；１，６−ヘプタンジオール（Ｃ７）ｎ−ＢＯ１〜２；１，７−ヘプタンジオール（Ｃ７）Ｅ１〜７；１，７−ヘプタンジオール（Ｃ７）ｎ−ＢＯ１〜２；２，４−ヘプタンジオール（Ｃ７）Ｅ３〜１０；２，４−ヘプタンジオール（Ｃ７）（Ｍｅ−Ｅ１）；２，４−ヘプタンジオール（Ｃ７）ＰＯ１；２，４−ヘプタンジオール（Ｃ７）ｎ−ＢＯ３；２，５−ヘプタンジオール（Ｃ７）Ｅ３〜１０；２，５−ヘプタンジオール（Ｃ７）（Ｍｅ−Ｅ１）；２，５−ヘプタンジオール（Ｃ７）ＰＯ１；２，５−ヘプタンジオール（Ｃ７）ｎ−ＢＯ３；２，６−ヘプタンジオール（Ｃ７）Ｅ３〜１０；２，６−ヘプタンジオール（Ｃ７）（Ｍｅ−Ｅ１）；２，６−ヘプタンジオール（Ｃ７）ＰＯ１；２，６−ヘプタンジオール（Ｃ７）ｎ−ＢＯ３；３，５−ヘプタンジオール（Ｃ７）Ｅ３〜１０；３，５−ヘプタンジオール（Ｃ７）（Ｍｅ−Ｅ１）；３，５−ヘプタンジオール（Ｃ７）ＰＯ１；３，５−ヘプタンジオール（Ｃ７）ｎ−ＢＯ３；
６．１，３−ブタンジオール、３−メチル−２−イソプロピル−（Ｃ８）ＰＯ１；２，４−ペンタンジオール、２，３，３−トリメチル−（Ｃ８）ＰＯ１；１，３−ブタンジオール、２，２−ジメチル−（Ｃ８）Ｅ２〜５；２，４−ヘキサンジオール、２，３−ジメチル−（Ｃ８）Ｅ２〜５；２，４−ヘキサンジオール、２，４−ジメチル−（Ｃ８）Ｅ２〜５；２，４−ヘキサンジオール、２，５−ジメチル−（Ｃ８）Ｅ２〜５；２，４−ヘキサンジオール、３，３−ジメチル−（Ｃ８）Ｅ２〜５；２，４−ヘキサンジオール、３，４−ジメチル−（Ｃ８）Ｅ２〜５；２，４−ヘキサンジオール、３，５−ジメチル−（Ｃ８）Ｅ２〜５；２，４−ヘキサンジオール、４，５−ジメチル−（Ｃ８）Ｅ２〜５；２，４−ヘキサンジオール、５，５−ジメチル−（Ｃ８）Ｅ２〜５；２，５−ヘキサンジオール、２，３−ジメチル−（Ｃ８）Ｅ２〜５；２，５−ヘキサンジオール、２，４−ジメチル−（Ｃ８）Ｅ２〜５；２，５−ヘキサンジオール、２，５−ジメチル−（Ｃ８）Ｅ２〜５；２，５−ヘキサンジオール、３，３−ジメチル−（Ｃ８）Ｅ２〜５；２，５−ヘキサンジオール、３，４−ジメチル−（Ｃ８）Ｅ２〜５；３，５−ヘプタンジオール、３−メチル−（Ｃ８）Ｅ２〜５；１，３−ブタンジオール、２，２−ジエチル−（Ｃ８）ｎ−ＢＯ１〜２；２，４−ヘキサンジオール、２，３−ジメチル−（Ｃ８）ｎ−ＢＯ１〜２；２，４−ヘキサンジオール、２，４−ジメチル−（Ｃ８）ｎ−ＢＯ１〜２；２，４−ヘキサンジオール、２，５−ジメチル−（Ｃ８）ｎ−ＢＯ１〜２；２，４−ヘキサンジオール、３，３−ジメチル−（Ｃ８）ｎ−ＢＯ１〜２；２，４−ヘキサンジオール、３，４−ジメチル−（Ｃ８）ｎ−ＢＯ１〜２；２，４−ヘキサンジオール、３，５−ジメチル−（Ｃ８）ｎ−ＢＯ１〜２；２，４−ヘキサンジオール、４，５−ジメチル−（Ｃ８）ｎ−ＢＯ１〜２；２，４−ヘキサンジオール、５，５−ジメチル−（Ｃ８）ｎ−ＢＯ１〜２；２，５−ヘキサンジオール、２，３−ジメチル−（Ｃ８）ｎ−ＢＯ１〜２；２，５−ヘキサンジオール、２，４−ジメチル−（Ｃ８）ｎ−ＢＯ１〜２；２，５−ヘキサンジオール、２，５−ジメチル−（Ｃ８）ｎ−ＢＯ１〜２；２，５−ヘキサンジオール、３，３−ジメチル−（Ｃ８）ｎ−ＢＯ１〜２；２，５−ヘキサンジオール、３，４−ジメチル−（Ｃ８）ｎ−ＢＯ１〜２；３，５−ヘプタンジオール、３−メチル−（Ｃ８）ｎ−ＢＯ１〜２；１，３−プロパンジオール、２−（１，２−ジメチルプロピル）−（Ｃ８）ｎ−ＢＯ１〜２；１，３−ブタンジオール、２−エチル−２，３−ジメチル−（Ｃ８）ｎ−ＢＯ１；１，３−ブタンジオール、２−メチル−２−イソプロピル−（Ｃ８）ｎ−ＢＯ１；１，４−ブタンジオール、３−メチル−２−イソプロピル−（Ｃ８）ｎ−ＢＯ１；１，３−ペンタンジオール、２，２，３−トリメチル−（Ｃ８）ｎ−ＢＯ１；１，３−ペンタンジオール、２，２，４−トリメチル−（Ｃ８）ｎ−ＢＯ１；１，３−ペンタンジオール、２，４，４−トリメチル−（Ｃ８）ｎ−ＢＯ１；１，３−ペンタンジオール、３，４，４−トリメチル−（Ｃ８）ｎ−ＢＯ１；１，４−ペンタンジオール、２，３，３−トリメチル−（Ｃ８）ｎ−ＢＯ１；１，４−ペンタンジオール、２，２，４−トリメチル−（Ｃ８）ｎ−ＢＯ１；１，４−ペンタンジオール、２，２，３トリメチル−（Ｃ８）ｎ−ＢＯ１；１，４−ペンタンジオール、２，３，４−トリメチル−（Ｃ８）ｎ−ＢＯ１；１，４−ペンタンジオール、３，３，４−トリメチル−（Ｃ８）ｎ−ＢＯ１；２，４−ペンタンジオール、２，３，４−トリメチル−（Ｃ８）ｎ−ＢＯ１；２，４−ヘキサンジオール、４−エチル−（Ｃ８）ｎ−ＢＯ１；２，４−ヘプタンジオール、２−メチル−（Ｃ８）ｎ−ＢＯ１；２，４−ヘプタンジオール、３−メチル−（Ｃ８）ｎ−ＢＯ１；２，４−ヘプタンジオール、４−メチル−（Ｃ８）ｎ−ＢＯ１；２，４−ヘプタンジオール、５−メチル−（Ｃ８）ｎ−ＢＯ１；２，４−ヘプタンジオール、６−メチル−（Ｃ８）ｎ−ＢＯ１；２，５−ヘプタンジオール、２−メチル−（Ｃ８）ｎ−ＢＯ１；２，５−ヘプタンジオール、３−メチル−（Ｃ８）ｎ−ＢＯ１；２，５−ヘプタンジオール、４−メチル−（Ｃ８）ｎ−ＢＯ１；２，５−ヘプタンジオール、５−メチル−（Ｃ８）ｎ−ＢＯ１；２，５−ヘプタンジオール、６−メチル−（Ｃ８）ｎ−ＢＯ１；２，６−ヘプタンジオール、２−メチル−（Ｃ８）ｎ−ＢＯ１；２，６−ヘプタンジオール、３−メチル−（Ｃ８）ｎ−ＢＯ１；２，６−ヘプタンジオール、４−メチル−（Ｃ８）ｎ−ＢＯ１；３，５−ヘプタンジオール、２−メチル−（Ｃ８）ｎ−ＢＯ１；１，３−プロパンジオール、２−（１，２−ジメチルプロピル）−（Ｃ８）Ｅ１〜３；１，３−ブタンジオール、２−エチル−２，３−ジメチル−（Ｃ８）Ｅ１〜３；１，３−ブタンジオール、２−エチル−２−イソプロピル−（Ｃ８）Ｅ１〜３；１，４−ブタンジオール、３−メチル−２−イソプロピル−（Ｃ８）Ｅ１〜３；１，３−ペンタンジオール、２，２，３−トリメチル−（Ｃ８）Ｅ１〜３；１，３−ペンタンジオール、２，２，４−トリメチル−（Ｃ８）Ｅ１〜３；１，３−ペンタンジオール、３，４，４−トリメチル−（Ｃ８）Ｅ１〜３；１，４−ペンタンジオール、２，２，３−トリメチル−（Ｃ８）Ｅ１〜３；１，４−ペンタンジオール、２，２，４−トリメチル−（Ｃ８）Ｅ１〜３；１，４−ペンタンジオール、２，３，３−トリメチル−（Ｃ８）Ｅ１〜３；１，４−ペンタンジオール、２，３，４−トリメチル−（Ｃ８）Ｅ１〜３；１，４−ペンタンジオール、３，３，４−トリメチル−（Ｃ８）Ｅ１〜３；２，４−ペンタンジオール、２，３，４−トリメチル−（Ｃ８）Ｅ１〜３；２，４−ヘキサンジオール、４−エチル−（Ｃ８）Ｅ１〜３；２，４−ヘプタンジオール、２−メチル−（Ｃ８）Ｅ１〜３；２，４−ヘプタンジオール、３−メチル−（Ｃ８）Ｅ１〜３；２，４−ヘプタンジオール、４−メチル−（Ｃ８）Ｅ１〜３；２，４−ヘプタンジオール、５−メチル−（Ｃ８）Ｅ１〜３；２，４−ヘプタンジオール、６−メチル−（Ｃ８）Ｅ１〜３；２，５−ヘプタンジオール、２−メチル−（Ｃ８）Ｅ１〜３；２，５−ヘプタンジオール、３−メチル−（Ｃ８）Ｅ１〜３；２，５−ヘプタンジオール、４−メチル−（Ｃ８）Ｅ１〜３；２，５−ヘプタンジオール、５−メチル−（Ｃ８）Ｅ１〜３；２，５−ヘプタンジオール、６−メチル−（Ｃ８）Ｅ１〜３；２，６−ヘプタンジオール、２−メチル−（Ｃ８）Ｅ１〜３；２，６−ヘプタンジオール、３−メチル−（Ｃ８）Ｅ１〜３；２，６−ヘプタンジオール、４−メチル−（Ｃ８）Ｅ１〜３；および／または３，５−ヘプタンジオール、２−メチル−（Ｃ８）Ｅ１〜３；および
７．これらの混合物
を含むＣ３〜８ジオールのアルコキシル化誘導体［上記の開示において、「ＥＯ」とは、ポリエトキシレート、すなわち−（ＣＨ２ＣＨ２Ｏ）ｎＨのことであり、Ｍｅ−Ｅｎとは、メチルキャップドポエトキシレート−（ＣＨ２ＣＨ２Ｏ）ｎＣＨ３のことであり、「２（Ｍｅ−Ｅｎ）」とは、必要な２つのＭｅ−Ｅｎ基のことであり、「ＰＯ」とは、ポリプロポキシレート−（ＣＨ（ＣＨ３）ＣＨ２Ｏ）ｎＨのことであり、「ＢＯ」とは、ポリブチレンオキシ基（ＣＨ（ＣＨ２ＣＨ３）ＣＨ２Ｏ）ｎＨのことであり、「ｎ−ＢＯ」とは、ポリ（ｎ−ブチレンオキシ）またはポリ（テトラメチレン）オキシ基−（ＣＨ２ＣＨ２ＣＨ２ＣＨ２Ｏ）ｎＨのことである。「（Ｃｘ」」は、アルコキシル化された基本材料中の炭素原子の数を表すのに用いる。］、
IX．１−フェニル−１，２−エタンジオール；１−フェニル−１，２−プロパンジオール；２−フェニル−１，２−プロパンジオール；３−フェニル−１，２−プロパンジオール；１−（３−メチルフェニル）−１，３−プロパンジオール；１−（４−メチルフェニル）−１，３−プロパンジオール；２−メチル−１−フェニル−１，３−プロパンジオール；１−フェニル−１，３−ブタンジオール；３−フェニル−１，３−ブタンジオール；１−フェニル−１，４−ブタンジオール；２−フェニル−１，４−ブタンジオール；および／または１−フェニル−２，３−ブタンジオール；を含む芳香族ジオール、
Ｘ．１個以上のＣＨ２基が付加されていて、付加された各ＣＨ２基について、分子中の近接する炭素原子から２つの水素原子が除去されて炭素−炭素二重結合となって、分子中の水素原子の数が一定に保たれた、上記構造の同族または類似の主要な溶剤であって、
１，３−プロパンジオール、２，２−ジ−２−プロペニル−；１，３−プロパンジオール、２−（１−ペンテニル）−；１，３−プロパンジオール、２−（２−メチル−２−プロペニル）−２−（２−プロペニル）−；１，３−プロパンジオール、２−（３−メチル−１−ブテニル）−；１，３−プロパンジオール、２−（４−ペンテニル）−；１，３−プロパンジオール、２−エチル−２−（２−メチル−２−プロペニル）−；１，３−プロパンジオール、２−エチル−２−（２−プロペニル）−；１，３−プロパンジオール、２−メチル−２−（３−メチル−３−ブテニル）−；１，３−ブタンジオール、２，２−ジアリル−；１，３−ブタンジオール、２−（１−エチル−１−プロペニル）−；１，３−ブタンジオール、２−（２−ブテニル−２−メチル−；１，３−ブタンジオール、２−（３−メチル−２−ブテニル）−；１，３−ブタンジオール、２−エチル−２−（２−プロペニル）−；１，３−ブタンジオール、２−メチル−２−（１−メチル−２−プロペニル）−；１，４−ブタンジオール、２，３−ビス（１−メチルエチリデン）−；１，４−ブタンジオール、２−（３−メチル−２−ブテニル）−３−メチレン−；２−ブテン−１，４−ジオール、２−（１，１−ジメチルプロピル）−；２−ブテン−１，４−ジオール、２−（１−メチルプロピル）−；２−ブテン−１，４−ジオール、２−ブチル−；１，３−ペンタンジオール、２−エテニル−３−エチル−；１，３−ペンテンジオール、２−エテニル−４，４−ジメチル−；１，４−ペンタンジオール、３−メチル−２−（２−プロペニル）−；１，５−ペンタンジオール、２−（１−プロペニル）−；１，５−ペンタンジオール、２−（２−プロペニル）−；１，５−ペンタンジオール、２−エチリデン−３−メチル−；１，５−ペンタンジオール、２−プロピリデン−；２，４−ペンタンジオール、３−エチリデン−２，４−ジメチル−；４−ペンテン−１，３−ジオール、２−（１，１−ジメチルエチル−）；４−ペンテン−１，３−ジオール、２−エチル−２，３−ジメチル−；１，４−ヘキサンジオール、４−エチル−２−メチレン−；１，５−ヘキサジエン−３，４−ジオール、２，３，５−トリメチル−；１，５−ヘキサジエン−３，４−ジオール、５−エチル−３−メチル−；１，５−ヘキサンジオール、２−（１−メチルエテニル）−；１，６−ヘキサンジオール、２−エテニル−；１−ヘキセン−３，４−ジオール、５，５−ジメチル−；１−ヘキセン−３，４−ジオール、５，５−ジメチル−；２−ヘキセン−１，５−ジオール、４−エテニル−２，５−ジメチル−；３−ヘキセン−１，６−ジオール、２−エテニル−２，５−ジメチル−；３−ヘキセン−１，６−ジオール、２−エチル−；３−ヘキセン−１，６−ジオール、３，４−ジメチル−；４−ヘキセン−２，３−ジオール、２，５−ジメチル−；４−ヘキセン−２，３−ジオール、３，４−ジメチル−；５−ヘキセン−１，３−ジオール、３−（２−プロペニル）−；５−ヘキセン−２，３−ジオール、２，３−ジメチル−；５−ヘキセン−２，３−ジオール、３，４−ジメチル−；５−ヘキセン−２，３−ジオール、３，５−ジメチル−；５−ヘキセン−２，４−ジオール、３−エテニル−２，５−ジメチル−；１，４−ヘプタンジオール、６−メチル−５−メチレン−；１，５−ヘプタンジエン−３，４−ジオール、２，３−ジメチル−；１，５−ヘプタジエン−３，４−ジオール、２，５−ジメチル−；１，５−ヘプタジエン−３，４−ジオール、３，５−ジメチル−；１，７ヘプタンジオール、２，６−ビス（メチレン）−；１，７−ヘプタンジオール、４−メチレン−；１−ヘプテン−３，５−ジオール、２，４−ジメチル−；１−ヘプテン−３，５−ジオール、２，６−ジメチル−；１−ヘプテン−３，５−ジオール、３−エテニル−５−メチル−；１−ヘプテン−３，５−ジオール、６，６−ジメチル−；２，４−ヘプタジエン−２，６−ジオール、４，６−ジメチル−；２，５−ヘプタジエン−１，７−ジオール、４，４−ジメチル−；２，６−ヘプタジエン−１，４−ジオール、２，５，５−トリメチル−；２−ヘプテン−１，４−ジオール、５，６−ジメチル−；２−ヘプテン−１，５−ジオール、５−エチル−；２−ヘプテン−１，７−ジオール、２−メチル−；３−ヘプテン−１，５−ジオール、４，６−ジメチル−；３−ヘプテン−１，７−ジオール、３−メチル−６−メチレン−；３−ヘプテン−２，５−ジオール、２，４−ジメチル−；３−ヘプテン−２，５−ジオール、２，５−ジメチル−；３−ヘプテン−２，６−ジオール、２，６−ジメチル−；３−ヘプテン−２，６−ジオール、４，６−ジメチル−；５−ヘプテン−１，３−ジオール、２，４−ジメチル−；５−ヘプテン−１，３−ジオール、３，６−ジメチル−；５−ヘプテン−１，４−ジオール、２，６−ジメチル−；５−ヘプテン−１，４−ジオール、３，６−ジメチル−；５−ヘプテン−２，４−ジオール、２，３−ジメチル−；６−ヘプテン−１，３−ジオール、２，２−ジメチル−；６−ヘプテン−１，４−ジオール、４−（２−プロペニル）−；６−ヘプテン−１，４−ジオール、５，６−ジメチル−；６−ヘプテン−１，５−ジオール、２，４−ジメチル−；６−ヘプテン−１，５−ジオール、２−エチリデン−６−メチル−；６−ヘプテン−２，４−ジオール、４−（２−プロペニル）−；６−ヘプテン−２，４−ジオール、５，５−ジメチル−；６−ヘプテン−２，５−ジオール、４，６−ジメチル−；６−ヘプテン−２，５−ジオール、５−エテニル−４−メチル−；１，３−オクタンジオール、２−メチレン−；１，６−オクタジエン−３，５−ジオール、２，６−ジメチル−；１，６−オクタジエン−３，５−ジオール、３，７−ジメチル−；１，７−オクタジエン−３，６−ジオール、２，６−ジメチル−；１，７−オクタジエン−３，６−ジオール、２，７−ジメチル−；１，７−オクタジエン−３，６−ジオール、３，６−ジメチル−；１−オクテン−３，６−ジオール、３−エテニル−；２，４，６−オクタトリエン−１，８−ジオール、２，７−ジメチル−；２，４−オクタジエン−１，７−ジオール、３，７−ジメチル−；２，５−オクタジエン−１，７−ジオール、２，６−ジメチル−；２，５−オクタジエン−１，７−ジオール、３，７−ジメチル−；２，６−オクタジエン−１，４−ジオール、３，７−ジメチル−（ロジリドール）；２，６−オクタジエン−１，８−ジオール、２−メチル−；２，７−オクタジエン−１，４−ジオール、３，７−ジメチル−；２，７−オクタジエン−１，５−ジオール、２，６−ジメチル−；２，７−オクタジエン−１，６−ジオール、２，６−ジメチル−（８−ヒドロキシリナロール）；２，７−オクタジエン−１，６−ジオール、２，７−ジメチル−；２−オクテン−１，４−ジオール；２−オクテン−１，７−ジオール；２−オクテン−１，７−ジオール、２−メチル−６−メチレン−；３，５−オクタジエン−１，７−ジオール、３，７−ジメチル−；３，５−オクタジエン−２，７−ジオール、２，７−ジメチル−；３，５−オクタンジオール、４−メチレン−；３，７−オクタジエン−１，６−ジオール、２，６−ジメチル−；３，７−オクタジエン−２，５−ジオール、２，７−ジメチル−；３，７−オクタジエン−２，６−ジオール、２，６−ジメチル−；３−オクテン−１，５−ジオール、４−メチル−；３−オクテン−１，５−ジオール、５−メチル−；４，６−オクタジエン−１，３−ジオール、２，２−ジメチル−；４，７−オクタジエン−２，３−ジオール、２，６−ジメチル−；４，７−オクタジエン−２，６−ジオール、２，６−ジメチル−；４−オクテン−１，６−ジオール、７−メチル−；２，７−ビス（メチレン）−；、２−メチレン−；５，７−オクタジエン−１，４−ジオール、２，７−ジメチル−；５，７−オクタジエン−１，４−ジオール、７−メチル−；５−オクテン−１，３−ジオール；６−オクテン−１，３−ジオール、７−メチル−；６−オクテン−１，４−ジオール、７−メチル−；６−オクテン−１，５−ジオール；６−オクテン−１，５−ジオール、７−メチル−；６−オクテン−３，５−ジオール、２−メチル−；６−オクテン−３，５−ジオール、４−メチル−；７−オクテン−１，３−ジオール、２−メチル−；７−オクテン−１，３−ジオール、４−メチル−；７−オクテン−１，３−ジオール、７−メチル−；７−オクテン−１，５−ジオール；７−オクテン−１，６−ジオール；７−オクテン−１，６−ジオール、５−メチル−；７−オクテン−２，４−ジオール、２−メチル−６−メチレン−；７−オクテン−２，５−ジオール、７−メチル−；７−オクテン−３，５−ジオール、２−メチル−；１−ノネン−３，５−ジオール；１−ノネン−３，７−ジオール；３−ノネン−２，５−ジオール；４，６−ノナジエン−１，３−ジオール、８−メチル−；４−ノネン−２，８−ジオール；６，８−ノナジエン−１，５−ジオール；７−ノネン−２，４−ジオール；８−ノネン−２，４−ジオール；８−ノネン−２，５−ジオール；１，９−デカジエン−３，８−ジオール；および／または１，９−デカジエン−４，６−ジオール；を含む溶剤、および
XI．これらの混合物、
からなる群より好ましくは選択される、ＣｌｏｇＰが約０．１５〜約０．６４、好ましくは約０．２５〜約０．６２、より好ましくは約０．４０〜約０．６０の主要な溶剤組成物約４０重量％未満、好ましくは約１０重量％〜約３５重量％、より好ましくは約１２重量％〜約２５重量％、さらに好ましくは約１４重量％〜約２０重量％、
Ｅ．任意だが好ましくは、清澄性を改善するのに十分な有効量の、エタノール、イソプロパノール、プロピレングリコール、１，３−プロパンジオール、炭酸プロピレン等のような低分子量水溶性溶剤であって、それ自身で透明な組成物を形成しないレベルの水溶性溶剤、
Ｆ．任意だが好ましくは、０％〜約１５％、好ましくは０．１％〜約８％、より好ましくは約０．２％〜約５％の香料、
Ｇ．任意で、０％〜約２％、好ましくは約０．０１％〜約０．２％、より好ましくは約０．０３５％〜約０．１％の安定化剤、
Ｈ．任意だが好ましくは、清澄性を改善するための有効量の水溶性カルシウムおよび／またはマグネシウム塩、好ましくは塩化物；および
Ｉ．残部の水、
を含有する水性で、安定な透明または分散液の布地柔軟組成物である。
【０００５】
好ましくは、本組成物は、約３％〜約９５％、好ましくは約５％〜約８０％、より好ましくは約１５％〜約７０％、さらに好ましくは約４０％〜約６０％の水と、約３％〜約４０％、好ましくは約１０％〜約３５％、より好ましくは約１２％〜約２５％、さらに好ましくは約１４％〜約２０％の上述の主要なアルコール溶剤Ｃを含有する、水性の半透明または透明、好ましくは透明の組成物である。好ましい生成物（組成物）は、主要な溶剤Ｃなしでは半透明または透明でない。組成物を半透明または透明にするのに必要な主要な溶剤Ｃの量は、存在する全有機溶剤の好ましくは５０％を超える、より好ましくは約６０％を超える、さらに好ましくは約７５％を超える。
【０００６】
主要な溶剤は、許容可能な安定性／清澄性を本発明の組成物に与える最低レベルに保つのが望ましい。水の存在は、これらの組成物に清澄性を与えるための主要な溶剤の必要量に大きな影響を及ぼす。水の含量が多ければ多いほど、生成物の清澄性を得るために必要な主要な溶剤のレベル（柔軟剤のレベルに対して）が増える。逆に、水の含量が少なければ少ないほど、必要な主要な溶剤は減る（柔軟剤に対して）。このように、約５％〜約１５％と水のレベルが低いと、柔軟活性剤対主要な溶剤の重量比は、好ましくは約５５：４５〜約８５：１５、より好ましくは約６０：４０〜約８０：２０である。約１５％〜約７０％の水のレベルでは、柔軟活性剤対主要な溶剤の重量比は好ましくは約４５：５５〜約７０：３０、より好ましくは約５５：４５〜約７０：３０である。しかし、水のレベルが約７０％〜約８０％と高いと、柔軟活性剤対主要な溶剤の重量比は好ましくは約３０：７０〜約５５：４５、より好ましくは約３５：６５〜約４５：５５である。高い水のレベルでは、柔軟剤対主要な溶剤の比率はさらに高くすべきである。
【０００７】
一般に、高いＩＶの不飽和アミン柔軟活性剤、好適な主要な溶剤および助溶剤を含有する組成物は、室温および低温で透明で、相が安定しているが、低いＩＶの飽和アミン柔軟活性剤を含有していて、かつ／または十分な主要な溶剤および助溶剤のない組成物は不透明である。
【０００８】
組成物のｐＨは約１〜約５、好ましくは約１．５〜約５、より好ましくは約２〜約３．５とすべきである。
【０００９】
【発明を実施するための最良の形態】
Ｉ．布地柔軟活性剤
本発明の組成物は、必須成分として、組成物の約２重量％〜約８０重量％、好ましくは約１３重量％〜約７５重量％、より好ましくは約１７重量％〜約７０重量％、さらに好ましくは約１９重量％〜約６５重量％の後述する化合物およびこれらの混合物から選択される中和されたアミン柔軟活性剤を含有している。
【００１０】
本発明において用いることのできる第４級アンモニウム構造に対応する少なくとも一般的に基本的なものである布地柔軟剤は、すべてここに参考文献として組み込まれる米国特許第３，８６１，８７０号明細書（EdwardsおよびDiehl）、第４，３０８，１５１号明細書（Cambre）、第３，８６６，０７５号明細書（Bernardino）、第４，２３３，１６４号明細書（Davis）、第４，４０１，５７８号明細書（Verbruggen）、第３，９７４，０７６号明細書（WiersemaおよびRieke）および第４，２３７，０１６号明細書（Rudkin、ClintおよびYoung）に開示されている。
【００１１】
本発明における主要な柔軟活性剤は、好ましくは、例えば、ジオレイルジメチル塩化アンモニウムおよびイミダゾリニウム化合物のようなジ長鎖アルキル窒素誘導体、通常、陽イオン材料といった典型的な柔軟活性剤の極めて不飽和のアミン変性体（version）である。より生物分解性の布地柔軟剤化合物は、ここに参考文献として組み込まれる１９６８年１０月２９日発行の米国特許第３，４０８，３６１号明細書（Mannheimer）、１９８７年１１月２４日発行の第４，７０９，０４５号明細書（Kuboら）、１９８０年１１月１１日発行の第４，２３３，４５１号明細書（Prachtら）、１９７９年１１月２８日発行の第４，１２７，４８９号明細書（Prachtら）、１９７２年９月５日発行の第３，６８９，４２４号明細書（Bergら）、１９７８年１２月５日発行の第４，１２８，４８５号明細書（Baumannら）、１９７９年７月１７日発行の第４，１６１，６０４号明細書（Elsterら）、１９８０年２月１９日発行の第４，１８９，５９３号明細書（Wechslerら）および１９８２年７月１３日発行の第４，３３９，３９１号明細書（Hoffmanら）にあるような布地柔軟剤のアミン変性体である。
【００１２】
本発明の好ましい布地柔軟活性剤は、次の多数の化合物を含んでいる。すなわち、
Ａ．
（１）式
（Ｒ３−ｍ−ＮＨ（＋）−［（ＣＨ２）ｎ−Ｙ−Ｒ１］ｍＲ１ｐ）Ａ−
（式中、各ｍおよびｐは０、１または２であり、ｍおよびｎの合計は２であり、各Ｒ１はＣ６〜Ｃ２２、好ましくはＣ１４〜Ｃ２０であって、この基のうち、一方が約Ｃ１２未満の場合には他方は少なくとも約１６のヒドロカルビルまたは置換ヒドロカルビル置換基、好ましくはＣ１０〜Ｃ２０のアルキルまたはアルケニル（多価不飽和アルキルをはじめとする不飽和アルキル、「アルキレン」とも呼ばれることがある）、最も好ましくはＣ１２〜Ｃ１８のアルキルまたはアルケニルであり、このＲ１基を含有する脂肪酸のヨウ素価（以降「ＩＶ」と呼ぶ）が約０〜約１４０、より好ましくは約８０〜約１３０、最も好ましくは約９０〜約１１５であって（本明細書において用いる「ヨウ素価」という用語は、「親」脂肪酸または「対応の」脂肪酸のヨウ素価のことを言い、Ｒ１基を含有する脂肪酸中に存在する不飽和のレベルと等しいＲ１基の不飽和レベルを定義するものである）、好ましくはシス／トランスの比率が約１：１〜約５０：１、最小が１：１、好ましくは約２：１〜約４０：１、より好ましくは約３：１〜約３０：１、さらに好ましくは約４：１〜約２０：１であり、各Ｒ１はまた、分岐鎖Ｃ１４〜Ｃ２２アルキル基、好ましくは分岐鎖Ｃ１６〜Ｃ１８基であり、各Ｒは短鎖Ｃ１〜Ｃ６、好ましくはＣ１〜Ｃ３アルキルまたはヒドロキシアルキル基、例えば、メチル（最も好ましい）、エチル、プロピル、ヒドロキシエチル等、ベンジルまたは（Ｒ２Ｏ）２〜４Ｈ（各Ｒ２はＣ１〜６アルキレン基である）であり、各ｎは１〜４、好ましくは２であり、各Ｙは−Ｏ−（Ｏ）Ｃ−、−Ｃ（Ｏ）−Ｏ−、−ＮＲ−Ｃ（Ｏ）−または−Ｃ（Ｏ）−ＮＲ−であり、各Ｒ１中の炭素の合計プラス１がＣ１２〜Ｃ２２、（ただし、Ｙが−Ｏ−（Ｏ）Ｃ−または−ＮＲ−Ｃ（Ｏ）−であるときプラス１）、好ましくはＣ１４〜Ｃ２２であり、各Ｒ１はヒドロカルビルまたは置換ヒドロカルビル基であり（本明細書で用いる与えられたＲ１基を含有する「柔軟活性剤のパーセント」は、存在する合計のＲ１基の与えられたＲ１のパーセンテージに基づいた合計の活性剤のパーセンテージに基づくものである）、Ａ−は相容する陰イオン、好ましくは、塩化物、臭化物、サルフェートおよびニトレート、より好ましくは塩化物である）の柔軟剤、
（２）式
【化８】
0004781527.tif 000004
（式中、各Ｒ１およびＡ−は、上記に定義した通りであり、各Ｒ２はＣ１〜６のアルキレン基、好ましくはエチレン基であり、Ｇは酸素原子または−ＮＲ−基である）の柔軟剤、
（３）例えば、約２：１の分子比での、実質的に不飽和および／または分岐鎖の高級脂肪酸とジアルキレントリアミンの反応生成物であって、式
Ｒ１−Ｃ（Ｏ）−ＮＨ−Ｒ２−ＮＨ−Ｒ３−ＮＨ−Ｃ（Ｏ）−Ｒ１
（式中、各Ｒ１、Ｒ２は上記に定義した通りである）の化合物を含有する反応生成物、
（４）式
［Ｒ１−Ｃ（Ｏ）−ＮＲ−Ｒ２−ＮＲＨ−Ｒ２−ＮＲ−Ｃ（Ｏ）−Ｒ１］＋Ａ−
（式中、各Ｒ、Ｒ１、Ｒ２およびＡ−は上記に定義した通りである）の柔軟剤、
（５）実質的に不飽和および／または分岐鎖高級脂肪酸と、トリエタノールアミンの反応生成物であって、陰イオンＡ−を有する酸で後に中和されたもの、
（６）式
【化９】
0004781527.tif 000005
（式中、各Ｒ、Ｒ１、Ｒ２およびＡ−は上記に定義した通りである）の柔軟剤、および
（７）これらの混合物、
から選ばれる中和されたアミン布地柔軟活性剤を組成物の約２重量％〜約８０重量％、好ましくは約１３重量％〜約７５重量％、より好ましくは約１７重量％〜約７０重量％、さらに好ましくは約１９重量％〜約６５重量％含む。
【００１３】
化合物（１）としては、ジ（キャノーラオキシエチル）２−ヒドロキシエチル塩化アンモニウム、ジ（キャノーラオキシエチル）メチル塩化アンモニウム、ジ（部分水素化大豆オキシエチル、シス／トランス比約４：１）メチル塩化アンモニウム、ジ（オレイルオキシエチル）メチル塩化アンモニウムおよびジ（オレイルオキシエチル）２−ヒドロキシエチル塩化アンモニウムのようなジ（アルケノイルオキシエチル）メチルアンモニウム塩が例示される。ジ（オレイルオキシエチル）メチル塩化アンモニウムおよびジ（キャノーラオキシエチル）メチル塩化アンモニウムが好ましい。
【００１４】
化合物（２）としては、１−オレイルアミドエチル−２−オレイル塩化イミダゾリニウム（式中、Ｒ１が非環式脂肪族Ｃ１５〜Ｃ１７の炭化水素基であり、Ｒ２がエチレン基であり、ＧがＮＨ基であり、Ｒ５がメチル基であり、Ａ−が塩化物陰イオンである）が例示される。
【００１５】
化合物（３）としては、分子比が約２：１のオレイン酸とジエチレントリアミンの反応生成物であって、式
Ｒ１-Ｃ（Ｏ）-ＮＨ-ＣＨ２ＣＨ２-ＮＨ-ＣＨ２ＣＨ２-ＮＨ-Ｃ（Ｏ）Ｃ-Ｒ１（式中、Ｒ１-Ｃ（Ｏ）はHenkel Corporationより入手可能なEmersolＲ223LLおよびEmersolＲ７０２１のような植物または動物源から誘導される市販のオレイン酸のオレイル基であり、Ｒ２およびＲ３は二価のエチレン基である）のＮ，Ｎ”−ジオレイルジエチレントリアミンを含有する反応生成物が例示される。
【００１６】
化合物（４）としては、式
［Ｒ１-Ｃ（Ｏ）-ＮＨ-ＣＨ２ＣＨ２-ＮＨ（ＣＨ２ＣＨ２ＯＨ）-ＣＨ２ＣＨ２-ＮＨ-Ｃ（Ｏ）-Ｒ１］＋Ｃｌ−
（式中、Ｒ１-Ｃ（Ｏ）はオレイル基である）
のジ脂肪族アミドアミンベースの柔軟剤が例示される。
【００１７】
化合物（５）としては、分子比が約２：１のオレイン酸とＮ−２−ヒドロキシエチルエチレンジアミンの反応生成物であって、式
Ｒ１-Ｃ（Ｏ）-ＮＨ-ＣＨ２ＣＨ２-Ｎ（ＣＨ２ＣＨ２ＯＨ）-Ｃ（Ｏ）-Ｒ１
（式中、Ｒ１-Ｃ（Ｏ）はHenkel Corporationより入手可能なEmersolＲ223LLおよびEmersolＲ７０２１のような植物または動物源から誘導される市販のオレイン酸のオレイル基である）の化合物を含有する反応生成物が例示される。
【００１８】
化合物（６）としては、式
【化１０】
0004781527.tif 000006
（式中、Ｒ１はオレイン酸から誘導されたものである）
の化合物が例示される。
【００１９】
上述の個々の化合物（活性剤）は個別に、あるいは混合物として用いることができる。
【００２０】
陰イオンＡ
本発明による含窒素アミン布地柔軟剤塩において、柔軟剤に相容する陰イオンである陰イオンＡ−は、プロトン化したアミンを電気的に中和する。これらの塩において電気的中和を行うのに用いられる陰イオンは、強酸、特に、塩化物、臭化物またはヨウ化物のようなハロゲン化物からのものが最も多い。ただし、アセテート、ホルメート、サルフェート、カーボネート等のその他の陰イオンも用いることができる。本発明においては、塩化物および硫酸メチルが陰イオンＡとして好ましい。
【００２１】
好ましい生物分解性アンモニウム布地柔軟化合物は、動物性脂肪、不飽和および多価不飽和脂肪酸、例えば、オレイン酸および／または部分的に水素化された脂肪酸、植物油および／または部分的に水素化された植物油、例えば、キャノーラ油、サフラワー油、落花生油、コーン油、大豆油、トール油、米糠油等から誘導される−（Ｏ）ＣＲ１基を含有することができる。脂肪酸（ＦＡ）は次のような近似的な分布を有しているがこれに限定されるものではない。
【００２２】
脂肪族アシル基
0004781527.tif 000007
ＴＰＵは存在する多価不飽和物のパーセンテージである。
【００２３】
脂肪酸の混合物および異なる脂肪酸から誘導されるＦＡ混合物を用いることができ、これは好ましいものである。ブレンドして本発明のＦＡを形成することのできるＦＡとしては次のものが挙げられるがこれに限定されるものではない。
【００２４】
0004781527.tif 000008
ＦＡ６は、大豆脂肪酸から調製し、ＦＡ７はやや水素化させた獣脂脂肪酸から調製する。
【００２５】
また、任意で、脂肪酸を、適宜、対応のアルケニル基と置換することもできる。Ｒ１基はまた、Ｒ１基の少なくとも一部について、例えば、イソステアリン酸の分岐鎖を含むこともできる。分岐鎖基が存在する場合、分岐鎖基により示される活性の合計は、通常、約１％〜約１００％、好ましくは約１０％〜約７０％、より好ましくは約２０％〜約５０％である。
【００２６】
0004781527.tif 000009
ＦＡ８〜ＦＡ１０は、異なる市販のイソステアリン酸より調製する。
【００２７】
より好ましい柔軟活性剤は、全脂肪酸ブレンドの異なる部分から調製された個別の最終柔軟活性剤混合物のブレンドからよりも、示された（全脂肪酸ブレンド）異なる脂肪酸の全てのブレンドから単一の柔軟活性剤として調製されるようなものである。
【００２８】
少なくとも過半数、すなわち、約５０％〜１００％、好ましくは約５５％〜約９５％、より好ましくは約６０％〜約９０％の脂肪族アシルまたはアルキル基が不飽和で、多価不飽和脂肪族アシル基を含有する活性剤の全レベル（ＴＰＵ）が、約３％〜約３０％であるのが好ましい。不飽和脂肪族アシル基のシス／トランスの比率が通常重要であり、シス／トランス比は１：１〜約５０：１、最小で１：１、好ましくは少なくとも３：１、より好ましくは約４：１〜約２０：１である。（本明細書において、与えられたＲ１基を含有する「柔軟活性剤のパーセント」とは、同一のＲ１基対柔軟活性剤を形成するのに用いられる合計のＲ１基のパーセンテージのことである。）
前述および後述の好ましい多価不飽和を含む不飽和脂肪族アシルおよび／またはアルキレン基は、意外にも、効果的な柔軟性ばかりでなく、より良い再湿潤特性、良好な帯電防止特性、そしてとりわけ、冷凍および解凍後の優れた回復も示す。
【００２９】
極めて不飽和の材料も、粘度を低く保つ濃縮プリミックスに処方しやすく、例えば、汲上げや混合等の処理をしやすい。これらの極めて不飽和の材料（多価不飽和脂肪族アシル基を含有する活性剤の全レベル（ＴＰＵ）が通常約３重量％〜約３０重量％であって、かかる材料と通常組み合わせて用いる、わずかの量、すなわち、全柔軟剤／溶剤混合物の約５重量％〜約２０重量％、好ましくは約８重量％〜約２５重量％、より好ましくは約１０重量％〜約２０重量％の溶剤を入れたもの）はまた、周囲温度であっても、本発明の濃縮された安定な組成物に処方しやすい。低温で活性剤を処理するというこの能力は、劣化を最小にするために多価不飽和基にとって非常に重要である。化合物および柔軟剤組成物が、下記に開示される有効な酸化防止剤、キレート化剤および／または還元剤を含有しているときは、劣化に対してさらに保護を与えることができる。
【００３０】
本発明において、上述の式（１）および／または後述の式（２）を有する柔軟活性剤をはじめとする中鎖陽イオンアンモニウム布地柔軟性化合物を含有することができる。
【００３１】
各Ｙは-Ｏ-（Ｏ）Ｃ-、-（Ｒ）Ｎ-（Ｏ）Ｃ-、-Ｃ（Ｏ）-Ｎ（Ｒ）-または-Ｃ（Ｏ）-Ｏ-、好ましくは-Ｏ-（Ｏ）Ｃ-であり、
ｍは２または３、好ましくは２であり、
各ｎは１〜４、好ましくは２であり、
各Ｒは上記に定義した通りであり、
各Ｒ１またはＹＲ１疎水性基は飽和Ｃ８〜Ｃ１４、好ましくはＣ１２〜Ｃ１４ヒドロカルビル、または置換ヒドロカルビル置換基（ＩＶは好ましくは１０以下、より好ましくは約５未満である）［疎水性基中の炭素の合計は、Ｒ１基またはＹＲ１基（Ｙは-Ｏ-（Ｏ）Ｃ-または-（Ｒ）Ｎ-（Ｏ）Ｃ-である）中の炭素原子の数である］であり、対イオンＡ−は上述した通りである。Ａ−はリン酸塩を含んでいないのが好ましい。
【００３２】
飽和Ｃ８〜Ｃ１４脂肪族アシル基は純粋な誘導体または鎖の長さの異なるものの混合物とすることができる。
【００３３】
前記脂肪族アシル基の好適な脂肪酸源は、やし酸、ラウリル酸、カプリル酸およびカプリン酸である。
【００３４】
Ｃ１２〜Ｃ１４（またはＣ１１〜Ｃ１３）ヒドロカルビル基については、飽和しているのが好ましく、すなわち、ＩＶは好ましくは１０未満、好ましくは約５未満である。
【００３５】
置換基ＲおよびＲ１は任意で、アルコキシルまたはヒドロキシル基のような様々な基で置換することができ、線状、あるいはＲ１基が基本的に疎水性の特徴を維持する限りは分岐鎖とすることができる。
【００３６】
好ましい長鎖アミン柔軟活性剤は、高レベルの多価不飽和物、例えば、Ｎ，Ｎ−ジ（アシル−オキシエチル）−Ｎ−塩化メチルアンモニウム（アシルが十分な多価不飽和物を含有する、例えば、獣脂脂肪酸および大豆脂肪酸の混合物のような脂肪酸から誘導される）を含有する源から調製されるものである。その他の好ましい長鎖アミン柔軟活性剤としては、ジオレイル（とされている）ＤＥＱＡ、すなわち、Ｎ，Ｎ−ジ（オレイル−オキシエチル）−Ｎ−塩化メチルアンモニウムが主要成分であるアミン柔軟活性剤がある。かかるアミン柔軟活性剤について好ましい脂肪酸源は、不飽和、例えば、オレイル基の含量の多い植物油および／または部分的に水素化された植物油である。
【００３７】
本発明において、アミン柔軟活性剤ジエステルを特定するときは、存在しているモノエステルも含有するものとする。好ましくは、少なくとも約８０％のアミン柔軟活性剤がジエステル形態で、０％〜約２０％をアミン柔軟活性剤モノエステル、すなわち、一つのＹＲ１基がＯＨまたは−Ｃ（Ｏ）ＯＨであり、式１のｍが２である、とすることができる。対応のジアミドおよび／または混合エステルアミドはまた、１個の長鎖疎水性基、例えば、１つのＹＲ１基が−Ｎ（Ｒ）Ｈか−Ｃ（Ｏ）ＯＨのいずれかである活性剤も含むことができる。以降、例えば、モノエステル活性剤に対するレベルなどについての開示はまたモノアミド活性剤についても適用される。柔軟剤について、持ち込まれる洗濯洗剤のない／少ない条件下において、モノエステルの割合はできる限り低くすべきであり、約５％以下とするのが好ましい。しかしながら、陰イオン洗剤界面活性剤または洗剤ビルダーの持ち越しが多い条件下では、モノエステルがいくらかある方が好ましい。ジエステル対モノエステルの全体の比率は、約１００：１〜約２：１、好ましくは約５０：１〜約５：１、より好ましくは約１３：１〜約８：１である。洗剤の持ち越しが多い条件下では、ジ／モノエステルの比率は好ましくは約１１：１である。存在するモノエステルのレベルは、アミン柔軟活性剤の製造中に制御することができる。
【００３８】
本発明の実施において生物分解性エステルアミン柔軟剤材料として用いられる上記の化合物は、標準的な化学反応により調製することができる。第４級化されていないＤＴＤＭＡＣのジエステル変性体の一合成法において、ＲＮ（ＣＨ２ＣＨ２ＯＨ）２（Ｒが例えばアルキルである）の両水酸基を式Ｒ１Ｃ（Ｏ）Ｃｌの酸塩化物でエステル化して、アミン柔軟活性剤の一つの、酸性化により陽イオン性とすることのできるアミン（Ｒの一つがＨである）を形成する。しかしながら、化学分野の当業者には、この反応順序であれば調製される溶剤の選択の幅が広いことが分かるであろう。
【００３９】
本発明の濃縮透明液体布地柔軟剤組成物の処方に好適なこれ以外のアミン柔軟活性剤は、上式（１）の一つのＲ基がＣ１〜４のヒドロキシアルキル基、好ましくは１つのＲ基がヒドロキシエチル基であるものである。かかるヒドロキシエチルエステル活性剤としては、アシル基が前述のＦＡ１より誘導されたジ（アシルオキシエチル）（２−ヒドロキシエチル）塩化アンモニウムが例示される。
【００４０】
（２）ＤＥＱＡ活性剤の２番目の種類は、一般式
Ｒ２−ＮＨ＋−ＣＨ２−ＣＨ（ＹＲ１）−ＣＨ２−ＹＲ１  Ａ−
（式中、各Ｙ、Ｒ、Ｒ１およびＡ−は前述した通りである）のものである。かかる化合物としては、式
Ｒ２ＮＨ（＋）[ＣＨ２ＣＨ（ＣＨ２Ｏ（Ｏ）ＣＲ１）Ｏ（Ｏ）ＣＲ１]Ｃｌ（−）
（式中、各Ｒはメチルまたはエチル基であり、好ましくは各Ｒ１はＣ１５〜Ｃ１９の範囲である）のものが挙げられる。ある程度の分岐および置換基をアルキルまたはアルケニルに存在させることができる。分子中のアニオンＸ（−）は、上記のアミン柔軟活性剤（１）におけるものと同一である。本発明において、ジエステルを特定するとき、存在するモノエステルも含むものとする。存在し得るモノエステルの量は、アミン柔軟活性剤（１）における場合と同一である。式（２）の好ましいアミン柔軟活性剤としては、式１，２−ジ（アシルオキシ）−３−ジメチルアンモニオ塩化プロパン（式中、アシル基はＦＡ５のものと同一である）の「プロピル」エステルアンモニウム布地柔軟活性剤が例示される。
【００４１】
これらの種類の溶剤の調製、そして第４級アンモニウム化合物調製のためにそれらを中間体とするための一般的な方法については、ここに参考文献として組み込まれる１９７９年１月３０日発行の米国特許第４，１３７，１８０号明細書（Naikら）に開示されている。
【００４２】
好ましいアミン柔軟活性剤（１）および（２）において、各Ｒ１はヒドロカルビルまたは置換ヒドロカルビル基であり、好ましくは、アルキル、モノ不飽和アルケニルおよび多価不飽和アルケニル基である。柔軟活性剤は、好ましくは、存在する合計の柔軟活性剤の少なくとも約３重量％、より好ましくは少なくとも約５重量％、より好ましくは少なくとも約１０重量％、さらに好ましくは少なくとも約１５重量％の多価不飽和アルケニル基を含有している。活性剤は、Ｒ１基の混合物を、特に個々の分子内に含有しているのが好ましく、任意だが好ましくは、飽和Ｒ１基の少なくとも一部は、例えば、イソステアリン酸による分岐鎖を含んでいる。分岐鎖基により表される活性剤の合計は、好ましくは約１％〜約９０％、好ましくは約１０％〜約７０％、より好ましくは約２０％〜約５０％である。
【００４３】
［好ましいアミン柔軟活性剤において、−（Ｏ）ＣＲ１は、不飽和脂肪酸、例えば、オレイン酸および／または脂肪酸および／または部分的に水素化された脂肪酸より、動物脂肪、植物油および／または部分的に水素化された植物油、例えば、キャノーラ油、サフラワー油、落花生油、ヒマワリ油、大豆油、コーン油、トール油、米糠油等より誘導される。］［本明細書において、エステル結合を有する同様の生物分解性布地柔軟活性剤は、「ＤＥＱＡ」と呼ばれ、これには１〜３個、好ましくは２個の長鎖疎水性基を含有するジエステル、トリエステルとモノエステル化合物の両方が含まれる。対応のアミド柔軟活性剤および混合エステル−アミド柔軟活性剤はまた、１〜３個、好ましくは２個の長鎖疎水性基を含有することができる。これらの布地柔軟活性剤は、前述した通り、周囲温度で、少なくとも約１５％の溶剤Ｃの存在下、従来の混合手段により処理可能な特性を有している。］
本アミン柔軟活性剤はまた、低レベルの脂肪酸を含有していても構わない。これは、アミン柔軟活性剤を形成するのに用いた未反応の出発材料から、および／または最終組成物中の柔軟活性剤の部分的な劣化（加水分解）による副生成物として入ってくる可能性がある。遊離の脂肪酸のレベルは低い方が好ましく、柔軟活性剤の好ましくは約１０重量％、より好ましくは約５重量％より少なくする。
【００４４】
Ｂ．  陽イオン密度を増大させるための材料
（１）  多価陽イオン材料
多価陽イオン材料としてはポリマーが挙げられ、組成物の約０．００１重量％〜約１０重量％、好ましくは約０．０１重量％〜約５重量％、より好ましくは約０．１重量％〜約２重量％の陽イオンポリマーを用いるのが一般的である。前記ポリマーは、一般に、約５００〜約１，０００，０００、好ましくは約１，０００〜約５００，０００、より好ましくは約１，０００〜約２５０，０００、さらに好ましくは約２，０００〜約１００，０００の分子量と、少なくとも約０．０１ｍｅｑ／ｇｍ、好ましくは約０．１〜約８ｍｅｑ／ｇｍ、より好ましくは約０．５〜約７、さらに好ましくは約２〜約６の電荷密度を有している。
【００４５】
本発明の陽イオンポリマーは、アミン塩または第４級アンモニウム塩とすることができる。好ましいのは第４級アンモニウム塩である。また、多糖類、ゴム（gum）、澱粉のような天然ポリマーの陽イオン誘導体および陽イオンビニルピリジンやビニルピリジニウムハロゲン化物のポリマーやコポリマーのような特定の陽イオン合成ポリマーも含まれる。好ましくは、このポリマーは水溶性であり、例えば、２０℃で少なくとも０．５重量％の範囲とする。また、好ましくは、その分子量は、約６００〜約１，０００，０００、より好ましくは約６００〜約５００，０００、さらに好ましくは約８００〜約３００，０００、特に約１０００〜１０，０００である。一般に、分子量が少なければ少ないほど、陽イオン、通常好ましくは第４級基による置換度（D.S.）が高く、これに対応して、置換度が低ければ低いほど、分子量が多く好ましい。しかし、これには正確な関連性があるわけではない。一般に、陽イオンポリマーは、少なくとも約０．０１ｍｅｑ／ｇｍ、好ましくは約０．１〜約８ｍｅｑ／ｇｍ、より好ましくは約０．５〜約７、さらに好ましくは約２〜約６の電荷密度を有していなければならない。
【００４６】
好適な望ましい陽イオンポリマーは、ここに参考文献として組み込まれる、「CTFA国際化粧品成分辞典」第４版、編者J.M.Nikitakisら、化粧品、トイレタリーおよび香水協会刊（１９９１年）に開示されている。そのリストには以下のものが挙げられている。
【００４７】
POLYQUATERNIUM-1
CAS番号：68518-54-7
定義：Polyquaternium-1は、次式で表されるポリマーの第４級アンモニウム塩である。
【００４８】
{(ＨＯＣＨ２ＣＨ２)３Ｎ＋-ＣＨ２ＣＨ=ＣＨＣＨ２-［Ｎ＋(ＣＨ３)２-ＣＨ２ＣＨ=ＣＨＣＨ２］Ｘ−Ｎ＋(ＣＨ２ＣＨ２ＯＨ)３}[Ｃｌ−]Ｘ＋２
POLYQUATERNIUM-2
CAS番号：63451-27-4
定義：Polyquaternium-2は、次式で表されるポリマーの第４級アンモニウム塩である。
【００４９】
{-Ｎ(ＣＨ３)２-ＣＨ２ＣＨ２ＣＨ２-ＮＨ-Ｃ(Ｏ)-ＮＨ-ＣＨ２ＣＨ２ＣＨ２-Ｎ(ＣＨ３)２−ＣＨ２ＣＨ２ＯＣＨ２ＣＨ２-]２＋[Ｃｌ−]２
その他の名称：Mirapol A-15 (Rhone-Poulenc)
POLYQUATERNIUM-4
定義：Polyquaternium-4は、ヒドロキシエチルセルロースとジアリルジメチル塩化アンモニウムのコポリマーである。
【００５０】
その他の名称：
Celquat H100 (National Starch)
Celquat L200 (National Starch)
ジアリルジモニウム塩化物／ヒドロキシエチル−セルロースコポリマー
POLYQUATERNIUM-5
CAS番号：26006-22-4
定義：Polyquaternium-5は、アクリルアミドとベータ−メタクリルイルオキシエチルトリメチルメソ硫酸アンモニウムのコポリマーである。
【００５１】
その他の名称：
エタナミニウム、Ｎ，Ｎ，Ｎ−トリメチル−Ｎ−２−［（２−メチル−１−オキソ−２−プロペニル）オキシ］−、硫酸メチル、２−プロペンアミドとのポリマー
Nalco 7113 (Nalco)
Quaternium-39
Reten 210 (Hercules)
Reten 220 (Hercules)
Reten 230 (Hercules)
Reten 240 (Hercules)
Reten 1104 (Hercules)
Reten 1105 (Hercules)
Reten 1106 (Hercules)
POLYQUATERNIUM-6
CAS番号：26062-79-3
実験式：（Ｃ８Ｈ１６Ｎ−Ｃｌ）ｘ
定義：Polyquaternium-6はジメチルジアリル塩化アンモニウムのポリマーである。
【００５２】
その他の名称：
Agequat-400 (CPS)
Conditioner P6 (3V-SIGMA)
Ｎ，Ｎ−ジメチル−Ｎ−２−プロペニル−２−プロペン−１−塩化アミニウム、ホモポリマー
Hoe S 3656 (Hoechst AG)
Mackernium 006 (McIntyre)
Merquat 100 (Calgon)
Nalquat 6-20 (Nalco)
Poly-DAC 40 (Phone-Poulenc)
ポリ（ジメチルジアリル塩化アンモニウム）
ポリ（ＤＭＤＡＡＣ）
２−プロペン−１−アミニウム、Ｎ，Ｎ−ジメチル−Ｎ−２−プロペニル−、塩化物、ホモポリマー
Quaternium-40
Salcare SC30 (Allied Colloids)
POLYQUATERNIUM-7
CAS番号：26590-05-6
実験式：（Ｃ８Ｈ１６Ｎ・Ｃ３Ｈ５ＮＯ・Ｃｌ）ｘ
定義：Polyquaternium-7は、アクリルアミドおよびジメチルジアリル塩化アンモニウムモノマーからなるポリマーの第４級アンモニウム塩である。
【００５３】
その他の名称：
Agequat-500 (CPS)
Ageqat-5008 (CPS)
Agequat C-505 (CPS)
Conditioner P7 (3V-SIGMA)
Ｎ，Ｎ−ジメチル−Ｎ−２−プロペニル−２−プロペン−１−アミニウム塩化物、２−プロペンアミドを有するポリマー
Mackernium 007 (McIntyre)
Merquat 550 (Calgon)
Merquat S (Calgon)
２−プロペン−１−アミニウム、Ｎ，Ｎ−ジメチル−Ｎ−２−プロペニル−、塩化物、２−プロペンアミドを有するポリマー
Quaternium-41
Salcare SC10 (Allied Colloids)
POLYQUATERNIUM-8
定義：Polyquaternium-8は、硫酸ジメチルにより第４級化されたメチルおよびステアリルジメチルアミノエチルメタクリレートのポリマーの第４級アンモニウム塩である。
【００５４】
その他の名称：
硫酸ジメチルにより第４級化されたメチルおよびステアリルジメチルアミノエチルメタクリレート
Quaternium-42
POLYQUATERNIUM-9
定義：Polyquaternium-9は、臭化メチルにより第４級化されたポリジメチルアミノエチルメタクリレートのポリマーの第４級アンモニウム塩である。
【００５５】
その他の名称：
臭化メチルにより第４級化されたポリジメチルアミノエチルメタクリレート
Quaternium-49
POLYQUATERNIUM-10
CAS番号：53568-66-4、55353-19-0、54351-50-7、81859-24-7、68610-92-4、8185924-7
定義：Polyquaternium-10は、トリメチルアンモニウム置換エポキシドと反応させたヒドロキシエチルセルロースのポリマーの第４級アンモニウム塩である。
【００５６】
その他の名称：
セルロース、２−［２−ヒドロキシ−３−トリメチルアンモノ）プロポキシ］エチルエーテル、塩化物
Celquat SC-240 (National Starch)
Quaternium-19
UCAREポリマーJR-125 (Amerchol)
UCAREポリマーJR-400 (Amerchol)
UCAREポリマーJR-30M (Amerchol)
UCAREポリマーLR 400 (Amerchol)
UCAREポリマーLR 30M (Amerchol)
UcareポリマーSR-10 (Amerchol)
POLYQUATERNIUM-11
実験式：（Ｃ８Ｈ１５ＮＯ２・Ｃ６Ｈ９ＮＯ）ｘ・ｘＣ４Ｈ１０Ｏ４Ｓ
定義：Polyquaternium-11は、硫酸ジエチルと、ビニルピロリドンおよびジメチルアミノエチルメタクリレートのコポリマーとの反応により形成される第４級アンモニウムポリマーである。
【００５７】
その他の名称：
Gafquat 734 (GAF)
Gafquat 755 (GAF)
Gafquat 755N (GAF)
２−プロペノール酸、２−メチル−２−（ジメチルアミノ）エチルエステル、ポリマーおよび１−エテニル−２−ピロリドン、硫酸ジエチルとの化合物
２−ピロリジノン、１−エテニル−ポリマーおよび２−（ジメチルアミノ）エチル２−メチル−２−プロペノエート、化合物および硫酸ジエチル
２−ピロリジノン、１−エテニル、ポリマーおよび２−（ジメチルアミノ）エチル２−メチル−２−プロペノエート、硫酸ジエチルとの化合物
Quaternium-23
POLYQUATERNIUM-12
CAS番号：68877-50-9
定義：Polyquaternium-12は、エチルメタクリレート／アビエチルメタクリレート／ジエチルアミノエチルメタクリレートコポリマーと硫酸ジメチルの反応により調製されるポリマーの第４級アンモニウム塩である。
【００５８】
その他の名称：
硫酸ジメチルにより第４級化されたエチルメタクリレート／アビエチルメタクリレート／ジエチルアミノエチルメタクリレート
Quaternium-37
POLYQUATERNIUM-13
CAS番号：68877-47-4
定義：Polyquaternium-13は、エチルメタクリレート／オレイルメタクリレート／ジエチルアミノエチルメタクリレートコポリマーと硫酸ジメチルの反応により調製されるポリマーの第４級アンモニウム塩である。
【００５９】
その他の名称：
硫酸ジメチルにより第４級化されたエチルメタクリレート／オレイルメタクリレート／ジエチルアミノエチルメタクリレート
Quaternium-38
POLYQUATERNIUM-14
CAS番号：27103-90-8
定義：Polyquaternium-14は、一般式
-{-ＣＨ２-Ｃ-(ＣＨ３)[-Ｃ(Ｏ)Ｏ-ＣＨ２ＣＨ２-Ｎ(ＣＨ３)３−]ｘ＋[ＣＨ３ＳＯ４]−ｘ
のポリマーの第４級アンモニウム塩である。
【００６０】
その他の名称：
エタナミニウム、Ｎ，Ｎ，Ｎ−トリメチル−２−［（２−メチル−１−オキソ−２−プロペニル）オキシ］−、硫酸メチル、ホモポリマー
Reten 300（Hercules）
POLYQUATERNIUM-15
CAS番号：35429-19-7
定義：Polyquaternium-15は、アクリルアミドとベータメタクリルイルオキシエチルトリメチル塩化アンモニウムのコポリマーである。
【００６１】
その他の名称：
Rohagit KF 400（Rohm GmbH）
Rohagit KF 720（Rohm GmbH）
POLYQUATERNIUM-16
定義：Polyquaternium-16は、塩化メチルビニルイミダゾリウムとビニルピロリドンから形成されたポリマーの第４級アンモニウム塩である。
【００６２】
その他の名称：
Luviquat FC 370（BASF）
Luviquat FC 550（BASF）
Luviquat FC 905（BASF）
Luviquat HM-552（BASF）
POLYQUATERNIUM-17
定義：Polyquaternium-17は、ジクロロエチルエーテルと反応させた、アジピン酸とジメチルアミノプロピルアミンの反応により調製されたポリマーの第４級塩であり、一般式
-[-Ｎ＋(ＣＨ２)３ＮＨ(Ｏ)Ｃ-(ＣＨ２)４-Ｃ(Ｏ)ＮＨ-(ＣＨ２)３-Ｎ（ＣＨ３）２-(ＣＨ２)２-(Ｏ)-(ＣＨ２)２-]ｘＣｌ−ｘ
で表される。
【００６３】
その他の名称：
Mirapol AD-1（Rhone-Poulenc）
POLYQUATERNIUM-18
定義：Polyquaternium-18は、ジクロロエチルエーテルと反応させたアゼライン酸とジメチルアミノプロピルアミンの反応により調製されたポリマーの第４級塩であり、一般式
-[-Ｎ＋(ＣＨ２)３ＮＨ(Ｏ)Ｃ-(ＣＨ２)３-Ｃ(Ｏ)ＮＨ-(ＣＨ２)３-Ｎ（ＣＨ３）２-(ＣＨ２)２-(Ｏ)-(ＣＨ２)２-]ｘＣｌ−ｘ
で表される。
【００６４】
その他の名称：
Mirapol AZ-1（Rhone-Poulenc）
POLYQUATERNIUM-19
定義：Polyquaternium-19は、ポリビニルアルコールと２，３−エポキシプロピルアミンとの反応により調製されたポリマーの第４級塩である。
【００６５】
その他の名称：
Arlatone PQ-220（ICI Americas）
POLYQUATERNIUM-20
定義：Polyquaternium-20は、ポリビニルオクタデシルエーテルと２，３−エポキシプロピルアミンとの反応により調製されたポリマーの第４級塩である。
【００６６】
その他の名称：
Arlatone PQ-225（ICI Americas）
POLYQUATERNIUM-22
CAS番号：53694-17-0
実験式：
（Ｃ８Ｈ１６ＮＣｌ）（Ｃ３Ｈ３Ｏ２）
定義：Polyquaternium-22は、ジメチルジアリル塩化アンモニウムとアクリル酸のコポリマーであり、一般式
-[ＤＭＤＡ]ｘ−-[-ＣＨ２ＣＨ(Ｃ(Ｏ)ＯＨ)-]ｙ−、
（式中-[ＤＭＤＡ]ｘ−は、
【化１１】
0004781527.tif 000010
である）
で表される。
【００６７】
その他の名称：
Merquat 280（Calgon）
POLYQUATERNIUM-24
定義：Polyquaternium-24は、ラウリルジメチルアンモニウム置換エポキシドと反応させたヒドロキシエチルセルロースのポリマーの第４級塩である。
【００６８】
その他の名称：
Quatrisoft Polymer LM-200（Amerchol）
POLYQUATERNIUM-27
定義：Polyquaternium-27は、Polyquaternium-2とPolyquaternium-17の反応により形成されたブロックコポリマーである。
【００６９】
その他の名称：
Mirapol 9（Rhone-Poulenc）
Mirapol-95（Rhone-Poulenc）
Mirapol 175（Rhone-Poulenc）
POLYQUATERNIUM-28
定義：Polyquaternium-28は、ビニルピロリドンとジメチルアミノプロピルメタクリルアミドモノマーからなるポリマーの第４級アンモニウム塩であり、一般式-{ＶＰ}ｘ-{-ＣＨ２-ＣＨ(ＣＨ３)[Ｃ(Ｏ)-ＮＨ-ＣＨ２ＣＨ２ＣＨ２Ｎ＋(ＣＨ３)３-]}ｙＣｌ−ｙ
（式中[ＶＰ]は、
【化１２】
0004781527.tif 000011
である）
で表される。
【００７０】
その他の名称：
Gafquat HS-100（GAF）
ビニルピロリドン／メタクリルアミドプロピルトリメチル塩化アンモニウムコポリマー
POLYQUATERNIUM-29
定義：Polyquaternium-29は、酸化プロピレンと反応させて、エピクロロヒドリンで第４級化させたキトサンである。
【００７１】
その他の名称：
Lexquat CH（Inolex）
POLYQUATERNIUM-30
定義：Polyquaternium-30は、一般式
-[ＣＨ２Ｃ(ＣＨ３)(Ｃ(Ｏ)ＯＣＨ３)]ｘ-[ＣＨ２Ｃ(ＣＨ３)(Ｃ(Ｏ)ＯＣＨ２ＣＨ２Ｎ＋(ＣＨ３)２ＣＨ２ＣＯＯ−)]ｙ-
で表されるポリマーの第４級アンモニウム塩である。
【００７２】
その他の名称：
Mexomere PX（Chimex）
多糖類ガムの中でも、ガラクトマンナンガムが市販されている、グアーとイナゴマメガムが好ましい。このように、グアーガムは、MeyhallとStein-HallによりCSAA M/200、CSA 200/50という商品名で市販されており、ヒドロキシアルキル化グアーガムは、同供給業者より入手可能である。その他の市販されている多糖類ガムとしては、キサンタンガム、ガッティガム、タマリンドガム、アラビアゴムおよび寒天が挙げられる。
【００７３】
陽イオングアーガムおよびその製法は、英国特許第１，１３６，８４２号明細書および米国特許第４，０３１，３０７号明細書に開示されている。それらは、０．１〜約０．５のＤ．Ｓ．を有しているのが好ましい。
【００７４】
有効な陽イオングアーガムは、Jaguar C-13S（商品名--Meyhall）であり、分子量約２２０，０００のグアーガムから誘導された置換度約０．１３で、陽イオン部分は一般式
−ＣＨ２ＣＨ（ＯＨ）ＣＨ２Ｎ＋（ＣＨ３）３Ｃｌ−
を有していると考えられるものである。
【００７５】
同様に、非常に有効なのは、Ｄ．Ｓ．が約０．２〜０．５の次の第４級基を有する第４級化グアーガムである。
【００７６】
−ＣＨ２ＣＨ（ＯＨ）ＣＨ２Ｎ＋（ＣＨ３）３Ｃｌ−
または
−ＣＨ２ＣＨ＝ＣＨＣＨ２Ｎ＋（ＣＨ３）３Ｃｌ−
陽イオングアーガムは、本発明の組成物において極めて好ましい基の陽イオンポリマーであり、残渣の陰イオン界面活性剤のスカベンジャーとして作用するばかりでなく、少量の残渣の陰イオン界面活性剤を含む、またはこれを含まない浴において用いたときでも、陽イオンの布地柔軟剤の柔軟効果を増大させる。陽イオングアーガムは、組成物の約０．０３〜０．７％、好ましくは０．４％までのレベルが効果的である。
【００７７】
その他の多糖類ベースのガムも同様に第４級化させることができ、効果の程度は異なるがほぼ同様に作用する。好適な澱粉および誘導体は、トウモロコシ、小麦、大麦等、ジャガイモ、タピオカ等のような根類、デキストリン、特にイギリスガムやホワイトデキストリンのようなピロデキストリンから得られるような天然の澱粉である。
【００７８】
特に、上述のような、分子量（デキストリンとしての）が約１，０００〜約１０，０００、通常約５，０００の陽イオンデキストリンは、陰イオン界面活性剤の有効なスカベンジャーである。好ましくはＤ．Ｓ．は０．１以上、特に約０．２〜０．８である。同様に好適なのは、陽イオン澱粉、特に、通常の方法で第４級化された線状画分、アミロースである。通常、Ｄ．Ｓ．は０．０１〜０．９、好ましくは０．２〜０．７であり、従来の大半の陽イオン澱粉よりもむしろ高い。
【００７９】
陽イオンデキストリンは、通常、組成物の約０．０５〜０．７％、特に約０．１〜０．５％の範囲のレベルで用いる。ポリビニルピリジンおよびそれと、例えば、スチレン、メチルメタクリレート、アクリルアミド、ピリジン窒素で第４級化されたＮ−ビニルピロリドンとのコポリマーが非常に有効であり、上述の多糖類誘導体よりも低いレベル、例えば、組成物の０．０１〜０．２重量％、特に０．０２〜０．１％で用いることができる。場合によっては、ポリ塩化ビニルピリジニウムおよびそのスチレンとのコポリマーについて含量が約０．０５重量％と最良のレベルを超えると性能が落ちるようである。
【００８０】
非常に有効な陽イオンポリマーはそれぞれ次の通りである。利用可能なピリジン窒素の約６０％が第４級化された分子量約４０，０００のポリビニルピリジン、利用可能なピリジン窒素の約４５％が上記と同様に第４級化された分子量約４３，０００のモル比７０／３０のビニルピリジン／スチレンコポリマー、利用可能なピリジン窒素の約３５％が上記と同様に第４級化されたモル比６０／４０のビニルピリジン／アクリルアミドコポリマー、利用可能なピリジン窒素の約９７％が上記と同様に第４級化された分子量約４３，０００のモル比５７／４３のビニルピリジン／メチルメタクリレートコポリマー。
【００８１】
これらの陽イオンポリマーは、例えば、０．００１重量％〜０．２％、特に約０．０２％〜０．１％と非常に低い濃度だと、組成物中で有効である。場合によっては、ポリビニルピリジンおよびそのスチレンとのコポリマーについて含量が約０．０５％と最良のレベルを超えると性能が落ちるようである。
【００８２】
その他の有効な陽イオンポリマーは、利用可能なピリジン窒素の約４０％が第４級化されたビニルピリジンとＮ−ビニルピロリドン（６３／３７）のコポリマー、上記と同様に第４級化されたビニルピリジンとアクリロニトリル（６０／４０）のコポリマー、利用可能なアミノ窒素の約７５％が上記と同様に第４級化されたＮ，Ｎ−ジメチルアミノエチルメタクリレートおよびスチレン（５５／４５）のコポリマー、利用可能なアミノ窒素の約７５％が上記と同様に第４級化されたEudragit E（Rohm GmbHの商品名）（Eugragit Eは、Ｎ，Ｎ−ジアルキルアミノアルキルメタクリレートと中性アクリル酸エステルのコポリマーで、分子量約１００，０００〜１，０００，０００と考えられている）、利用可能なアミノ窒素の約５０％が第４級化されたＮ−ビニルピロリドンとＮ，Ｎ−ジエチルアミノメチルメタクリレート（４０／５０）のコポリマーである。これらの陽イオンポリマーは、塩基性ポリマーを第４級化することによって公知の方法により調製することができる。
【００８３】
さらに他のコポリマーは、２種類以上の二官能性の反応性モノマーの縮合により形成される縮合ポリマーである。広くは２つの種類に分けられるこれらのポリマーを形成してから、陽イオン性とする。すなわち骨格が陽イオン性または骨格を陽イオン性にすることのできる窒素原子を有するようなもの（ａ）である。
【００８４】
種類（ａ）の化合物は、式
Ｒ１１Ｎ（Ｒ１２ＯＨ）２
（式中Ｒ１１はＨまたはＣ１〜６のアルキル基、好ましくはメチル、またはＲ１２ＯＨであり、Ｒ１２は、それぞれ、二塩基酸または式
ＸＯＯＣ（Ｒ１３）ＣＯＯＸ
またはその無水物であって、
（式中、Ｒ１３はＣ１〜６のアルキレン、ヒドロキシアルキレンまたはアルケニル基またはアリール基であり、ＸはＨまたはハロゲン化物、好ましくは塩化物である）を有する対応するハロゲン化アシルを備えたＣ１〜６のアルキレン基、好ましくはエチレンである）の第３級または第２級アミンを縮合することにより調製することができる。好適な酸の中には、コハク酸、マレイン酸、グルタル酸、アジピン酸、ピメリン酸、スベリン酸、マレイン酸、オルト−、メタ−およびテレ−フタル酸およびその一および二塩化物がある。非常に好適な無水物としては、無水マレインおよび無水フタル酸が挙げられる。縮合により、ポリマーは次の構造の繰り返し単位を有するようになる。
【００８５】
［−Ｒ１２−Ｎ（Ｒ１１）−Ｒ１２−Ｏ（Ｏ）Ｃ−Ｒ１３−Ｃ（Ｏ）Ｏ−］
この種の反応は、英国特許第６０２，０４８号明細書に記載されている。例えば、骨格の窒素原子またはいずれかに、ハロゲン化アルキルまたはアルコイルまたは硫酸ジアルキルを添加することによって陽イオン性とすることができる。Ｒ１１が（Ｒ１２ＯＨ）のとき、得られるポリマーが十分に水溶性のままである限りは、カルボン酸、例えば、Ｃ１〜２０の飽和または不飽和脂肪酸あるいはその塩化物または無水物と反応させることによりこの基をエステル化させることができる。長鎖、約Ｒ１０より長い脂肪酸を用いるときは、これらのポリマーは「櫛形」ポリマーと記載される。この代わりに、Ｒ１１が（Ｒ１２ＯＨ）のとき、Ｒ１１基を、陽イオン、例えば、グリシジルトリメチル塩化アンモニウムまたは１−クロロブチ−２−レントリメチル塩化アンモニウムおよび後述する同様の溶剤のような、第４級アンモニウム基と反応させることができる。
【００８６】
この種の陽イオンポリマーの中には、ジカルボン酸等と、例えば、式
Ｒ１１Ｒ１４Ｎ＋（Ｒ１２ＯＨ）２Ｚ−
（式中、Ｒ１４はＨまたはＣ１〜６のアルキル基であり、Ｒ１１およびＲ１２は上述した通りであり、Ｚ−は陰イオンである）の二官能性第４級アンモニウム化合物との直接縮合により作成できるものもある。
【００８７】
骨格を陽イオン性とすることのできるその他の種の窒素とのコポリマーは、上述のジカルボン酸等と、次の構造
Ｈ２ＮＲ１５Ｎ（Ｒ１７）Ｒ１６ＮＨ２
（式中、Ｒ１５およびＲ１６はそれぞれ独立にＣ２〜６のアルキレン基であり、Ｒ１７は水素またはＣ１〜６のアルキル基である）を有するジアルキレントリアミンとの反応により調製することができる。これにより、ポリマーは次の構造の繰り返し単位を有するようになる。
【００８８】
［−（Ｏ）Ｃ−Ｒ１３−Ｃ（Ｏ）−ＮＨ−Ｒ１５−Ｎ（Ｒ１７）−Ｒ１６−ＮＨ−］
式中、ＣＯ基に直接結合していない、つまりアミド窒素でない窒素は、ハロゲン化アルキルまたは硫酸ジアルキルとの反応により陽イオン性とすることができる。
【００８９】
この種類と考えられる縮合ポリマーの市販されている例としては、Allied Colloidsの一般商品名Alcostatで販売されているものが挙げられる。
【００９０】
さらに他の陽イオンポリマー塩は、第４級化ポリエチレンイミンである。これらは少なくとも１０個の繰り返し単位を有しており、その中のいくつか、または全てが第４級化されている。
【００９１】
この種類のポリマーの市販されている例としては、同じくAllied Colloidsの一般商品名Alcostatで販売されているものが挙げられる。
【００９２】
これらの第４級化およびエステル化反応は、容易に完了まで進むものではなく、通常は利用可能な窒素の約６０％までの置換度しか得られず、これで十分に有効であることは当業者であれば分かることである。従って、陽イオンポリマーを構成する単位のほんの僅かだけが示された構造と考えなければならない。
【００９３】
骨格に窒素のない種類（ｂ）のポリマーは、トリオール以上の多価アルコールを、上述のジカルボン酸等と、例えば、グリセロールを用いて反応させることによって作成することができる。これらのポリマーは、全てのヒドロキシルまたはその内のいくつかで陽イオン基と反応させることができる。
【００９４】
上述の種類のポリマーの代表例は、ここに参考文献として組み込まれる米国特許第４，１７９，３８２号明細書に開示されている。
【００９５】
本発明のその他の陽イオンポリマーは水溶性または分散性の変性ポリアミンである。本発明のポリアミン陽イオンポリマーは、水溶性または分散性の変性ポリアミンである。これらのポリアミンは、線状または環状のいずれかの骨格を有する。ポリアミン骨格はまた、多少なりともポリアミン分岐鎖も有している可能性がある。一般に、ここに記載するポリアミン骨格は、ポリアミン鎖の各窒素が置換、後述する第４級化、酸化またはこれらの組み合わせを受けた単位という点で変性されている。
【００９６】
本発明において、「変性（modification）」とは、骨格−ＮＨ水素原子をＥ単位で置き換える（置換）、骨格窒素を第４級化する（第４級化）、または骨格窒素をＮ−酸化物に酸化（酸化）することと定義される。骨格窒素に付いた水素原子をＥ単位と置き換えるプロセスを指すとき、「変性」および「置換」という用語のどちらを用いてもよい。第４級化および酸化は、置換のない場合に行われるが、置換は、少なくとも１個の骨格窒素の酸化または第４級化に付随してなされるのが好ましい。
【００９７】
本発明のポリアミン陽イオンポリマーを含む線状または非環状ポリアミン骨格は、次の一般式を有している。
【００９８】
［Ｈ２Ｎ−Ｒ］ｎ＋１−［Ｎ（Ｈ）−Ｒ］ｍ−［Ｎ（Ｈ）−Ｒ］ｎ−ＮＨ２
後に変性する前の前記骨格は、Ｒ「結合」単位により結合された第１級、第２級および第３級アミン窒素を有している。本発明のポリアミン陽イオンポリマーを含む環状ポリアミン骨格は、一般式
[Ｈ２Ｎ−Ｒ]ｎ−ｋ＋１-[Ｎ(Ｈ)-Ｒ]ｍ-[Ｎ(−)-Ｒ]ｎ-[Ｎ(Ｒ)-Ｒ]ｋ-ＮＨ２で表され、式中（−）は共有結合を示し、後の変性前の前記骨格は、Ｒ「結合」単位により結合された第１級、第２級および第３級アミン窒素を含んでいる。
【００９９】
本発明において変性された骨格または分岐鎖を含む第１級アミン窒素は、ＶまたはＺ「末端」単位とする。例えば、
［Ｈ２Ｎ−Ｒ］−
という構造の主ポリアミン骨格または分岐鎖の末端にある第１級アミン部分を本発明に従って変性するとき、以降、Ｖ「末端」単位または単にＶ単位とする。しかしながら、本発明においては、後述する制限を受けるが、第１級アミン部分の一部または全てを変性しないままとすることができる。これらの非変性第１級アミン部分は、骨格の位置によっては「末端」単位として残る。同様に、
−ＮＨ２
という構造の主ポリアミン骨格の末端に位置する第１級アミン部分を本発明に従って変性するとき、以降Ｚ「末端」単位または単にＺ単位とする。この単位は、後述する制限を受けるが、変性しないままとすることができる。
【０１００】
同様に、変性された骨格または分岐鎖を含む第２級アミン窒素は、Ｗ「骨格」単位とする。例えば、
−［Ｎ（Ｈ）−Ｒ］−
という構造の本発明の骨格および分岐鎖の主たる構成成分である第２級アミン部分を本発明に従って変性するとき、以降、Ｗ「骨格」単位または単にＷ単位とする。しかしながら、本発明においては、第２級アミン部分の一部または全てを変性されないままとすることができる。これらの非変性第２級アミン部分は、骨格の位置によっては「末端」単位として残る。
【０１０１】
さらに同様に、変性された骨格または分岐鎖を含む第３級アミン窒素は、Ｙ「分岐」単位とする。例えば、
−［Ｎ（−）−Ｒ］−
（式中、（−）は共有結合を示す）という構造のポリアミン骨格かまたはその他の分岐鎖または環のいずれかの鎖分岐点である第３級アミン部分を本発明に従って変性するとき、以降、Ｙ「分岐」単位または単にＹ単位とする。しかしながら、本発明においては、第３級アミン部分の一部または全てを変性しないままとすることができる。これらの非変性第３級アミン部分は、骨格の位置によっては「分岐」単位として残る。ポリアミン窒素を結合する役割を果たすＶ、ＷおよびＹ単位窒素と関連のＲ単位について以下に述べる。
【０１０２】
本発明のポリアミンの最終変性構造は、綿の汚れを剥離する線状ポリアミンポリマーについては一般式
Ｖ（ｎ＋１）ＷｍＹｎＺ
で、綿の汚れを剥離する環状ポリアミンポリマーについては一般式
Ｖ（ｎ−ｋ＋１）ＷｍＹｎＹ’ｋＺ
で表される。環を有するポリアミンの場合には、式
［［Ｎ（Ｒ−）−Ｒ］−
のＹ’単位が、骨格または分岐環の分岐点として機能する。各Ｙ’単位について、Ｙ単位は
−［Ｎ（−）−Ｒ］−
を有しており、環のポリマー主鎖または分岐鎖への結合点となる。骨格が完全な環であるという特徴のある場合には、ポリアミン骨格は式
［Ｈ２Ｎ−Ｒ］ｎ−［Ｎ（Ｈ）−Ｒ］ｍ−［Ｎ（−）−Ｒ］ｎ−
を有しており、従ってＺ末端単位がなく、式
Ｖｎ−ｋＷｍＹｎＹ’ｋ
（式中、ｋは分岐単位を形成する環の数である）を有している。本発明のポリアミン骨格は環を含んでいないのが好ましい。
【０１０３】
非環状ポリアミンの場合には、添え字ｎ対添え字ｍの比率は、分岐の相対度に関係している。本発明による完全に非分岐の線状変性ポリアミンは、式
ＶＷｍＺ
（すなわち、ｎが０である）を有している。ｎの値が大きくなればなるほど（ｍ対ｎの比率が低くなればなるほど）、分子中の分岐の程度が大きくなる。通常、ｍの値は最低値で４〜約４００であるが、特に添え字ｎの値が非常に小さく、０に近いときは、ｍの値をこれより大きくしても好ましい。
【０１０４】
第１級、第２級または第３級であろうと本発明に従って変性された各ポリアミン窒素は、単純な置換、第４級化または酸化という３つの種類のうちの一つの部類としてさらに定義される。変性されていないポリアミン窒素単位は、それが第１級、第２級または第３級窒素かによってＶ、Ｗ、ＹまたはＺ単位に分類される。すなわち、本発明において、非変性第１級アミン窒素はＶまたはＺ単位であり、非変性第２級アミン窒素はＷ単位であり、非変性第３級アミン窒素はＹ単位である。
【０１０５】
変性第１級アミン部分は、次の３つのうちの一つのＶ「末端」単位とする。
【０１０６】
ａ）Ｎ（Ｅ２）−Ｒ−という構造の単純な置換単位、
ｂ）Ｎ（Ｅ３）−Ｒ−（Ｘ−）（Ｘは電荷平衡を与える好適な対イオンである）という構造の第４級化単位、
ｃ）（−Ｒ）（Ｅ２）Ｎ→Ｏという構造の酸化単位。
【０１０７】
変性第２級アミン部分は、次の３つのうちの一つのＷ「末端」単位とする。
【０１０８】
ａ）−Ｎ（Ｅ）−Ｒ−という構造の単純な置換単位、
ｂ）−Ｎ＋（Ｅ３）−Ｒ−（Ｘ−）（Ｘは電荷平衡を与える好適な対イオンである）という構造の第４級化単位、
ｃ）−Ｎ（Ｅ）（Ｒ−）→Ｏという構造の酸化単位。
【０１０９】
変性第３級アミン部分は、次の３つのうちの一つのＹ「末端」単位とする。
【０１１０】
ａ）（−）２Ｎ−Ｒ−という構造の非変性単位、
ｂ）（−）２（Ｅ）Ｎ＋−Ｒ−（Ｘは電荷平衡を与える好適な対イオンである）という構造の第４級化単位、
ｃ）−Ｒ−Ｎ（−）２→Ｏという構造の酸化単位。
【０１１１】
陽イオン変性第１級アミン部分は、次の３つのうちの一つのＺ「末端」単位とする。
【０１１２】
ａ）−Ｎ（Ｅ）２という構造の単純な置換単位、
ｂ）−Ｎ＋（Ｅ）３Ｘ−（Ｘは電荷平衡を与える好適な対イオンである）という構造の第４級化単位、
ｃ）−Ｒ−Ｎ（Ｅ）２→Ｏという構造の酸化単位。
【０１１３】
窒素のいずれかの部位を非置換または非変性とするときは、水素がＥの代替になると考えられる。例えば、ヒドロキシエチル部分の形態の１つのＥ単位を有する第１級アミン単位は、式（ＨＯＣＨ２ＣＨ２）ＨＮ−のＶ末端単位である。
【０１１４】
本発明においては、Ｖ単位とＺ単位の２つの鎖末端単位がある。Ｚ「末端」単位は、構造−ＮＨ２の末端第１級アミノ部分から誘導される。本発明による非環状ポリアミン骨格は１つのＺ単位しか有していないが、環状ポリアミンはＺ単位を有していないこともある。Ｚ「末端」単位は、後述するいずれのＥ単位と置換可能である。ただし、Ｎ−酸化物を形成するのにＺ単位が変性される場合は除く。Ｚ単位窒素が酸化されてＮ−酸化物になる場合には、窒素を変性しなければならないため、Ｅは水素とはなり得ない。
【０１１５】
本発明のポリアミンは、骨格の窒素原子を結合する働きをする骨格Ｒ「結合」単位を有している。Ｒ単位は、本発明においては「ヒドロカルビルＲ」単位および「オキシＲ」単位と呼ばれる。「ヒドロカルビル」Ｒ単位はＣ２〜Ｃ１２のアルキレン、Ｃ４〜Ｃ１２のアルケニレン、Ｃ３〜Ｃ１２のヒドロキシアルキレン（ヒドロキシ部分は、ポリアミン骨格窒素に直接結合された炭素原子を除けば、Ｒ単位鎖のいずれの位置であってもよい）、Ｃ４〜Ｃ１２のジヒドロキシアルキレン（ヒドロキシル部分は、ポリアミン骨格窒素に直接結合された炭素原子を除けば、Ｒ単位鎖のいずれの２個の炭素原子を占有していてもよい）、Ｃ８〜Ｃ１２のジアルキルアリーレン（本発明においては、結合する鎖の一部として２個のアルキル置換基を有するアリーレン部分である）である。例えば、ジアルキルアリーレンは次の式を有している。
【０１１６】
【化１３】
0004781527.tif 000012
ただし、この単位は、１，４−置換である必要はなく、１，２または１，３置換Ｃ２〜Ｃ１２アルキレン、好ましくはエチレン、１，２−プロピレンよびこれらの混合物、より好ましくはエチレンとすることもできる。「オキシ」Ｒ単位は−（Ｒ１Ｏ）ｘＲ５（ＯＲ１）ｘ−、ＣＨ２ＣＨ（ＯＲ２）ＣＨ２Ｏ）ｚ（Ｒ１Ｏ）ｙ（ＯＣＨ２ＣＨ（ＯＲ２）ＣＨ２）ｗ−、−ＣＨ２ＣＨ（ＯＲ２）ＣＨ２−、（Ｒ１Ｏ）ｘＲ１−およびこれらの混合物を含む。好ましいＲ単位は、Ｃ２〜Ｃ１２のアルキレン、Ｃ３〜Ｃ１２のヒドロキシアルキレン、Ｃ４〜Ｃ１２のジヒドロキシアルキレン、Ｃ８〜Ｃ１２のジアルキルアリーレン、−（Ｒ１Ｏ）ｘＲ１−、−ＣＨ２ＣＨ（ＯＲ２）ＣＨ２−、−（ＣＨ２ＣＨ（ＯＨ）ＣＨ２Ｏ）ｚ（Ｒ１Ｏ）ｙＲ１（ＯＣＨ２ＣＨ−（ＯＨ）ＣＨ２）ｗ−、（Ｒ１Ｏ）ｘＲ５（ＯＲ１）ｘ−であり、より好ましいＲ単位はＣ２〜Ｃ１２のアルキレン、Ｃ３〜Ｃ１２のヒドロキシアルキレン、Ｃ４〜Ｃ１２のジヒドロキシアルキレン、−（Ｒ１Ｏ）ｘＲ１−、−（Ｒ１Ｏ）ｘＲ５（ＯＲ１）ｘ−、（ＣＨ２ＣＨ（ＯＨ）ＣＨ２Ｏ）ｚ（Ｒ１Ｏ）ｙＲ１（ＯＣＨ２ＣＨ−（ＯＨ）ＣＨ２）ｗ−およびこれらの混合物であり、さらに好ましいＲ単位はＣ２〜Ｃ１２のアルキレン、Ｃ３ヒドロキシアルキレンおよびその混合物であり、最も好ましいのはＣ２〜Ｃ６のアルキレンである。本発明の最も好ましい骨格は少なくとも５０％のＲ単位、エチレンを含む。
【０１１７】
Ｒ１単位はＣ２〜Ｃ６のアルキレンおよびその混合物、好ましくはエチレンである。Ｒ２は水素および−（Ｒ１Ｏ）ｘＢ、好ましくは水素である。
【０１１８】
Ｒ３はＣ１〜Ｃ１８のアルキル、Ｃ７〜Ｃ１２のアリールアルキレン、Ｃ７〜Ｃ１２のアルキル置換アリール、Ｃ６〜Ｃ１２のアリールおよびこれらの混合物、好ましくはＣ１〜Ｃ１２のアルキル、Ｃ７〜Ｃ１２のアリールアルキレン、より好ましくはＣ１〜Ｃ１２のアルキル、最も好ましくはメチルである。Ｒ３単位は後述のＥ単位の一部として機能する。
【０１１９】
Ｒ４はＣ１〜Ｃ１２のアルキレン、Ｃ４〜Ｃ１２のアルケニレン、Ｃ８〜Ｃ１２のアリールアルキレン、Ｃ６〜Ｃ１０のアリーレン、好ましくはＣ１〜Ｃ１０のアルキレン、Ｃ８〜Ｃ１２のアリールアルキレン、より好ましくはＣ２〜Ｃ８のアルキレン、最も好ましくはエチレンまたはブチレンである。
【０１２０】
Ｒ５はＣ１〜Ｃ１２のアルキレン、Ｃ３〜Ｃ１２のヒドロキシアルキレン、Ｃ４〜Ｃ１２のジヒドロキシアルキレン、Ｃ８〜Ｃ１２のジアルキルアリーレン、−Ｃ（Ｏ）−、−Ｃ（Ｏ）ＮＨＲ６ＮＨＣ（Ｏ）−、−Ｃ（Ｏ）（Ｒ４）ｒＣ（Ｏ）−、−Ｒ１（ＯＲ１）−、−ＣＨ２ＣＨ（ＯＨ）ＣＨ２Ｏ（Ｒ１Ｏ）ｙＲ１ＯＣＨ２ＣＨ（ＯＨ）ＣＨ２−、−Ｃ（Ｏ）（Ｒ４）ｒＣ（Ｏ）−、−ＣＨ２ＣＨ（ＯＨ）ＣＨ２−、Ｒ５は好ましくはエチレン、−Ｃ（Ｏ）−、−Ｃ（Ｏ）ＮＨＲ６ＮＨＣ（Ｏ）−、−Ｒ１（ＯＲ１）−、−ＣＨ２ＣＨ（ＯＨ）ＣＨ２−、−ＣＨ２ＣＨ（ＯＨ）ＣＨ２Ｏ（Ｒ１Ｏ）ｙＲ１ＯＣＨ２ＣＨ−（ＯＨ）ＣＨ２−、より好ましくは−ＣＨ２ＣＨ（ＯＨ）ＣＨ２−である。
【０１２１】
Ｒ６はＣ２〜Ｃ１２のアルキレンまたはＣ６〜Ｃ１２のアリーレンである。
【０１２２】
好ましい「オキシ」Ｒ単位はさらに、Ｒ１、Ｒ２およびＲ５単位で定義される。好ましい「オキシ」Ｒ単位は好ましいＲ１、Ｒ２およびＲ５単位を含む。本発明の好ましい綿の汚れ剥離剤は、少なくとも５０％のＲ１単位、エチレンを有している。好ましいＲ１、Ｒ２およびＲ５単位を「オキシ」Ｒ単位と結合させて、次のようなやり方で好ましい「オキシ」Ｒ単位とする。
【０１２３】
ｉ）より好ましいＲ５を−（ＣＨ２ＣＨ２Ｏ）ｘＲ５（ＯＣＨ２ＣＨ２）ｘ−と置換して、−（ＣＨ２ＣＨ２Ｏ）ｘＣＨ２ＣＨＯＨＣＨ２（ＯＣＨ２ＣＨ２）ｘ−とする。
【０１２４】
ii）好ましいＲ１およびＲ２を−（ＣＨ２ＣＨ（ＯＲ２）ＣＨ２Ｏ）ｚ−（Ｒ１Ｏ）ｙＲ１Ｏ（ＣＨ２ＣＨ（ＯＲ２）ＣＨ２）ｗ−と置換して、−（ＣＨ２ＣＨ（ＯＨ）ＣＨ２Ｏ）ｚ−（ＣＨ２ＣＨ２Ｏ）ｙＣＨ２ＣＨ２Ｏ（ＣＨ２ＣＨ（ＯＨ）ＣＨ２）ｗ−とする。
【０１２５】
iii）好ましいＲ２を−ＣＨ２ＣＨ（ＯＲ２）ＣＨ２−と置換して、−ＣＨ２ＣＨ（ＯＨ）ＣＨ２−とする。
【０１２６】
Ｅ単位は、水素、Ｃ１〜２２のアルキル、Ｃ３〜Ｃ２２のアルケニル、Ｃ７〜Ｃ２２のアリールアルキル、Ｃ２〜Ｃ２２のヒドロキシアルキル、−（ＣＨ２）ｐＣＯ２Ｍ、−（ＣＨ２）ｑＳＯ３Ｍ、−ＣＨ（ＣＨ２ＣＯ２Ｍ）ＣＯ２Ｍ、−（ＣＨ２）ｐＰＯ３Ｍ、−（Ｒ１Ｏ）ｍＢ、−Ｃ（Ｏ）Ｒ３からなる群より選択され、好ましくは、水素、Ｃ２〜Ｃ２２のヒドロキシアルキレン、ベンジル、Ｃ１〜Ｃ２２のアルキレン、−（Ｒ１Ｏ）ｍＢ、−Ｃ（Ｏ）Ｒ３、−（ＣＨ２）ｐＣＯ２Ｍ、−（ＣＨ２）ｑＳＯ３Ｍ、−ＣＨ（ＣＨ２ＣＯ２Ｍ）ＣＯ２Ｍ、より好ましくは、Ｃ１〜Ｃ２２のアルキレン、−（Ｒ１Ｏ）ｘＢ、−Ｃ（Ｏ）Ｒ３、−（ＣＨ２）ｐＣＯ２Ｍ、−（ＣＨ２）ｑＳＯ３Ｍ、−ＣＨ（ＣＨ２ＣＯ２Ｍ）ＣＯ２Ｍ、最も好ましくはＣ１〜Ｃ２２のアルキレン、−Ｒ１（Ｏ）ｘＢおよび−Ｃ（Ｏ）Ｒ３である。窒素に何等変性または置換を行わないときは、水素原子がＥで表される部分として残ることになる。
【０１２７】
Ｖ、ＷまたはＺ単位が酸化される、すなわち、窒素がＮ−酸化物のときは、Ｅは水素原子を含まない。例えば、骨格鎖または分岐鎖は次の構造の単位を含んでいない。
【０１２８】
（−）０〜１（Ｒ）０〜１（Ｈ）１〜２Ｎ→Ｏ
さらに、Ｖ、ＷまたはＺ単位が酸化される、すなわち、窒素がＮ−酸化物のときは、Ｅ単位は窒素原子に直接結合するカルボニル部分を含まない。本発明によれば、Ｅ単位−Ｃ（Ｏ）Ｒ３部分は、Ｎ−酸化物変性窒素に結合していない、すなわち、構造
Ｒ３−Ｃ（Ｏ）Ｎ（Ｅ）０〜１（−）０〜１→Ｏ
またはその組み合わせのＮ−酸化物アミドがない。
【０１２９】
Ｂは水素、Ｃ１〜Ｃ６のアルキル、−（ＣＨ２）ｑＳＯ３Ｍ、−（ＣＨ２）ｐＣＯ２Ｍ、−（ＣＨ２）ｑ−（ＣＨＳＯ３Ｍ）ＣＨ２ＳＯ３Ｍ、−（ＣＨ２）ｑ（ＣＨＳＯ２Ｍ）ＣＨ２ＳＯ３Ｍ、−（ＣＨ２）ｐＰＯ３Ｍ、−ＰＯ３Ｍ、好ましくは水素、−（ＣＨ２）ｑＳＯ３Ｍ、−（ＣＨ２）ｑ（ＣＨＳＯ３Ｍ）ＣＨ２ＳＯ３Ｍ、−（ＣＨ２）ｑ−（ＣＨＳＯ２Ｍ）ＣＨ２ＳＯ３Ｍ、より好ましくは水素または−（ＣＨ２）ｑＳＯ３Ｍである。
【０１３０】
Ｍは水素または電荷平衡を満足させる十分量の水溶性陽イオンである。例えば、ナトリウム陽イオンは−（ＣＨ２）ｐＣＯ２Ｍと−（ＣＨ２）ｑＳＯ３Ｍを等しく満足させるものであり、結果として、−（ＣＨ２）ｐＣＯ２Ｎａと−（ＣＨ２）ｑＳＯ３Ｎａ部分が得られる。必要とされる化学電荷平衡を満足させるために、２個以上の一価陽イオン（ナトリウム、カリウム等）を結合することもできる。しかしながら、２個以上の陰イオン基を、二価の陽イオンにより電荷平衡を保ってもよいし、あるいは多価陰イオンラジカルの電荷要件を満足させるのに２個以上の一価の陽イオンが必要となる場合がある。例えば、ナトリウム原子で置換させた−（ＣＨ２）ｐＰＯ３Ｍ部分は、式−（ＣＨ２）ｐＰＯ３Ｎａ３となる。カルシウム（Ｃａ２＋）またはマグネシウム（Ｍｇ２＋）のような二価陽イオンをその他の好適な一価の水溶性陽イオンと置換したり結合してもよい。好ましい陽イオンはナトリウムおよびカリウムであり、より好ましくはナトリウムである。
【０１３１】
Ｘは、塩素（Ｃｌ−）、臭素（Ｂｒ−）およびヨウ素（Ｉ−）のような水溶性陰イオンであるか、またはＸは、硫酸塩（ＳＯ４２−）およびメソ硫酸塩（ＣＨ３ＳＯ３−）のような負に帯電したラジカルとすることができる。
【０１３２】
式中の添え字は次のような値を有している。ｐは１〜６、ｑは０〜６、ｒは０または１、ｗは０または１、ｘは１〜１００、ｙは０〜１００、ｚは０または１、ｋはｎ未満またはｎと等しい、ｍは４〜約４００、ｎは０〜約２００、ｍ＋ｎは少なくとも５である。
【０１３３】
本発明の好ましいポリアミン陽イオンポリマーは、少なくとも約５０％未満、好ましくは約２０％未満、より好ましくは５％未満のＲ基が「オキシ」Ｒ単位を含む、最も好ましくはＲ単位は「オキシ」Ｒ単位を含まないポリアミン骨格を有している。
【０１３４】
「オキシ」Ｒ単位を含まない最も好ましいポリアミン陽イオンポリマーは、５０％未満のＲ基が３個より多い炭素原子を有するポリアミン骨格を有している。例えば、エチレン、１，２−プロピレンおよび１，３−プロピレンは３以下の炭素原子を有しており、好ましい「ヒドロカルビル」Ｒ単位である。すなわち、骨格ＲがＣ２〜Ｃ１２のアルキレンのときは、好ましいのはＣ２〜Ｃ３のアルキレン、最も好ましいのはエチレンである。
【０１３５】
本発明のポリアミン陽イオンポリマーは、変性された均一および不均一なポリアミン骨格を有し、その−ＮＨ単位の１００％以下が変性されている。本発明において、「均一ポリアミン骨格」という用語は、同じＲ単位（例えば、すべてエチレン）のポリアミン骨格として定義される。しかしながら、選択した化学合成方法の人為性のため、同定義は、存在するポリマー骨格を含むその他の別の単位を含むポリアミンを排除するものではない。例えば、エタノールアミンはポリエチレンイミンの合成に「開始剤」として用いることができることは当業者に知られており、従って、重合「開始剤」の結果得られる１つのヒドロキシエチル部分を有するポリエチレンイミン試料が、本発明における均一なポリアミン骨格と考えられる。分岐Ｙ単位のないすべてエチレンＲ単位を有するポリアミン骨格は、均一な骨格である。すべてエチレンＲ単位を有するポリアミン骨格は、分岐の程度または存在する環状分岐の数に拘わらず均一な骨格である。
【０１３６】
本発明において、「不均一ポリマー骨格」という用語は、様々なＲ単位長およびＲ単位種類の複合体であるポリアミン骨格を指す。例えば、不均一骨格は、エチレンと１，２−プロピレン単位の混合物であるＲ単位を含む。本発明において、「ヒドロカルビル」および「オキシ」Ｒ単位の混合物は、必ずしも不均一骨格を与えるものではない。これらの「Ｒ単位鎖の長さ」を適正にすることで、処方者が本発明のポリアミン陽イオンポリマーの溶解性および布地の直接染色性（substantivity）を修正することができる。
【０１３７】
本発明のその他の種類の好ましいポリアミン陽イオンポリマーは、ポリエチレンオキシ部分に完全または部分的に置換された均一なポリアミン骨格、完全または部分的に第４級化されたアミン、完全または部分的にＮ−酸化物に酸化された窒素およびその混合物を含む。しかしながら、すべての骨格アミン窒素を同じようにして変性してはならず、変性の選択は、処方者の特定の要望に任せられる。エトキシル化の程度もまた処方者の特定の要望により決められる。
【０１３８】
本発明の化合物の骨格を有する好ましいポリアミンは、通常、ポリアルキレンアミン（ＰＡＡ）、ポリアルキレンイミン（ＰＡＩ）、好ましくはポリエチレンアミン（ＰＥＡ）、ポリエチレンイミン（ＰＥＩ）または親のＰＡＡ、ＰＡＩ、ＰＥＡまたはＰＥＩよりも長いＲ単位を有する部分で結合されたＰＥＡまたはＰＥＩである。一般的なポリアルキレンアミン（ＰＡＡ）はテトラブチレンペンタミンである。ＰＥＡは、アンモニアと二塩化エチレンを入れて、分留する反応により得られる。得られる一般的なＰＥＡはトリエチレンテトラミン（ＴＥＴＡ）およびテトラエチレンペンタミン（ＴＥＰＡ）である。ペンタミンを超える、すなわち、ヘキサミン、ヘプタミン、オクタミンおよびノナミン（これもあり得る）といった共生成により誘導された混合物は蒸留により分離されないものと考えられ、環状アミン、特にピペラジンのようなその他の材料を含んでいる可能性がある。窒素原子のある側鎖を有する環状アミンも存在し得る。ＰＥＡの調製について記載した１９５７年５月１４日発行の米国特許第２，７９２，３７２号明細書（Dickinson）を参照のこと。
【０１３９】
好ましいアミンポリマー骨格は、ポリエチレンイミン（ＰＥＩ）としても知られるＣ２アルキレン（エチレン）単位のＲ単位を含む。好ましいＰＥＩは少なくとも中程度の分岐、すなわち、ｍ対ｎの比が４：１未満を有する。ただし、ｍ対ｎ比約２：１のＰＥＩが最も好ましい。変性前の好ましい骨格は、一般式
[Ｈ２ＮＣＨ２ＣＨ２]ｎ-[Ｎ（Ｈ）ＣＨ２ＣＨ２]ｍ-Ｎ（−）ＣＨ２ＣＨ２]ｎＮＨ２
（式中、（−）、ｍおよびｎは上述したものと同一である）を有している。変性前の好ましいＰＥＩは約２００ダルトンを超える分子量を有するであろう。
【０１４０】
ポリアミン骨格中の第１級、第２級および第３級の相対比は、特にＰＥＩの場合には、調製方法によって異なるであろう。ポリアミン骨格鎖の各窒素原子に付加した各水素原子は、後の置換、第４級化または酸化にとって可能性のある部位となる。
【０１４１】
これらのポリアミンは、例えば、二酸化炭素、重亜硫酸ナトリウム、硫酸、過酸化水素、塩酸、酢酸等のような触媒の存在下でエチレンイミンを重合することによって調製することができる。これらのポリアミン骨格を調製する具体的な方法は、１９３９年１２月５日発行の米国特許第２，１８２，３０６号明細書（Ulrichら）、１９６２年５月８日発行の米国特許第３，０３３，７４６号明細書（Mayleら）、１９４０年７月１６日発行の米国特許第２，２０８，０９５号明細書（Esselmannら）、１９５７年９月１７日発行の米国特許第２，８０６，８３９号明細書（Crowther）および１９５１年５月２１日発行の米国特許第２，５５３，６９６号明細書（Wilson）に開示されており、これらはすべてここに参考文献として組み込まれる。
【０１４２】
ＰＥＩを含む本発明の変性ポリアミン陽イオンポリマーとしては式ＩとＩＩで示されるものが例示される。
【０１４３】
式Ｉは、全ての置換可能な窒素が、水素をポリオキシアルキレンオキシ単位−（ＣＨ２ＣＨ２Ｏ）７Ｈと置換することによって変性されたＰＥＩ骨格を有するポリアミン陽イオンポリマーであり、次の式で表される。
【０１４４】
【化１４】
0004781527.tif 000013
式Ｉ
これは、１種類の部分によって完全に変性されたポリアミン陽イオンポリマーの例である。
【０１４５】
式ＩＩは、全ての置換可能な第１級アミン窒素が、水素をポリオキシアルキレンオキシ単位−（ＣＨ２ＣＨ２Ｏ）７Ｈと置換することによって変性され、分子が、全ての酸化可能な第１級および第２級窒素のＮ−酸化物への後の酸化により変性されたＰＥＩ骨格を有するポリアミン陽イオンポリマーであり、次の式で表される。
【０１４６】
【化１５】
0004781527.tif 000014
式ＩＩ
その他の関連のポリアミン陽イオンポリマーは、全ての骨格水素原子が置換され、いくつかの骨格アミン単位が第４級化されたＰＥＩ骨格を有している。置換基はポリオキシアルキレンオキシ単位−（ＣＨ２ＣＨ２Ｏ）７Ｈまたはメチル基である。さらにその他の関連のポリアミン陽イオンポリマーは、骨格窒素が置換基（例えば、−（ＣＨ２ＣＨ２Ｏ）７Ｈまたはメチル）により変性され、第４級化され、Ｎ−酸化物に酸化された、またはこれらを組み合わせたＰＥＩ骨格を有している。
【０１４７】
これらのポリアミン陽イオンポリマーは、柔軟性の改善に加えて、有効量、すなわち、約０．００１％〜約１０％、好ましくは約０．０１％〜約５％、より好ましくは約０．１％〜約１％で用いると、綿の汚れ剥離剤としても作用する。
【０１４８】
前述した好ましい陽イオンポリマー材料は、陽イオン多糖類、特に陽イオンガラクトマンナンガム（グアーガム）および陽イオン誘導体である。これらの材料は市販されており、比較的安価である。これらは陽イオン界面活性剤と良好な相容性を有し、本発明による安定で極めて効果的な柔軟組成物を調製することができる。かかるポリマー材料は、組成物の０．０３％〜０．５％のレベルで用いるのが好ましい。
【０１４９】
当然、上述の陽イオンポリマーの混合物も用いることができ、水性分散液の粘度および安定性といった組成物の物理特性を制御するために、個々のポリマーまたは特定の混合物は選択することができる。
【０１５０】
これらの陽イオンポリマーは、通常、求められる効果に応じて、組成物の約０．００１重量％〜約１０重量％のレベルだと有効である。分子量は、約５００〜約１，０００，０００、好ましくは約１，０００〜約５００，０００、より好ましくは約１，０００〜約２５０，０００の範囲である。
【０１５１】
効果的に用いるために、本発明の陽イオンポリマーは、連続した水性相中で少なくともここに開示されたレベルで用いなければならない。ポリマーを確実に連続水性相に入れるために、組成物の生成プロセスの一番最後にポリマーを加えるのが好ましい。本発明の一態様においては、布地柔軟活性剤は、小嚢の形態で存在している。小嚢が形成された後、温度が約８５゜Ｆ未満の間にポリマーを加える。
【０１５２】
（２）単一長鎖の陽イオン化合物
単一長鎖の陽イオン化合物としては、通常、組成物の約２重量％〜約２５重量％、好ましくは約３重量％〜約１７重量％、より好ましくは約４重量％〜約１５重量％、さらに好ましくは約５重量％〜約１３重量％で存在するモノアルキル陽イオン第４級アンモニウム化合物が挙げられ、モノアルキル陽イオン第４級アンモニウム化合物の総量は少なくとも有効レベルとする。
【０１５３】
（ａ）本発明において有用なかかるモノアルキル陽イオン第４級アンモニウム化合物は、好ましくは次の一般式の第４級アンモニウム塩である。
【０１５４】
［Ｒ４Ｎ＋（Ｒ５）３］Ａ−
式中、Ｒ４はＣ８〜Ｃ２２のアルキルまたはアルケニル基、好ましくはＣ１０〜Ｃ１８のアルキルまたはアルケニル基、より好ましくはＣ１０〜Ｃ１４またはＣ１６〜Ｃ１８のアルキルまたはアルケニル基であり、各Ｒ５はＣ１〜Ｃ６のアルキルまたは置換アルキル基（例えば、ヒドロキシアルキル）、好ましくはＣ１〜Ｃ３アルキル基、例えば、メチル（最も好ましい）、エチル、プロピル等、ベンジル基、水素、約２〜約２０個のオキシエチレン単位、好ましくは約２．５〜約１３個のオキシエチレン単位、より好ましくは約３〜約１０個のオキシエチレン単位のポリエトキシル化鎖およびその混合物であり、Ａ−は前述の通りである。
【０１５５】
特に好ましい分散助剤は、モノラウリルトリメチル塩化アンモニウム、WitcoよりVarisoftＲ471という商品名で入手可能なモノ獣脂トリメチル塩化アンモニウムおよびWitcoよりVarisoftＲ417という商品名で入手可能なモノオレイルトリメチル塩化アンモニウムである。
【０１５６】
Ｒ４基はまた、１個以上のエステル、アミド、エーテル、アミン等の結合基を含有する基によって陽イオン窒素原子に付加させることもできる。これは成分（Ｉ）等の濃縮性を増大させるのに望ましい。かかる結合基は好ましくは窒素原子について炭素原子約１〜約３個以内のものである。
【０１５７】
（ｂ）モノ長鎖アルキル陽イオン第４級アンモニウム化合物としてはまた、Ｃ８〜Ｃ２２のアルキル塩素エステルも挙げられる。この種の好ましい化合物は、次の式を有している。
【０１５８】
Ｒ１Ｃ（Ｏ）−Ｏ−ＣＨ２ＣＨ２Ｎ＋（Ｒ）３Ａ−
式中、Ｒ１、ＲおよびＡ−は前記に定義した通りである。
【０１５９】
極めて好ましい単一長鎖の陽イオン化合物としては、Ｃ１２〜Ｃ１４のやし塩素エステルとＣ１６〜Ｃ１８の獣脂塩素エステルが挙げられる。
【０１６０】
好適な生物分解性の単一長鎖の、該長鎖に１個のエステル結合基を有する陽イオン第４級アンモニウム化合物は、ここに参考文献として組み込まれる１９８９年６月２０日発行の米国特許第４，８４０，７３８号明細書（HardyおよびWalley）に記載されている。
【０１６１】
（ｃ）単一長鎖の陽イオン第４級アンモニウム化合物として作用し得るエトキシル化第４級アンモニウム化合物としては、Sherex Chemical CompanyよりVariquatＲという商品名で入手可能な１７モルのエチレンオキシドを有するエチレンビス（ポリエトキシエタノール）アルキルアンモニウム硫酸エチル、AkzoよりEthoquadＲ0/25という商品名で入手可能なポリエチレングリコール（１５）塩化オレアンモニウム、およびAkzoよりEthoquadＲC/25という商品名で入手可能なポリエチレングリコール（１５）塩化ココモニウムが挙げられる。
【０１６２】
（ｄ）好適なモノ長鎖材料は、分子中に唯一の長鎖基が存在している上に開示した第４級化柔軟活性剤に対応するものである。
【０１６３】
（ｅ）式
【化１６】
0004781527.tif 000015
（式中、Ｒ７はＣ１〜Ｃ４の飽和アルキルまたはヒドロキシアルキル基であり、Ｒ１およびＡ−は上述した通りである）の置換イミダゾリニウム塩、
（ｆ）式
【化１７】
0004781527.tif 000016
（式中、Ｒ４は非環式脂肪族Ｃ８〜Ｃ２２の炭化水素基であり、Ａ−は陰イオンである）のアルキルピリジニウム塩、
（ｇ）式
【化１８】
0004781527.tif 000017
（式中、Ｒ１、Ｒ２およびＡ−は上述した通りである）のアルカンアミドアルキレンピリジニウム塩、およびこれらの混合物である。
【０１６４】
化合物（ａ）としては、モノオレイルトリメチル塩化アンモニウム、モノキャノーラトリメチル塩化アンモニウムおよび大豆トリメチル塩化アンモニウムのようなモノアルケニルトリメチルアンモニウム塩が例示される。モノオレイルトリメチル塩化アンモニウムおよびモノキャノーラトリメチル塩化アンモニウムが好ましい。その他の化合物（ａ）としては、Witco CorporationよりAdogenＲという商品名で入手可能な大豆トリメチル塩化アンモニウム、天然源より誘導されたＲ１がＣ２２の炭化水素基であるエルクル（erucyl）トリメチル塩化アンモニウム、Ｒ１がＣ１６〜Ｃ１８の炭化水素基、Ｒ５がメチル基、Ｒ６がエチル基およびＡ−が硫酸エチル陰イオンである大豆メチルエチルアンモニウム硫酸エチルおよびＲ１がＣ１８の炭化水素基、Ｒ５が２−ヒドロキシエチル基、Ｒ６がメチル基であるビス（２−ヒドロキシエチル）オレイル塩化アンモニウムメチルがある。
【０１６５】
化合物（ｂ）としては、Ｒ１がＣ１７の炭化水素基、Ｒ２がエチレン基、Ｒ５がエチル基およびＡ−が硫酸エチル陰イオンである１−エチル−１−（２−ヒドロキシエチル）−２−イソヘプタデシルイミダゾリニウム硫酸エチルが例示される。
【０１６６】
同様に、単一長鎖アルキルを有するこれらの第４級化合物は、柔軟剤が、洗浄溶液から濯ぎ液に持ち込まれる陰イオン界面活性剤および／または洗剤ビルダーと相互作用するのを防ぐ。十分な単一長鎖第４級化合物または陰イオン界面活性剤を拘束する陽イオンポリマーを含有させるのが極めて望ましい。これによりしわの制御が改善される。布地柔軟活性剤対単一長鎖の化合物の比率は、通常、約１００：１〜約２：１、好ましくは約５０：１〜約５：１、より好ましくは約１３：１〜約８：１である。洗剤の持ち込みが非常に多い状態では、この比率は約５：１〜約７：１であるのが好ましい。通常、単一長鎖の化合物は、濯ぎ液に約１０ｐｐｍ〜約２５ｐｐｍのレベルで存在させる。これらの化合物は、分散組成物に特に有用である。
【０１６７】
（３）濯ぎ液のｐＨを少なくとも約０．５ｐＨ単位下げる酸、特にカルボン酸
生成物の相安定性と柔軟性を両方とも改善するために、酸を用いてアミン柔軟活性剤に正電荷を与える。組成物および／または濯ぎ水のｐＨを下げるために、柔軟剤と相容する陰イオンＡ−を含有する酸であればいかなる酸も用いることができる。しかしながら、単に、存在するアミンを中和し、組成物のｐＨを約２〜約８、好ましくは約２．５〜約５．０の範囲に調製させるためには、鉱酸が好ましく用いられる。安全性を最大にするために、酸緩衝能は、主にカルボン酸により与えられるのが望ましい。このように、塩酸および臭化水素酸のような強酸を、アミン柔軟活性剤を中和するために約等モル量で用いるのが好ましい。最も強い酸は鋼酸である。これより弱い有機酸または強酸と弱酸の混合物もまた中和工程に用いることができる。
【０１６８】
本発明の組成物がジ（長鎖アルキル）メチルアミン（一般式Ｒ２ＮＣＨ３）のような非加水分解性アミン活性剤しか含有していない場合には、強酸はまた、濯ぎ水のｐＨを下げるために本発明の組成物より過剰に用いることができる。ジ（長鎖アルコイルオキシチルエチル）メチルアミン（一般式（ＲＣＯＯＣＨ２ＣＨ２）２ＮＣＨ３）のようなより易加水分解性のアミン活性剤を含有する組成物中で用いる場合、アミン柔軟活性剤を中和するのに十分な、ほぼ等量の、またはやや過剰の強酸を用いるのが好ましい。濯ぎ水のｐＨを下げるのに後者の組成物中で用いる追加の酸は、それより弱い有機カルボン酸から選ぶ。
【０１６９】
一般に、カルボン酸材料は、分散液と透明な組成物の両方に有用であるが、特に、透明な組成物に有用である。作用の様式は組成物の種類とは関係ない。アミン基が濯ぎ水と接触すれば、常に水のｐＨに影響を受ける。例えば、洗浄方法の種類（機械あるいは手による洗浄）、洗剤の種類、洗浄および濯ぎ水の量、洗浄および／または濯ぎサイクルの回数といった洗濯条件に応じて、最終濯ぎ水のｐＨは大幅に変わる可能性がある。アミン柔軟活性剤を中和するのに必要な量に加えて、濯ぎ水のｐＨを、少なくとも約０．５ｐＨ単位、より好ましくは少なくとも約１ｐＨ単位下げて、好ましくは、最終濯ぎ水のｐＨが約６．５〜約７．５とするのに十分な量の酸を用いる。しかしながら、過剰な、特に、濯ぎ液のｐＨを約５．５以下に下げる量の酸は望ましくない。必要な酸の総量は、通常、柔軟剤組成物の約０．５重量％〜約４０重量％、好ましくは約１重量％〜約３０重量％、より好ましくは約３重量％〜約２０重量％である。
【０１７０】
濯ぎ溶液のｐＨを下げて、アミン柔軟活性剤のプロトン化を促すことで活性剤の陽イオン種のレベルを増やすと、カルボン酸は濯ぎ液中で作用する。ｐＨを１単位だけでも低下させるのに必要な大量の酸により、組成物中の酸性度を最小にするために、低い等量のカルボン酸を用いるのが極めて望ましい。例えば、約４５〜約２００、好ましくは約５０〜約１３５、より好ましくは約６０〜約１００の等量のもの、特にアルファクロロ酢酸のように極めて酸性ではないカルボン酸が好ましい。これは、エステル結合を有する活性剤を含有する組成物の場合特に当てはまる。というのは約２未満のｐＨだと大幅な加水分解が生じるためである。
【０１７１】
好適なカルボン酸、特に低分子量（Ｃ１〜Ｃ６）のカルボン酸は、上述したここに参考文献として組み込まれる１９９０年１２月２７日公開の欧州特許出願第４０４，４７１号明細書（Machinら）に記載されている。好ましくは有機酸は、ギ酸（好ましくない）、酢酸、グリコール酸（ヒドロキシ酢酸）、プロピオン酸、アジピン酸、安息香酸、４−ヒドロキシ安息香酸、フェニル酢酸、クエン酸、サリチル酸、酒石酸、コハク酸、フマル酸、マレイン酸、シュウ酸、オキサル酢酸、トリカルバリル酸（１，２，３−プロパントリカルボン酸）、１，２，３，４−ブタンテトラカルボン酸、ジヒドロフマル酸、エチレンジアミン四酢酸、ニトリロ三酢酸、ジエチレントリアミン五酢酸およびこれらの混合物からなる群より選択される。低等量のカルボン酸、特にアルファ−クロロ酢酸のような非置換のものが好ましい。
【０１７２】
酸には、比較的大量の酸を添加することによって、本組成物を用いることにより付与される帯電防止性を改善するという特有の利点がある。
【０１７３】
（４）上述したものの混合物
陽イオン電荷密度を増大し性能を改善するために、上述の材料の混合物を用いることができる。
【０１７４】
Ｃ．任意の第４級化柔軟活性剤
本組成物はまた、
（１）下式のジエステルおよび／またはジアミド結合布地柔軟化合物（ＤＥＡＱ）、
［（Ｒ）４−ｍＮ＋−［（ＣＨ２）ｎ−Ｙ−Ｒ１］ｍＲ１ｐ］Ａ−
（式中、各ＲおよびＡ−は前に定義された通りであり、各ｍおよびｐは０、１、２または３で、ｍとｐの合計が２または３であり、各ｎは１〜約４、好ましくは２であり、各Ｙは−Ｏ−（Ｏ）Ｃ−、−（Ｒ）Ｎ−（Ｏ）Ｃ−、−Ｃ（Ｏ）−Ｎ（Ｒ）−または−Ｃ（Ｏ）−Ｏ−、好ましくは−Ｏ（Ｏ）Ｃ−であるが、−ＯＣ（Ｏ）Ｏ−ではなく、Ｙが−Ｏ−（Ｏ）Ｃ−または−（Ｒ）Ｎ−（Ｏ）Ｃ−のとき、各Ｒ１中の炭素プラス１の合計がＣ６〜Ｃ２２、好ましくはＣ１４〜Ｃ２０であるが、１つ以下のＹＲ１の合計は約１２未満で、その他のＹＲ１の合計は少なくとも約１６であって、各Ｒ１が長鎖Ｃ８〜Ｃ２２（またはＣ７〜Ｃ２１）のヒドロカルビルまたは置換ヒドロカルビル置換基、好ましくはＣ１０〜Ｃ２０（またはＣ９〜Ｃ１９）のアルキルまたはアルケニル、最も好ましくはＣ１２〜Ｃ１８（またはＣ１１〜Ｃ１７）のアルキルまたはアルケニルであり、炭素の前記合計がＣ１６〜Ｃ１８でＲ１が直鎖アルキルまたはアルケニル基であるとき、このＲ１基の親脂肪酸のヨウ素価（以降、ＩＶと称す）が好ましくは約２０〜約１４０、より好ましくは約５０〜約１３０、最も好ましくは約７０〜約１１５である）
（２）下式の柔軟剤、
【化１９】
0004781527.tif 000018
（式中、各Ｒ、Ｒ１およびＡ−は上に定義された通りであり、各Ｒ２はＣ１〜６のアルキレン基、好ましくはエチレン基であり、Ｇは酸素原子または−ＮＲ−基である）
（３）下式の柔軟剤、
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−
（式中、Ｒ、Ｒ１、Ｒ２、Ｒ３およびＡ−は上に定義した通りである）
（４）下式の柔軟剤
【化２０】
0004781527.tif 000019
（式中、Ｒ、Ｒ１、Ｒ２およびＡ−は上に定義した通りである）
（５）これらの混合物
から選択される第４級アンモニウム陽イオン布地柔軟活性剤を、組成物の約２重量％〜約８０重量％、好ましくは約１３重量％〜約７５重量％、より好ましくは約１７重量％〜約７０重量％、さらに好ましくは約１９重量％〜約６５重量％含有することができる。
【０１７５】
前述したように、対イオンＡ−は、柔軟剤と相容性のある陰イオンであればいずれでもよいが、好ましくは、例えば、塩化物、臭化物、硫酸メチル、硫酸エチル、硫酸塩、硝酸塩等、より好ましくは塩化物のような強酸の陰イオンである。陰イオンはまた、あまり好ましくはないが、Ａ−が基の半分の場合には２倍の電荷のものとすることもできる。
【０１７６】
Ｄ．任意の主要な溶剤系
本発明の組成物は、組成物の約４０重量％未満、好ましくは約１０重量％〜約３５重量％、より好ましくは約１２重量％〜約２５重量％、さらに好ましくは約１４重量％〜約２０重量％の主要な溶剤を含んでいる。前記主要な溶剤は、組成物に与える溶剤臭を最小とし、最終組成物の粘性を低くするものを選ぶ。例えば、イソプロピルアルコールはあまり有効ではなく強烈な臭いを有している。ｎ−プロピルアルコールはより有効であるが、これもまた独特の臭いがある。いくつかのブチルアルコールもまた臭いがあるが、特に、臭いを最小限に抑える主要な溶剤系の一部として用いると、清澄性／安定性に有効である。アルコールはまた、最良の低温安定性となるように、すなわち、それらアルコールは、約４０°Ｆ（約４．４℃）という低い温度で許容可能な低粘度で半透明、好ましくは透明の液体であり、約２０°Ｆ（約６．７℃）という低温での貯蔵後も回復可能な組成物を生成することができるようなものを選ぶ。
【０１７７】
必要な安定性を備えた本発明の液体の濃縮された、好ましくは透明の布地柔軟組成物処方用の主要な溶剤の適合性については選択の幅が極めて広い。好適な溶剤は、オクタノール／水分配係数（Ｐ）に基づいて選択することができる。主要な溶剤のオクタノール／水分配係数は、オクタノール中と水中の平衡濃度の比率である。本発明の主要な溶剤成分の分配係数は、１０を基数とした対数、ｌｏｇＰの形式で与えられる。
【０１７８】
多くの成分のｌｏｇＰが記録されている。例えば、Daylight Chemical Information Systems, Inc.（Daylight CIS）（カリフォルニア州、Irvine）より入手可能なPomona92データベースには、元の文献の引用と共に多くが記載されている。しかしながら、ｌｏｇＰ値は、同じくDaylight CISより入手可能な「ＣＬＯＧＰ」プログラムにより計算するのが最も簡便である。このプログラムにはまた、Pomona92データベースより利用可能なｌｏｇＰ実験値がリストしてある。「計算ｌｏｇＰ」（ＣｌｏｇＰ）は、HanschとLeoの断片的な手法によって求められる（ここに参考文献として組み込まれるA. Leo「総合  薬物化学」第４巻、C. Hansch、P.G. Sammens、J.B. TaylorおよびC.A.Ramsden編、２９５頁、Pergamon Press、１９９０年を参照のこと）。断片的手法は、各成分の化学構造に基づくものであり、原子の数と種類、原子の結合および化学結合を考慮したものである。最も信頼性があって、この物理化学特性を推定するのに広く使われているＣｌｏｇＰ値は、本発明に有用な主要な溶剤成分の選択においては、実験ｌｏｇＰ値の代わりに好ましく用いられる。ＣｌｏｇＰを計算するのに用いることのできるその他の方法としては、J. Chem. Inf. Comput. Sci., 27, 21（１９８７年）に開示されたCrippenの断片的手法、J. Chem. Inf. Comput. Sci., 29, 163（１９８９年）に開示されたViswanadhanの断片的手法およびEur. J. Med. Chem. - Chim. Theor., 19, 71（１９８４年）に開示されたBrotoの方法が挙げられる。
【０１７９】
本発明の主要な溶剤は、約０．１５〜約０．６４、好ましくは約０．２５〜約０．６２、より好ましくは約０．４０〜約０．６０のＣｌｏｇＰを有し、好ましくは非対称性で、室温または室温近傍で液体となる融点または凝固点を有しているようなものから選ぶ。低分子量で生物分解性の溶剤もまた、目的によっては望ましい。より非対称性の溶剤が非常に望ましいと考えられ、１，７−ヘプタンジオールまたは１，４−ビス（ヒドロキシメチル）シクロヘキサンのような対称中心のある極めて対称性の溶剤は、たとえＣｌｏｇＰ値が好ましい範囲内であったとしても、単独で用いると実質的に透明な組成物を与えることはできないと考えられる。約２７％のジ（オレイオイルオキシエチル）ジメチル塩化アンモニウム、約１６〜２０％の主要な溶剤および約４〜６％のエタノールを含有する組成物が、約４０°Ｆ（約４．４℃）での貯蔵中透明なままであり、約０°Ｆ（約−１８℃）での冷凍から回復されるかどうかによって最も好適な主要な溶剤を選択することができる。
【０１８０】
最も好ましい主要な溶剤は、布地を処理するのに用いられる凍結乾燥の希釈処理組成物の外観により判断することができる。これらの希釈組成物は、従来の布地柔軟剤組成物よりもより単層の外観を呈す布地柔軟剤の分散液となるものと考えられる。単層に見えれば見えるほど、組成物はより性能を発揮するように思われる。これらの組成物は、同一の布地柔軟活性剤により従来の方法で調製した同様の組成物に比べて、驚くほど良好な布地柔軟性を与える。この組成物はまた、特に香料を室温または室温近傍で組成物に添加したとき、従来の布地柔軟組成物に比べて香料の沈着が改善されているという特徴も備えている。
【０１８１】
使用可能な主要な溶剤を、様々な一覧により、以下に挙げる。すなわち、与えられた数の炭素原子を有する脂肪族および／または脂環式ジオール、モノオール、グリセリンの誘導体、ジオールのアルコキシレートおよびこれら全ての混合物。好ましい主要な溶剤はイタリックで、最も好ましい主要な溶剤はボールドで記す。参照番号は、かかる番号を有する化合物についてのケミカルアブストラクトサービス登録番号（CAS番号）である。新規な化合物は、後述するように、これら化合物を調製するのに用いることのできる方法がある。使用不可の主要な溶剤もまた比較の意味でリストしてある。ただし、使用不可な主要な溶剤でも、使用可能な主要との混合物中で用いることができる。使用可能な主要な溶剤を用いて、本発明に規定された安定性／清澄性要件に適合する濃縮された布地柔軟組成物を作成することができる。
【０１８２】
同一の化学式を有する多くのジオール主要な溶剤が、その立体異性体および／または光学異性体と共に存在し得る。各異性体は、通常、異なるCAS番号で割り当てられる。例えば、４−メチル−２，３−ヘキサンジオールの異なる異性体は、少なくとも次のCAS番号に割り当てられている。CAS番号：146452-51-9、146452-50-8、146452-49-5、146452-48-4、123807-34-1、123807-33-0、123807-32-9および123807-31-8。
【０１８３】
以下の一覧においては、簡素化のために、各化学式には１つだけCAS番号を付けてリストしてある。この開示は、実証のためのみであり、本発明の実施にはこれで十分である。この開示に限定されるわけではない。従って、他のCAS番号のついたその他の異性体およびその混合物も含まれるものと考えられる。例えば、重水素、三重水素、炭素−１３等、同一の印によりCAS番号がいくつかの特定の同位体を含有する分子を表すときは、自然に割り当てられた同位体を含有する、またはその逆の材料もまた含有されるものと考えられる。これら溶剤を作成するために開示された方法は、ここに参考文献として組み込まれる、E. H. Wahl、T. Trinh、E. P. Gosselink、J. C. LettenおよびM. R. Sivikによる１９９６年７月１１日出願の同時係属出願番号第０８／６７９，６９４号明細書「布地柔軟化合物／組成物」に詳しく記載されている。
【０１８４】
0004781527.tif 000020
0004781527.tif 000021
0004781527.tif 000022
【０１８５】
0004781527.tif 000023
0004781527.tif 000024
0004781527.tif 000025
0004781527.tif 000026
0004781527.tif 000027
0004781527.tif 000028
0004781527.tif 000029
0004781527.tif 000030
0004781527.tif 000031
0004781527.tif 000032
0004781527.tif 000033
0004781527.tif 000034
0004781527.tif 000035
0004781527.tif 000036
0004781527.tif 000037
0004781527.tif 000038
0004781527.tif 000039
0004781527.tif 000040
0004781527.tif 000041
0004781527.tif 000042
0004781527.tif 000043
不飽和脂環式ジオールとしては、次の公知の不飽和脂環式ジオールが挙げられる。
【０１８６】
0004781527.tif 000044
0004781527.tif 000045
表８
Ｃ３Ｃ７ジオールアルコキシル化誘導体
以下の表において、「ＥＯ」とはポリエトキシレート、すなわち、−（ＣＨ２ＣＨ２Ｏ）ｎＨであり、Ｍｅ−Ｅｎとはメチルキャップドポリエトキシレート−（ＣＨ２ＣＨ２Ｏ）ｎＣＨ３であり、「２（Ｍｅ−Ｅｎ）」とは必要とされる２つのＭｅ−Ｅｎ基であり、「ＰＯ」とはポリプロポキシレート−（ＣＨ（ＣＨ３）ＣＨ２Ｏ）ｎＨであり、「ＢＯ」とはポリブチレンオキシ基（ＣＨ（ＣＨ２ＣＨ３）ＣＨ２Ｏ）ｎＨであり、「ｎ−ＢＯ」とはポリ（ｎ−ブチレンオキシ）またはポリ（テトラメチレン）オキシ基−（ＣＨ２ＣＨ２ＣＨ２ＣＨ２Ｏ）ｎＨのことである。示されたアルコキシル化誘導体はすべて使用可能であり、好ましいものについては太字で２行目にリストしてある。アルコキシル化誘導体を調製するための一般的な合成方法は、ここに参考文献として組み込まれる同時係属出願 にあるがこれに限られるものではない。
【０１８７】
【表１】
0004781527.tif 000046
（ａ）この表８および以降の表８に示されたアルコキシル化基の数はすべて使用可能であり、一般的な制限は１行目に、好ましい制限は太字で２行目にリストしてある。
【０１８８】
（ｂ）この列の数はポリエトキシル化誘導体中の（ＣＨ２ＣＨ２Ｏ）基の平均数である。
【０１８９】
（ｃ）この列の数は各誘導体中の１個のメチルキャップドポリエトキシレート置換基の（ＣＨ２ＣＨ２Ｏ）基の平均数である。
【０１９０】
（ｄ）この列の数は各誘導体中の２個のメチルキャップドポリエトキシレート置換基中の（ＣＨ２ＣＨ２Ｏ）基の平均数である。
【０１９１】
（ｅ）この列の数はポリプロポキシル化誘導体中の（ＣＨ（ＣＨ３）ＣＨ２Ｏ）基の平均数である。
【０１９２】
（ｆ）この列の数はポリテトラメチレンオキシル化誘導体中の（ＣＨ２ＣＨ２ＣＨ２ＣＨ２Ｏ）基の平均数である。
【０１９３】
（ｇ）この列の数はポリブトキシル化誘導体中の（ＣＨ（ＣＨ２ＣＨ３）ＣＨ２Ｏ）基の平均数である。
【０１９４】
【表２】
0004781527.tif 000047
【表３】
0004781527.tif 000048
（ａ）この表に示されたアルコキシル化基の数はすべて使用可能であり、一般的な制限は１行目に、好ましい制限は太字で２行目にリストしてある。
【０１９５】
（ｂ）この列の数はポリエトキシル化誘導体中の（ＣＨ２ＣＨ２Ｏ）基の平均数である。
【０１９６】
（ｃ）この列の数は各誘導体中の１個のメチルキャップドポリエトキシレート置換基の（ＣＨ２ＣＨ２Ｏ）基の平均数である。
【０１９７】
（ｄ）この列の数は各誘導体中の２個のメチルキャップドポリエトキシレート置換基中の（ＣＨ２ＣＨ２Ｏ）基の平均数である。
【０１９８】
（ｅ）この列の数はポリプロポキシル化誘導体中の（ＣＨ（ＣＨ３）ＣＨ２Ｏ）基の平均数である。
【０１９９】
（ｆ）この列の数はポリテトラメチレンオキシル化誘導体中の（ＣＨ２ＣＨ２ＣＨ２ＣＨ２Ｏ）基の平均数である。
【０２００】
（ｇ）この列の数はポリブトキシル化誘導体中の（ＣＨ（ＣＨ２ＣＨ３）ＣＨ２Ｏ）基の平均数である。
【０２０１】
【表４】
0004781527.tif 000049
【表５】
0004781527.tif 000050
【表６】
0004781527.tif 000051
（ａ）この表に示されたアルコキシル化基の数はすべて使用可能であり、一般的な制限は１行目に、好ましい制限は太字で２行目にリストしてある。
【０２０２】
（ｂ）この列の数はポリエトキシル化誘導体中の（ＣＨ２ＣＨ２Ｏ）基の平均数である。
【０２０３】
（ｃ）この列の数は各誘導体中の１個のメチルキャップドポリエトキシレート置換基の（ＣＨ２ＣＨ２Ｏ）基の平均数である。
【０２０４】
（ｄ）この列の数は各誘導体中の２個のメチルキャップドポリエトキシレート置換基中の（ＣＨ２ＣＨ２Ｏ）基の平均数である。
【０２０５】
（ｅ）この列の数はポリプロポキシル化誘導体中の（ＣＨ（ＣＨ３）ＣＨ２Ｏ）基の平均数である。
【０２０６】
（ｆ）この列の数はポリテトラメチレンオキシル化誘導体中の（ＣＨ２ＣＨ２ＣＨ２ＣＨ２Ｏ）基の平均数である。
【０２０７】
（ｇ）この列の数はポリブトキシル化誘導体中の（ＣＨ（ＣＨ２ＣＨ３）ＣＨ２Ｏ）基の平均数である。
【０２０８】
【表７】
0004781527.tif 000052
【表８】
0004781527.tif 000053
（ａ）この表に示されたアルコキシル化基の数はすべて使用可能であり、一般的な制限は１行目に、好ましい制限は太字で２行目にリストしてある。
【０２０９】
（ｂ）この列の数はポリエトキシル化誘導体中の（ＣＨ２ＣＨ２Ｏ）基の平均数である。
【０２１０】
（ｃ）この列の数は各誘導体中の１個のメチルキャップドポリエトキシレート置換基の（ＣＨ２ＣＨ２Ｏ）基の平均数である。
【０２１１】
（ｅ）この列の数はポリプロポキシル化誘導体中の（ＣＨ（ＣＨ３）ＣＨ２Ｏ）基の平均数である。
【０２１２】
（ｆ）この列の数はポリテトラメチレンオキシル化誘導体中の（ＣＨ２ＣＨ２ＣＨ２ＣＨ２Ｏ）基の平均数である。
【０２１３】
（ｇ）この列の数はポリブトキシル化誘導体中の（ＣＨ（ＣＨ２ＣＨ３）ＣＨ２Ｏ）基の平均数である。
【０２１４】
【表９】
0004781527.tif 000054
（ａ）この表に示されたアルコキシル化基の数はすべて使用可能であり、一般的な制限は１行目に、好ましい制限は太字で２行目にリストしてある。
【０２１５】
（ｂ）この列の数はポリエトキシル化誘導体中の（ＣＨ２ＣＨ２Ｏ）基の平均数である。
【０２１６】
（ｃ）この列の数は各誘導体中の１個のメチルキャップドポリエトキシレート置換基の（ＣＨ２ＣＨ２Ｏ）基の平均数である。
【０２１７】
（ｅ）この列の数はポリプロポキシル化誘導体中の（ＣＨ（ＣＨ３）ＣＨ２Ｏ）基の平均数である。
【０２１８】
（ｆ）この列の数はポリテトラメチレンオキシル化誘導体中の（ＣＨ２ＣＨ２ＣＨ２ＣＨ２Ｏ）基の平均数である。
【０２１９】
表９
芳香族ジオール
好適な芳香族ジオールとしては、以下のものが挙げられる。
【０２２０】
0004781527.tif 000055
0004781527.tif 000056
Ｘ．１つ以上の追加のＣＨ２基の添加により水素原子の総数の増えた（ただし、水素原子の総数は二重結合にすることで同数に保たれる）上記構造の同族体または類似体の主要な溶剤もまた次の公知の化合物をはじめとして、実施例において有用である。
【０２２１】
0004781527.tif 000057
0004781527.tif 000058
0004781527.tif 000059
0004781527.tif 000060
0004781527.tif 000061
0004781527.tif 000062
0004781527.tif 000063
0004781527.tif 000064
0004781527.tif 000065
および
ＸＩ．これらの混合物。
【０２２２】
化学式中に２個のヒドロキシル基を有する主要な溶剤が、本発明の液体濃縮透明布地柔軟組成物の処方に用いるのに好適であることが分かった。各主要な溶剤の好適性は、意外なことに、炭素原子数、同数の炭素原子を有する分子の異性体の構造、不飽和度等に応じて非常に選択的であることを知見した。上述の主要な溶剤と同様の溶解特性を備え、少なくともある程度非対称性を有する主要な溶剤も同様の利点を与えるものである。好適な主要な溶剤は、約０．１５〜約０．６４、好ましくは約０．２５〜約０．６２、より好ましくは約０．４０〜約０．６０のＣｌｏｇＰを有することを知見した。
【０２２３】
Ｃ６ジオールには数多くの異性体があるが、上述したもののみが透明な生成物を形成するのに好適であり、１，２−ブタンジオール、２，３−ジメチル−；１，２−ブタンジオール、３，３−ジメチル−；２，３−ペンタンジオール、２−メチル−；２，３−ペンタンジオール、３−メチル−；２，３−ペンタンジオール、４−メチル−；２，３−ヘキサンジオール；３，４−ヘキサンジオール；１，２−ブタンジオール、２−エチル−；１，２−ペンタンジオール、２−メチル−；１，２−ペンタンジオール、３−メチル−；１，２−ペンタンジオール、４−メチル−；および１，２−ヘキサンジオールのみが好ましく、中でも１，２−ブタンジオール、２−エチル−；１，２−ペンタンジオール、２−メチル−；１，２−ペンタンジオール、３−メチル−；１，２−ペンタンジオール、４−メチル−；および１，２−ヘキサンジオールが最も好ましい。
【０２２４】
Ｃ７ジオールには多くの異性体があるが、挙げられたもののみが透明な生成物を与え、好ましいものは、１，３−ブタンジオール、２−ブチル−；１，４−ブタンジオール、２−プロピル−；１，５−ペンタンジオール、２−エチル−；２，３−ペンタンジオール、２，３−ジメチル−；２，３−ペンタンジオール、２，４−ジメチル−；２，３−ペンタンジオール、４，４−ジメチル−；３，４−ペンタンジオール、２，３−ジメチル−；１，６−ヘキサンジオール、２−メチル−；１，６−ヘキサンジオール、３−メチル−；１，３−ヘプタンジオール；１，４−ヘプタンジオール；１，５−ヘプタンジオール；１，６−ヘプタンジオールであり、最も好ましいものは、２，３−ペンタンジオール、２，３−ジメチル−；２，３−ペンタンジオール、２，４−ジメチル−；２，３−ペンタンジオール、３，４−ジメチル−；２，３−ペンタンジオール、４，４−ジメチル−；および３，４−ペンタンジオール、２，３−ジメチル−である。
【０２２５】
同様に、Ｃ８ジオールには多くの異性体があるが、挙げられたもののみが透明な生成物を与え、好ましいものは、１，３−プロパンジオール、２−（１，１−ジメチルプロピル）−；１，３−プロパンジオール、２−（１，２−ジメチルプロピル）−；１，３−プロパンジオール、２−（１−エチルプロピル）−；１，３−プロパンジオール、２−（２，２−ジメチルプロピル）−；１，３−プロパンジオール、２−エチル−２−イソプロピル）−；１，３−プロパンジオール、２−メチル−２−（１−メチルプロピル）−；１，３−プロパンジオール、２−メチル−２−（２−メチルプロピル）−；１，３−プロパンジオール、２−第３−ブチル−２−メチル−；１，３−ブタンジオール、２，２−ジエチル；１，３−ブタンジオール、２−（１−メチルプロピル）−；１，３−ブタンジオール、２−ブチル−；１，３−ブタンジオール、２−エチル−２，３−ジメチル−；１，３−ブタンジオール、２−（１，１−ジメチルエチル）−；１，３−ブタンジオール、２−（２−メチルプロピル）−；１，３−ブタンジオール、２−メチル−２−プロピル−；１，３−ブタンジオール、２−メチル−２−イソプロピル−；１，３−ブタンジオール、３−メチル−２−プロピル−；１，４−ブタンジオール、２，２−ジエチル−；１，４−ブタンジオール、２−エチル−２，３−ジメチル−；１，４−ブタンジオール、２−エチル−３，３−ジメチル−；１，４−ブタンジオール、２−（１，１−ジメチルエチル）−；１，４−ブタンジオール、３−メチル−２−イソプロピル−；１，３−ペンタンジオール、２，２，３−トリメチル−；１，３−ペンタンジオール、２，２，４−トリメチル−；１，３−ペンタンジオール、２，３，４−トリメチル−；１，３−ペンタンジオール、２，４，４−トリメチル−；１，３−ペンタンジオール、３，４，４−トリメチル−；１，４−ペンタンジオール、２，２，３−トリメチル−；１，４−ペンタンジオール、２，２，４−トリメチル−；１，４−ペンタンジオール、２，３，３−トリメチル−；１，４−ペンタンジオール、２，３，４−トリメチル−；１，４−ペンタンジオール、３，３，４−トリメチル−；１，５−ペンタンジオール、２，２，３−トリメチル−；１，５−ペンタンジオール、２，２，４−トリメチル−；１，５−ペンタンジオール、２，３，３−トリメチル−；２，４−ペンタンジオール、２，３，４−トリメチル−；１，３−ペンタンジオール、２−エチル−２−メチル−；１，３−ペンタンジオール、２−エチル−３−メチル−；１，３−ペンタンジオール、２−エチル−４−メチル−；１，３−ペンタンジオール、３−エチル−２−メチル−；１，４−ペンタンジオール、２−エチル−２−メチル−；１，４−ペンタンジオール、２−エチル−３−メチル−；１，４−ペンタンジオール、２−エチル−４−メチル−；１，５−ペンタンジオール、３−エチル−３−メチル−；２，４−ペンタンジオール、３−エチル−２−メチル−；１，３−ペンタンジオール、２−イソプロピル−；１，３−ペンタンジオール、２−プロピル−；１，４−ペンタンジオール、２−イソプロピル−；１，４−ペンタンジオール、２−プロピル−；１，４−ペンタンジオール、３−イソプロピル−；２，４−ペンタンジオール、３−プロピル−；１，３−ヘキサンジオール、２，２−ジメチル−；１，３−ヘキサンジオール、２，３−ジメチル−；１，３−ヘキサンジオール、２，４−ジメチル−；１，３−ヘキサンジオール、２，５−ジメチル−；１，３−ヘキサンジオール、３，４−ジメチル−；１，３−ヘキサンジオール、３，５−ジメチル−；１，３−ヘキサンジオール、４，４−ジメチル−；１，３−ヘキサンジオール、４，５−ジメチル−；１，４−ヘキサンジオール、２，２−ジメチル−；１，４−ヘキサンジオール、２，３−ジメチル−；１，４−ヘキサンジオール、２，４−ジメチル−；１，４−ヘキサンジオール、２，５−ジメチル−；１，４−ヘキサンジオール、３，３−ジメチル−；１，４−ヘキサンジオール、３，４−ジメチル−；１，４−ヘキサンジオール、３，５−ジメチル−；１，４−ヘキサンジオール、４，５−ジメチル−；１，４−ヘキサンジオール、５，５−ジメチル−；１，５−ヘキサンジオール、２，２−ジメチル−；１，５−ヘキサンジオール、２，３−ジメチル−；１，５−ヘキサンジオール、２，４−ジメチル−；１，５−ヘキサンジオール、２，５−ジメチル−；１，５−ヘキサンジオール、３，３−ジメチル−；１，５−ヘキサンジオール、３，４−ジメチル−；１，５−ヘキサンジオール、３，５−ジメチル−；１，５−ヘキサンジオール、４，５−ジメチル−；２，６−ヘキサンジオール、３，３−ジメチル−；１，３−ヘキサンジオール、２−エチル−；１，３−ヘキサンジオール、４−エチル−；１，４−ヘキサンジオール、２−エチル−；１，４−ヘキサンジオール、４−エチル−；１，５−ヘキサンジオール、２−エチル−；２，４−ヘキサンジオール、３−エチル−；２，４−ヘキサンジオール、４−エチル−；２，５−ヘキサンジオール、３−エチル−；１，３−ヘプタンジオール、２−メチル−；１，３−ヘプタンジオール、３−メチル−；１，３−ヘプタンジオール、４−メチル−；１，３−ヘプタンジオール、５−メチル−；１，３−ヘプタンジオール、６−メチル−；１，４−ヘプタンジオール、２−メチル−；１，４−ヘプタンジオール、３−メチル−；１，４−ヘプタンジオール、４−メチル−；１，４−ヘプタンジオール、５−メチル−；１，４−ヘプタンジオール、６−メチル−；１，５−ヘプタンジオール、２−メチル−；１，５−ヘプタンジオール、３−メチル−；１，５−ヘプタンジオール、４−メチル−；１，５−ヘプタンジオール、５−メチル−；１，５−ヘプタンジオール、６−メチル−；１，６−ヘプタンジオール、２−メチル−；１，６−ヘプタンジオール、３−メチル−；１，６−ヘプタンジオール、４−メチル−；１，６−ヘプタンジオール、５−メチル−；１，６−ヘプタンジオール、６−メチル−；２，４−ヘプタンジオール、２−メチル−；２，４−ヘプタンジオール、３−メチル−；２，４−ヘプタンジオール、４−メチル−；２，４−ヘプタンジオール、５−メチル−；２，４−ヘプタンジオール、６−メチル−；２，５−ヘプタンジオール、２−メチル−；２，５−ヘプタンジオール、３−メチル−；２，５−ヘプタンジオール、４−メチル−；２，５−ヘプタンジオール、５−メチル−；２，５−ヘプタンジオール、６−メチル−；２，６−ヘプタンジオール、２−メチル−；２，６−ヘプタンジオール、３−メチル−；２，６−ヘプタンジオール、４−メチル−；３，４−ヘプタンジオール、３−メチル−；３，５−ヘプタンジオール、２−メチル；３，５−ヘプタンジオール、４−メチル−；２，４−オクタンジオール；２，５−オクタンジオール；２，６−オクタンジオール；２，７−オクタンジオール；３，５−オクタンジオールおよび／またはその３，６−オクタンジオールであり、最も好ましいものは以下の通りである。１，３−プロパンジオール、２−（１，１−ジメチルプロピル）−；１，３−プロパンジオール、２−（１，２−ジメチルプロピル）−；１，３−プロパンジオール、２−（１−エチルプロピル）−；１，３−プロパンジオール、２−（２，２−ジメチルプロピル）−；１，３−プロパンジオール、２−エチル−２−イソプロピル−；１，３−プロパンジオール、２−メチル−２−（１−メチルプロピル）−；１，３−プロパンジオール、２−メチル−２−（２−メチルプロピル）−；１，３−プロパンジオール、２−第３−ブチル−２−メチル−；１，３−ブタンジオール、２−（１−メチルプロピル）−；１，３−ブタンジオール、２−（２−メチルプロピル）−；１，３−ブタンジオール、２−ブチル−；１，３−ブタンジオール、２−メチル−２−プロピル−；１，３−ブタンジオール、３−メチル−２−プロピル−；１，４−ブタンジオール、２，２−ジエチル−；１，４−ブタンジオール、２−エチル−２，３−ジメチル−；１，４−ブタンジオール、２−エチル−３，３−ジメチル−；１，４−ブタンジオール、２−（１，１−ジメチルエチル）−；１，３−ペンタンジオール、２，３，４−トリメチル−；１，５−ペンタンジオール、２，３，３−トリメチル−；１，５−ペンタンジオール、２，２，４−トリメチル−；１，５−ペンタンジオール、２，２，３−トリメチル−；１，３−ペンタンジオール、２−エチル−２−メチル−；１，３−ペンタンジオール、２−エチル−３−メチル−；１，３−ペンタンジオール、２−エチル−４−メチル−；１，３−ペンタンジオール、３−エチル−２−メチル−；１，４−ペンタンジオール、２−エチル−２−メチル−；１，４−ペンタンジオール、２−エチル−３−メチル−；１，４−ペンタンジオール、２−エチル−４−メチル−；１，５−ペンタンジオール、３−エチル−３−メチル−；２，４−ペンタンジオール、３−エチル−２−メチル−；１，３−ペンタンジオール、２−イソプロピル−；１，３−ペンタンジオール、２−プロピル−；１，４−ペンタンジオール、２−イソプロピル−；１，４−ペンタンジオール、２−プロピル−；１，４−ペンタンジオール、３−イソプロピル−；２，４−ペンタンジオール、３−プロピル−；１，３−ヘキサンジオール、２，２−ジメチル−；１，３−ヘキサンジオール、２，３−ジメチル−；１，３−ヘキサンジオール、２，４−ジメチル−；１，３−ヘキサンジオール、２，５−ジメチル−；１，３−ヘキサンジオール、３，４−ジメチル−；１，３−ヘキサンジオール、３，５−ジメチル−；１，３−ヘキサンジオール、４，４−ジメチル−；１，３−ヘキサンジオール、４，５−ジメチル−；１，４−ヘキサンジオール、２，２−ジメチル−；１，４−ヘキサンジオール、２，３−ジメチル−；１，４−ヘキサンジオール、２，４−ジメチル−；１，４−ヘキサンジオール、２，５−ジメチル−；１，４−ヘキサンジオール、３，３−ジメチル−；１，４−ヘキサンジオール、３，４−ジメチル−；１，４−ヘキサンジオール、３，５−ジメチル−；１，４−ヘキサンジオール、４，５−ジメチル−；１，４−ヘキサンジオール、５，５−ジメチル−；１，５−ヘキサンジオール、２，２−ジメチル−；１，５−ヘキサンジオール、２，３−ジメチル−；１，５−ヘキサンジオール、２，４−ジメチル−；１，５−ヘキサンジオール、２，５−ジメチル−；１，５−ヘキサンジオール、３，３−ジメチル−；１，５−ヘキサンジオール、３，４−ジメチル−；１，５−ヘキサンジオール、３，５−ジメチル−；１，５−ヘキサンジオール、４，５−ジメチル−；２，６−ヘキサンジオール、３，３−ジメチル−；１，３−ヘキサンジオール、２−エチル−；１，３−ヘキサンジオール、４−エチル−；１，４−ヘキサンジオール、２−エチル−；１，４−ヘキサンジオール、４−エチル−；１，５−ヘキサンジオール、２−エチル−；２，４−ヘキサンジオール、３−エチル−；２，４−ヘキサンジオール、４−エチル−；２，５−ヘキサンジオール、３−エチル−；１，３−ヘプタンジオール、２−メチル−；１，３−ヘプタンジオール、３−メチル−；１，３−ヘプタンジオール、４−メチル−；１，３−ヘプタンジオール、５−メチル−；１，３−ヘプタンジオール、６−メチル−；１，４−ヘプタンジオール、２−メチル−；１，４−ヘプタンジオール、３−メチル−；１，４−ヘプタンジオール、４−メチル−；１，４−ヘプタンジオール、５−メチル−；１，４−ヘプタンジオール、６−メチル−；１，５−ヘプタンジオール、２−メチル−；１，５−ヘプタンジオール、３−メチル−；１，５−ヘプタンジオール、４−メチル−；１，５−ヘプタンジオール、５−メチル−；１，５−ヘプタンジオール、６−メチル−；１，６−ヘプタンジオール、２−メチル−；１，６−ヘプタンジオール、３−メチル−；１，６−ヘプタンジオール、４−メチル−；１，６−ヘプタンジオール、５−メチル−；１，６−ヘプタンジオール、６−メチル−；２，４−ヘプタンジオール、２−メチル−；２，４−ヘプタンジオール、３−メチル−；２，４−ヘプタンジオール、４−メチル−；２，４−ヘプタンジオール、５−メチル−；２，４−ヘプタンジオール、６−メチル−；２，５−ヘプタンジオール、２−メチル−；２，５−ヘプタンジオール、３−メチル−；２，５−ヘプタンジオール、４−メチル−；２，５−ヘプタンジオール、５−メチル−；２，５−ヘプタンジオール、６−メチル−；２，６−ヘプタンジオール、２−メチル−；２，６−ヘプタンジオール、３−メチル−；２，６−ヘプタンジオール、４−メチル−；３，４−ヘプタンジオール、３−メチル−；３，５−ヘプタンジオール、２−メチル−；３，５−ヘプタンジオール、４−メチル−；２，４−オクタンジオール；２，５−オクタンジオール；２，６−オクタンジオール；２，７−オクタンジオール；３，５−オクタンジオール；および／または３，６−オクタンジオール。
【０２２６】
表２〜４に挙げた好ましくないいくつかのＣ６〜８のジオールの処方性および、臭気、流動度、融点降下等といったその他の特性は、ポリアルコキシル化によって改善することができる。同様に、アルコキシル化されたＣ３〜５のジオールの中には好ましいものがある。上記したＣ３〜８のジオールの好ましいアルコキシル化誘導体としては次のものが挙げられる（以下の開示において、「ＥＯ」とはポリエトキシレートのことであり、「Ｅｎ」とは−（ＣＨ２ＣＨ２Ｏ）ｎＨのことであり、Ｍｎ−Ｅｎとはメチルキャップドポリエトキシレート−（ＣＨ２ＣＨ２Ｏ）ｎＣＨ３のことあり、「２（Ｍｅ−Ｅｎ）」とは必要とされる２つのＭｅ−Ｅｎ基であり、「ＰＯ」とはポリプロポキシレート−（ＣＨ（ＣＨ３）ＣＨ２Ｏ）ｎＨであり、「ＢＯ」とはポリブチレンオキシ基（ＣＨ（ＣＨ２ＣＨ３）ＣＨ２Ｏ）ｎＨであり、「ｎ−ＢＯ」とはポリ（ｎ−ブチレンオキシ）−（ＣＨ２ＣＨ２ＣＨ２ＣＨ２Ｏ）ｎＨのことである）。
【０２２７】
１．１，２−プロパンジオール（Ｃ３）２（Ｍｅ−Ｅ３〜４）；１，２−プロパンジオール（Ｃ３）ＰＯ４；１，２−プロパンジオール、２−メチル−（Ｃ４）（Ｍｅ−Ｅ８〜１０）；１，２−プロパンジオール、２−メチル−（Ｃ４）２（Ｍｅ−Ｅ１）；１，２−プロパンジオール、２−メチル−（Ｃ４）ＰＯ３；１，３−プロパンジオール（Ｃ３）２（Ｍｅ−Ｅ８）；１，３−プロパンジオール（Ｃ３）ＰＯ６；１，３−プロパンジオール、２，２−ジエチル−（Ｃ７）Ｅ４〜７；１，３−プロパンジオール、２，２−ジエチル−（Ｃ７）ＰＯ１；１，３−プロパンジオール、２，２−ジエチル−（Ｃ７）ｎ−ＢＯ２；１，３−プロパンジオール、２，２−ジメチル−（Ｃ５）２（Ｍｅ  Ｅ１〜２）；１，３−プロパンジオール、２，２−ジメチル−（Ｃ５）ＰＯ４；１，３−プロパンジオール、２−（１−メチルプロピル）−（Ｃ７）Ｅ４〜７；１，３−プロパンジオール、２−（１−メチルプロピル）−（Ｃ７）ＰＯ１；１，３−プロパンジオール、２−（１−メチルプロピル）−（Ｃ７）ｎ−ＢＯ２；１，３−プロパンジオール、２−（２−メチルプロピル）−（Ｃ７）Ｅ４〜７；１，３−プロパンジオール、２−（２−メチルプロピル）−（Ｃ７）ＰＯ１；１，３−プロパンジオール、２−（２−メチルプロピル）−（Ｃ７）ｎ−ＢＯ２；１，３−プロパンジオール、２−エチル−（Ｃ５）（Ｍｅ  Ｅ９〜１０）；１，３−プロパンジオール、２−エチル−（Ｃ５）２（Ｍｅ  Ｅ１）；１，３−プロパンジオール、２−エチル−（Ｃ５）ＰＯ３；１，３−プロパンジオール、２−エチル−２−メチル−（Ｃ６）（Ｍｅ  Ｅ３〜６）；１，３−プロパンジオール、２−エチル−２−メチル−（Ｃ６）ＰＯ２；１，３−プロパンジオール、２−エチル−２−メチル−（Ｃ６）ＢＯ１；１，３−プロパンジオール、２−イソプロピル−（Ｃ６）（Ｍｅ  Ｅ３〜６）；１，３−プロパンジオール、２−イソプロピル−（Ｃ６）ＰＯ２；１，３−プロパンジオール、２−イソプロピル−（Ｃ６）ＢＯ１；１，３−プロパンジオール、２−メチル−（Ｃ４）２（Ｍｅ  Ｅ４〜５）；１，３−プロパンジオール、２−メチル−（Ｃ４）ＰＯ５；１，３−プロパンジオール、２−メチル−（Ｃ４）ＢＯ２；１，３−プロパンジオール、２−メチル−２−イソプロピル−（Ｃ７）Ｅ６〜９；１，３−プロパンジオール、２−メチル−２−イソプロピル−（Ｃ７）ＰＯ１；１，３−プロパンジオール、２−メチル−２−イソプロピル−（Ｃ７）ｎ−ＢＯ２〜３；１，３−プロパンジオール、２−メチル−２−プロピル−（Ｃ７）Ｅ４〜７；１，３−プロパンジオール、２−メチル−２−プロピル−（Ｃ７）ＰＯ１；１，３−プロパンジオール、２−メチル−２−プロピル−（Ｃ７）ｎ−ＢＯ２；１，３−プロパンジオール、２−プロピル−（Ｃ６）（Ｍｅ  Ｅ１〜４）；１，３−プロパンジオール、２−プロピル−（Ｃ６）ＰＯ２；
２．１，２−ブタンジオール（Ｃ４）（Ｍｅ−Ｅ６〜８）；１，２−ブタンジオール（Ｃ４）ＰＯ２〜３；１，２−ブタンジオール（Ｃ４）ＢＯ１；１，２−ブタンジオール、２，３−ジメチル−（Ｃ６）Ｅ２〜５；１，２−ブタンジオール、２，３−ジメチル−（Ｃ６）ｎ−ＢＯ１；１，２−ブタンジオール、２−エチル−（Ｃ６）Ｅ１〜３；１，２−ブタンジオール、２−エチル−（Ｃ６）ｎ−ＢＯ１；１，２−ブタンジオール、２−メチル−（Ｃ５）（Ｍｅ  Ｅ１〜２）；１，２−ブタンジオール、２−メチル−（Ｃ５）ＰＯ１；１，２−ブタンジオール、３，３−ジメチル−（Ｃ６）Ｅ２〜５；１，２−ブタンジオール、３，３−ジメチル−（Ｃ６）ｎ−ＢＯ１；１，２−ブタンジオール、３−メチル−（Ｃ５）（Ｍｅ  Ｅ１〜２）；１，２−ブタンジオール、３−メチル−（Ｃ５）ＰＯ１；１，３−ブタンジオール（Ｃ４）２（Ｍｅ  Ｅ５〜６）；１，３−ブタンジオール（Ｃ４）ＢＯ２；１，３−ブタンジオール、２，２，３−トリメチル−（Ｃ７）（Ｍｅ  Ｅ１〜３）；１，３−ブタンジオール、２，２，３−トリメチル−（Ｃ７）ＰＯ２；１，３−ブタンジオール、２，２−ジメチル−（Ｃ６）（Ｍｅ  Ｅ６〜８）；１，３−ブタンジオール、２，２−ジメチル−（Ｃ６）ＰＯ３；１，３−ブタンジオール、２，３−ジメチル−（Ｃ６）（Ｍｅ  Ｅ６〜８）；１，３−ブタンジオール、２，３−ジメチル−（Ｃ６）ＰＯ３；１，３−ブタンジオール、２−エチル−（Ｃ６）（Ｍｅ−Ｅ４〜６）；１，３−ブタンジオール、２−エチル−（Ｃ６）ＰＯ２〜３；１，３−ブタンジオール、２−エチル−（Ｃ６）ＢＯ１；１，３−ブタンジオール、２−エチル−２−メチル−（Ｃ７）（Ｍｅ−Ｅ１）；１，３−ブタンジオール、２−エチル−２−メチル−（Ｃ７）ＰＯ１；１，３−ブタンジオール、２−エチル−２−メチル−（Ｃ７）ｎ−ＢＯ３；１，３−ブタンジオール、２−エチル−３−メチル−（Ｃ７）（Ｍｅ  Ｅ１）；１，３−ブタンジオール、２−エチル−３−メチル−（Ｃ７）ＰＯ１；１，３−ブタンジオール、２−エチル−３−メチル−（Ｃ７）ｎ−ＢＯ３；１，３−ブタンジオール、２−イソプロピル−（Ｃ７）（Ｍｅ  Ｅ１）；１，３−ブタンジオール、２−イソプロピル−（Ｃ７）ＰＯ１；１，３−ブタンジオール、２−イソプロピル−（Ｃ７）ｎ−ＢＯ３；１，３−ブタンジオール、２−メチル−（Ｃ５）２（Ｍｅ  Ｅ２〜３）；１，３−ブタンジオール、２−メチル−（Ｃ５）ＰＯ４；１，３−ブタンジオール、２−プロピル−（Ｃ７）Ｅ６〜８；１，３−ブタンジオール、２−プロピル−（Ｃ７）ＰＯ１；１，３−ブタンジオール、２−プロピル−（Ｃ７）ｎ−ＢＯ２〜３；１，３−ブタンジオール、３−メチル−（Ｃ５）２（Ｍｅ  Ｅ２〜３）；１，３−ブタンジオール、３−メチル−（Ｃ５）ＰＯ４；１，４−ブタンジオール（Ｃ４）２（Ｍｅ  Ｅ３〜４）；１，４−ブタンジオール（Ｃ４）ＰＯ４〜５；１，４−ブタンジオール、２，２，３−トリメチル−（Ｃ７）Ｅ６〜９；１，４−ブタンジオール、２，２，３−トリメチル−（Ｃ７）ＰＯ１；１，４−ブタンジオール、２，２，３−トリメチル−（Ｃ７）ｎ−ＢＯ２〜３；１，４−ブタンジオール、２，２−ジメチル−（Ｃ６）（Ｍｅ  Ｅ３〜６）；１，４−ブタンジオール、２，２−ジメチル−（Ｃ６）ＰＯ２；１，４−ブタンジオール、２，２−ジメチル−（Ｃ６）ＢＯ１；１，４−ブタンジオール、２，２−ジメチル−（Ｃ６）（Ｍｅ−Ｅ３〜６）；１，４−プロパンジオール、２，３−ジメチル−（Ｃ６）ＰＯ２；１，４−ブタンジオール、２，３−ジメチル−（Ｃ６）ＢＯ１；１，４−ブタンジオール、２−エチル−（Ｃ６）（Ｍｅ  Ｅ１〜４）；１，４−ブタンジオール、２−エチル−（Ｃ６）ＰＯ２；１，４−ブタンジオール、２−エチル−２−メチル−（Ｃ７）Ｅ４〜７；１，４−ブタンジオール、２−エチル−２−メチル−（Ｃ７）ＰＯ１；１，４−ブタンジオール、２−エチル−２−メチル−（Ｃ７）ｎ−ＢＯ２；１，４−ブタンジオール、２−エチル−３−メチル−（Ｃ７）Ｅ４〜７；１，４−ブタンジオール、２−エチル−３−メチル−（Ｃ７）ＰＯ１；１，４−ブタンジオール、２−エチル−３−メチル−（Ｃ７）ｎ−ＢＯ２；１，４−ブタンジオール、２−イソプロピル−（Ｃ７）Ｅ４〜７；１，４−ブタンジオール、２−イソプロピル−（Ｃ７）ＰＯ１；１，４−ブタンジオール、２−イソプロピル−（Ｃ７）ｎ−ＢＯ２；１，４−ブタンジオール、２−メチル−（Ｃ５）（Ｍｅ  Ｅ９〜１０）；１，４−ブタンジオール、２−メチル−（Ｃ５）２（Ｍｅ  Ｅ１）；１，４−プロパンジオール、２−メチル−（Ｃ５）ＰＯ３；１，４−ブタンジオール、２−プロピル−（Ｃ７）Ｅ２〜５；１，４−ブタンジオール、２−プロピル−（Ｃ７）ｎ−ＢＯ１；１，４−ブタンジオール、３−エチル−１−メチル−（Ｃ７）Ｅ６〜８；１，４−ブタンジオール、３−エチル−１−メチル−（Ｃ７）ＰＯ１；１，４−ブタンジオール、３−エチル−１−メチル−（Ｃ７）ｎ−ＢＯ２〜３；２，３−ブタンジオール（Ｃ４）（Ｍｅ  Ｅ９〜１０）；２，３−ブタンジオール（Ｃ４）２（Ｍｅ  Ｅ１）；２，３−ブタンジオール（Ｃ４）ＰＯ３〜４；２，３−ブタンジオール、２，３−ジメチル−（Ｃ６）Ｅ７〜９；２，３−ブタンジオール、２，３−ジメチル−（Ｃ６）ＰＯ１；２，３−ブタンジオール、２，３−ジメチル−（Ｃ６）ＢＯ２〜３；２，３−ブタンジオール、２−メチル−（Ｃ５）（Ｍｅ  Ｅ２〜５）；２，３−ブタンジオール、２−メチル−（Ｃ５）ＰＯ２；２，３−ブタンジオール、２−メチル−（Ｃ５）ＢＯ１；
３．１，２−ペンタンジオール（Ｃ５）Ｅ７〜１０；１，２−ペンタンジオール、（Ｃ５）ＰＯ１；１，２−ペンタンジオール、（Ｃ５）ｎ−ＢＯ３；１，２−ペンタンジオール、２−メチル−（Ｃ６）Ｅ１〜３；１，２−ペンタンジオール、２−メチル（Ｃ６）ｎ−ＢＯ１；１，２−ペンタンジオール、３−メチル−（Ｃ６）Ｅ１〜３；１，２−ペンタンジオール、３−メチル（Ｃ６）ｎ−ＢＯ１；１，２−ペンタンジオール、４−メチル（Ｃ６）Ｅ１〜３；１，２−ペンタンジオール、４−メチル（Ｃ６）ｎ−ＢＯ１；１，３−ペンタンジオール（Ｃ５）２（Ｍｅ  Ｅ１〜２）；１，３−ペンタンジオール（Ｃ５）ＰＯ３〜４；１，３−ペンタンジオール、２，２−ジメチル−（Ｃ７）（Ｍｅ  Ｅ１）；１，３−ペンタンジオール、２，２−ジメチル−（Ｃ７）ＰＯ１；１，３−ペンタンジオール、２，２−ジメチル−（Ｃ７）ｎ−ＢＯ３；１，３−ペンタンジオール、２，３−ジメチル−（Ｃ７）（Ｍｅ  Ｅ１）；１，３−ペンタンジオール、２，３−ジメチル−（Ｃ７）ＰＯ１；１，３−ペンタンジオール、２，３−ジメチル−（Ｃ７）ｎ−ＢＯ３；１，３−ペンタンジオール、２，４−ジメチル−（Ｃ７）（Ｍｅ−Ｅ１）；１，３−ペンタンジオール、２，４−ジメチル−（Ｃ７）ＰＯ１；１，３−ペンタンジオール、２，４−ジメチル−（Ｃ７）ｎ−ＢＯ３；１，３−ペンタンジオール、２−エチル−（Ｃ７）Ｅ６〜８；１，３−ペンタンジオール、２−エチル−（Ｃ７）ＰＯ１；１，３−ペンタンジオール、２−エチル−（Ｃ７）ｎ−ＢＯ２〜３；１，３−ペンタンジオール、２−メチル−（Ｃ６）２（Ｍｅ  Ｅ４〜６）；１，３−ペンタンジオール、２−メチル−（Ｃ６）ＰＯ２〜３；１，３−ペンタンジオール、３，４−ジメチル−（Ｃ７）（Ｍｅ−Ｅ１）；１，３−ペンタンジオール、３，４−ジメチル−（Ｃ７）ＰＯ１；１，３−ペンタンジオール、３，４−ジメチル−（Ｃ７）ｎ−ＢＯ３；１，３−ペンタンジオール、３−メチル−（Ｃ６）２（Ｍｅ−Ｅ４〜６）；１，３−ペンタンジオール、３−メチル−（Ｃ６）ＰＯ２〜３；１，３−ペンタンジオール、４，４−ジメチル−（Ｃ７）（Ｍｅ−Ｅ１）；１，３−ペンタンジオール、４，４−ジメチル−（Ｃ７）ＰＯ１；１，３−ペンタンジオール、４，４−ジメチル−（Ｃ７）ｎ−ＢＯ３；１，３−ペンタンジオール、４−メチル−（Ｃ６）２（Ｍｅ−Ｅ４〜６）；１，３−ペンタンジオール、４−メチル−（Ｃ６）ＰＯ２〜３；１，４−ペンタンジオール、（Ｃ５）２（Ｍｅ−Ｅ１〜２）；１，４−ペンタンジオール（Ｃ５）ＰＯ３〜４；１，４−ペンタンジオール、２，２−ジメチル−（Ｃ７）（Ｍｅ−Ｅ１）；１，４−ペンタンジオール、２，２−ジメチル−（Ｃ７）ＰＯ１；１，４−ペンタンジオール、２，２−ジメチル−（Ｃ７）ｎ−ＢＯ３；１，４−ペンタンジオール、２，３−ジメチル−（Ｃ７）（Ｍｅ−Ｅ１）；１，４−ペンタンジオール、２，３−ジメチル−（Ｃ７）ＰＯ１；１，４−ペンタンジオール、２，３−ジメチル−（Ｃ７）ｎ−ＢＯ３；１，４−ペンタンジオール、２，４−ジメチル−（Ｃ７）（Ｍｅ−Ｅ１）；１，４−ペンタンジオール、２，４−ジメチル−（Ｃ７）ＰＯ１；１，４−ペンタンジオール、２，４−ジメチル���（Ｃ７）ｎ−ＢＯ３；１，４−ペンタンジオール、２−メチル−（Ｃ６）（Ｍｅ−Ｅ４〜６）；１，４−ペンタンジオール、２−メチル−（Ｃ６）ＰＯ２〜３；１，４−ペンタンジオール、３，３−ジメチル−（Ｃ７）（Ｍｅ−Ｅ１）；１，４−ペンタンジオール、３，３−ジメチル−（Ｃ７）ＰＯ１；１，４−ペンタンジオール、３，３−ジメチル−（Ｃ７）ｎ−ＢＯ３；１，４−ペンタンジオール、３，４−ジメチル−（Ｃ７）（Ｍｅ−Ｅ１）；１，４−ペンタンジオール、３，４−ジメチル−（Ｃ７）ＰＯ１；１，４−ペンタンジオール、３，４−ジメチル−（Ｃ７）ｎ−ＢＯ３；１，４−ペンタンジオール、３−メチル−（Ｃ６）２（Ｍｅ−Ｅ４〜６）；１，４−ペンタンジオール、３−メチル−（Ｃ６）ＰＯ２〜３；１，４−ペンタンジオール、４−メチル−（Ｃ６）２（Ｍｅ−Ｅ４〜６）；１，４−ペンタンジオール、４−メチル−（Ｃ６）ＰＯ２〜３；１，５−ペンタンジオール、（Ｃ５）（Ｍｅ−Ｅ８〜１０）；１，５−ペンタンジオール（Ｃ５）２（Ｍｅ−Ｅ１）；１，５−ペンタンジオール（Ｃ５）ＰＯ３；１，５−ペンタンジオール、２，２−ジメチル−（Ｃ７）Ｅ４〜７；１，５−ペンタンジオール、２，２−ジメチル−（Ｃ７）ＰＯ１；１，５−ペンタンジオール、２，２−ジメチル−（Ｃ７）ｎ−ＢＯ２；１，５−ペンタンジオール、２，３−ジメチル−（Ｃ７）Ｅ４〜７；１，５−ペンタンジオール、２，３−ジメチル−（Ｃ７）ＰＯ１；１，５−ペンタンジオール、２，３−ジメチル−（Ｃ７）ｎ−ＢＯ２；１，５−ペンタンジオール、２，４−ジメチル−（Ｃ７）Ｅ４〜７；１，５−ペンタンジオール、２，４−ジメチル−（Ｃ７）ＰＯ１；１，５−ペンタンジオール、２，４−ジメチル−（Ｃ７）ｎ−ＢＯ２；１，５−ペンタンジオール、２−エチル−（Ｃ７）Ｅ２〜５；１，５−ペンタンジオール、２−エチル−（Ｃ７）ｎ−ＢＯ１；１，５−ペンタンジオール、２−メチル−（Ｃ６）（Ｍｅ−Ｅ１〜４）；１，５−ペンタンジオール、２−メチル−（Ｃ６）ＰＯ２；１，５−ペンタンジオール、３，３−ジメチル−（Ｃ７）Ｅ４〜７；１，５−ペンタンジオール、３，３−ジメチル−（Ｃ７）ＰＯ１；１，５−ペンタンジオール、３，３−ジメチル−（Ｃ７）ｎ−ＢＯ２；１，５−ペンタンジオール、３−メチル−（Ｃ６）（Ｍｅ−Ｅ１〜４）；１，５−ペンタンジオール、３−メチル−（Ｃ６）ＰＯ２；２，３−ペンタンジオール、（Ｃ５）（Ｍｅ−Ｅ１〜３）；２，３−ペンタンジオール、（Ｃ５）ＰＯ２；２，３−ペンタンジオール、２−メチル−（Ｃ６）Ｅ４〜７；２，３−ペンタンジオール、２−メチル−（Ｃ６）ＰＯ１；２，３−ペンタンジオール、２−メチル−（Ｃ６）ｎ−ＢＯ２；２，３−ペンタンジオール、３−メチル−（Ｃ６）Ｅ４〜７；２，３−ペンタンジオール、３−メチル−（Ｃ６）ＰＯ１；２，３−ペンタンジオール、３−メチル−（Ｃ６）ｎ−ＢＯ２；２，３−ペンタンジオール、４−メチル−（Ｃ６）Ｅ４〜７；２，３−ペンタンジオール、４−メチル−（Ｃ６）ＰＯ１；２，３−ペンタンジオール、４−メチル−（Ｃ６）ｎ−ＢＯ２；２，４−ペンタンジオール、（Ｃ５）２（Ｍｅ−Ｅ２〜４）；２，４−ペンタンジオール（Ｃ５）ＰＯ４；２，４−���ンタンジオール、２，３−ジメチル−（Ｃ７）（Ｍｅ−Ｅ２〜４）；２，４−ペンタンジオール、２，３−ジメチル−（Ｃ７）ＰＯ２；２，４−ペンタンジオール、２，４−ジメチル−（Ｃ７）（Ｍｅ−Ｅ２〜４）；２，４−ペンタンジオール、２，４−ジメチル−（Ｃ７）ＰＯ２；２，４−ペンタンジオール、２−メチル−（Ｃ７）（Ｍｅ−Ｅ８〜１０）；２，４−ペンタンジオール、２−メチル−（Ｃ７）ＰＯ３；２，４−ペンタンジオール、３，３−ジメチル−（Ｃ７）（Ｍｅ−Ｅ２〜４）；２，４−ペンタンジオール、３，３−ジメチル−（Ｃ７）ＰＯ２；２，４−ペンタンジオール、３−メチル−（Ｃ６）（Ｍｅ−Ｅ８〜１０）；２，４−ペンタンジオール、３−メチル−（Ｃ６）ＰＯ３；
４．１，３−ヘキサンジオール（Ｃ６）（Ｍｅ−Ｅ２〜５）；１，３−ヘキサンジオール（Ｃ６）ＰＯ２；１，３−ヘキサンジオール（Ｃ６）ＢＯ１；１，３−ヘキサンジオール、２−メチル−（Ｃ７）Ｅ６〜８；１，３−ヘキサンジオール、２−メチル（Ｃ７）ＰＯ１；１，３−ヘキサンジオール、２−メチル−（Ｃ７）ｎ−ＢＯ２〜３；１，３−ヘキサンジオール、３−メチル−（Ｃ７）Ｅ６〜８；１，３−ヘキサンジオール、３−メチル−（Ｃ７）ＰＯ１；１，３−ヘキサンジオール、３−メチル−（Ｃ７）ｎ−ＢＯ２〜３；１，３−ヘキサンジオール、４−メチル−（Ｃ７）Ｅ６〜８；１，３−ヘキサンジオール、４−メチル−（Ｃ７）ＰＯ１；１，３−ヘキサンジオール、４−メチル−（Ｃ７）ｎ−ＢＯ２〜３；１，３−ヘキサンジオール、５−メチル−（Ｃ７）Ｅ６〜８；１，３−ヘキサンジオール、５−メチル−（Ｃ７）ＰＯ１；１，３−ヘキサンジオール、５−メチル−（Ｃ７）ｎ−ＢＯ２〜３；１，４−ヘキサンジオール（Ｃ６）（Ｍｅ−Ｅ２〜５）；１，４−ヘキサンジオール（Ｃ６）ＰＯ２；１，４−ヘキサンジオール（Ｃ６）ＢＯ１；１，４−ヘキサンジオール、２−メチル−（Ｃ７）Ｅ６〜８；１，４−ヘキサンジオール、２−メチル−（Ｃ７）ＰＯ１；１，４−ヘキサンジオール、２−メチル−（Ｃ７）ｎ−ＢＯ２〜３；１，４−ヘキサンジオール、３−メチル−（Ｃ７）Ｅ６〜８；１，４−ヘキサンジオール、３−メチル−（Ｃ７）ＰＯ１；１，４−ヘキサンジオール、３−メチル−（Ｃ７）ｎ−ＢＯ２〜３；１，４−ヘキサンジオール、４−メチル−（Ｃ７）Ｅ６〜８；１，４−ヘキサンジオール、４−メチル−（Ｃ７）ＰＯ１；１，４−ヘキサンジオール、４−メチル−（Ｃ７）ｎ−ＢＯ２〜３；１，４−ヘキサンジオール、５−メチル−（Ｃ７）Ｅ６〜８；１，４−ヘキサンジオール、５−メチル−（Ｃ７）ＰＯ１；１，４−ヘキサンジオール、５−メチル−（Ｃ７）ｎ−ＢＯ２〜３；１，５−ヘキサンジオール（Ｃ６）（Ｍｅ−Ｅ２〜５）；１，５−ヘキサンジオール（Ｃ６）ＰＯ２；１，５−ヘキサンジオール（Ｃ６）ＢＯ１；１，５−ヘキサンジオール、２−メチル−（Ｃ７）Ｅ６〜８；１，５−ヘキサンジオール、２−メチル−（Ｃ７）ＰＯ１；１，５−ヘキサンジオール、２−メチル−（Ｃ７）ｎ−ＢＯ２〜３；１，５−ヘキサンジオール、３−メチル−（Ｃ７）Ｅ６〜８；１，５−ヘキサンジオール、３−メチル−（Ｃ７）ＰＯ１；１，５−ヘキサンジオール、３−メチル−（Ｃ７）ｎ−ＢＯ２〜３；１，５−ヘキサンジオール、４−メチル−（Ｃ７）Ｅ６〜８；１，５−ヘキサンジオール、４−メチル−（Ｃ７）ＰＯ１；１，５−ヘキサンジオール、４−メチル−（Ｃ７）ｎ−ＢＯ２〜３；１，５−ヘキサンジオール、５−メチル−（Ｃ７）Ｅ６〜８；１，５−ヘキサンジオール、５−メチル−（Ｃ７）ＰＯ１；１，５−ヘキサンジオール、５−メチル−（Ｃ７）ｎ−ＢＯ２〜３；１，６−ヘキサンジオール（Ｃ６）（Ｍｅ  Ｅ１〜３）；１，６−ヘキサンジオール（Ｃ６）ＰＯ１〜２；１，６−ヘキサンジオール（Ｃ６）ｎ−ＢＯ４；１，６−ヘキサンジオール、２−メチル−（Ｃ７）Ｅ２〜５；１，６−ヘキサンジオール、２−メチル−（Ｃ７）ｎ−ＢＯ１；１，６−ヘキサ���ジオール、３−メチル−（Ｃ７）Ｅ２〜５；１，６−ヘキサンジオール、３−メチル−（Ｃ７）ｎ−ＢＯ１；２，３−ヘキサンジオール（Ｃ６）Ｅ２〜５；２，３−ヘキサンジオール（Ｃ６）ｎ−ＢＯ１；２，４−ヘキサンジオール（Ｃ６）（Ｍｅ−Ｅ５〜８）；２，４−ヘキサンジオール（Ｃ６）ＰＯ３；２，４−ヘキサンジオール、２−メチル−（Ｃ７）（Ｍｅ−Ｅ１〜２）；２，４−ヘキサンジオール、２−メチル−（Ｃ７）ＰＯ１〜２；２，４−ヘキサンジオール、３−メチル−（Ｃ７）（Ｍｅ−Ｅ１〜２）；２，４−ヘキサンジオール、３−メチル−（Ｃ７）ＰＯ１〜２；２，４−ヘキサンジオール、４−メチル−（Ｃ７）（Ｍｅ−Ｅ１〜２）；２，４−ヘキサンジオール、４−メチル−（Ｃ７）ＰＯ１〜２；２，４−ヘキサンジオール、５−メチル−（Ｃ７）（Ｍｅ−Ｅ１〜２）；２，４−ヘキサンジオール、５−メチル−（Ｃ７）ＰＯ１〜２；２，５−ヘキサンジオール（Ｃ６）（Ｍｅ−Ｅ５〜８）；２，５−ヘキサンジオール（Ｃ６）ＰＯ３；２，５−ヘキサンジオール、２−メチル−（Ｃ７）（Ｍｅ−Ｅ１〜２）；２，５−ヘキサンジオール２−メチル−（Ｃ７）ＰＯ１〜２；２，５−ヘキサンジオール、３−メチル−（Ｃ７）（Ｍｅ−Ｅ１〜２）；２，５−ヘキサンジオール３−メチル−（Ｃ７）ＰＯ１〜２；３，４−ヘキサンジオール（Ｃ６）ＥＯ２〜５；３，４−ヘキサンジオール（Ｃ６）ｎ−ＢＯ１；
５．１，３−ヘプタンジオール（Ｃ７）Ｅ３〜６；１，３−ヘプタンジオール（Ｃ７）ＰＯ１；１，３−ヘプタンジオール（Ｃ７）ｎ−ＢＯ２；１，４−ヘプタンジオール（Ｃ７）Ｅ３〜６；１，４−ヘプタンジオール（Ｃ７）ＰＯ１；１，４−ヘプタンジオール（Ｃ７）ｎ−ＢＯ２；１，５−ヘプタンジオール（Ｃ７）Ｅ３〜６；１，５−ヘプタンジオール（Ｃ７）ＰＯ１；１，５−ヘプタンジオール（Ｃ７）ｎ−ＢＯ２；１，６−ヘプタンジオール（Ｃ７）Ｅ３〜６；１，６−ヘプタンジオール（Ｃ７）ＰＯ１；１，６−ヘプタンジオール（Ｃ７）ｎ−ＢＯ２；１，７−ヘプタンジオール（Ｃ７）Ｅ１〜２；１，７−ヘプタンジオール（Ｃ７）ｎ−ＢＯ１；２，４−ヘプタンジオール（Ｃ７）Ｅ７〜１０；２，４−ヘプタンジオール（Ｃ７）（Ｍｅ−Ｅ１）；２，４−ヘプタンジオール（Ｃ７）ＰＯ１；２，４−ヘプタンジオール（Ｃ７）ｎ−ＢＯ３；２，５−ヘプタンジオール（Ｃ７）Ｅ７〜１０；２，５−ヘプタンジオール（Ｃ７）（Ｍｅ−Ｅ１）；２，５−ヘプタンジオール（Ｃ７）ＰＯ１；２，５−ヘプタンジオール（Ｃ７）ｎ−ＢＯ３；２，６−ヘプタンジオール（Ｃ７）Ｅ７〜１０；２，６−ヘプタンジオール（Ｃ７）（Ｍｅ−Ｅ１）；２，６−ヘプタンジオール（Ｃ７）ＰＯ１；２，６−ヘプタンジオール（Ｃ７）ｎ−ＢＯ３；３，５−ヘプタンジオール（Ｃ７）Ｅ７〜１０；３，５−ヘプタンジオール（Ｃ７）（Ｍｅ−Ｅ１）；３，５−ヘプタンジオール（Ｃ７）ＰＯ１；３，５−ヘプタンジオール（Ｃ７）ｎ−ＢＯ３；
６．１，３−ブタンジオール、３−メチル−２−イソプロピル−（Ｃ８）ＰＯ１；２，４−ペンタンジオール、２，３，３−トリメチル−（Ｃ８）ＰＯ１；１，３−ブタンジオール、２，２−ジエチル−（Ｃ８）Ｅ２〜５；２，４−ヘキサンジオール、２，３−ジメチル−（Ｃ８）Ｅ２〜５；２，４−ヘキサンジオール、２，４−ジメチル−（Ｃ８）Ｅ２〜５；２，４−ヘキサンジオール、２，５−ジメチル−（Ｃ８）Ｅ２〜５；２，４−ヘキサンジオール、３，３−ジメチル−（Ｃ８）Ｅ２〜５；２，４−ヘキサンジオール、３，４−ジメチル−（Ｃ８）Ｅ２〜５；２，４−ヘキサンジオール、３，５−ジメチル−（Ｃ８）Ｅ２〜５；２，４−ヘキサンジオール、４，５−ジメチル−（Ｃ８）Ｅ２〜５；２，４−ヘキサンジオール、５，５−ジメチル−（Ｃ８）Ｅ２〜５；２，５−ヘキサンジオール、２，３−ジメチル−（Ｃ８）Ｅ２〜５；２，５−ヘキサンジオール、２，４−ジメチル−（Ｃ８）Ｅ２〜５；２，５−ヘキサンジオール、２，５−ジメチル−（Ｃ８）Ｅ２〜５；２，５−ヘキサンジオール、３，３−ジメチル−（Ｃ８）Ｅ２〜５；２，５−ヘキサンジオール、３，４−ジメチル−（Ｃ８）Ｅ２〜５；３，５−ヘプタンジオール、３−メチル−（Ｃ８）Ｅ２〜５；１，３−ブタンジオール、２，２−ジエチル−（Ｃ８）ｎ−ＢＯ１〜２；２，４−ヘキサンジオール、２，３−ジメチル−（Ｃ８）ｎ−ＢＯ１〜２；２，４−ヘキサンジオール、２，４−ジメチル−（Ｃ８）ｎ−ＢＯ１〜２；２，４−ヘキサンジオール、２，５−ジメチル−（Ｃ８）ｎ−ＢＯ１〜２；２，４−ヘキサンジオール、３，３−ジメチル−（Ｃ８）ｎ−ＢＯ１〜２；２，４−ヘキサンジオール、３，４−ジメチル−（Ｃ８）ｎ−ＢＯ１〜２；２，４−ヘキサンジオール、３，５−ジメチル−（Ｃ８）ｎ−ＢＯ１〜２；２，４−ヘキサンジオール、４，５−ジメチル−（Ｃ８）ｎ−ＢＯ１〜２；２，４−ヘキサンジオール、５，５−ジメチル、ｎ−ＢＯ１〜２；２，５−ヘキサンジオール、２，３−ジメチル−（Ｃ８）ｎ−ＢＯ１〜２；２，５−ヘキサンジオール、２，４−ジメチル−（Ｃ８）ｎ−ＢＯ１〜２；２，５−ヘキサンジオール、２，５−ジメチル−（Ｃ８）ｎ−ＢＯ１〜２；２，５−ヘキサンジオール、３，３−ジメチル−（Ｃ８）ｎ−ＢＯ１〜２；２，５−ヘキサンジオール、３，４−ジメチル−（Ｃ８）ｎ−ＢＯ１〜２；３，５−ヘプタンジオール、３−メチル−（Ｃ８）ｎ−ＢＯ１〜２；１，３−プロパンジオール、２−（１，２−ジメチルプロピル）−（Ｃ８）ｎ−ＢＯ１；１，３−ブタンジオール、２−エチル−２，３−ジメチル−（Ｃ８）ｎ−ＢＯ１；１，３−ブタンジオール、２−メチル−２−イソプロピル−（Ｃ８）ｎ−ＢＯ１；１，４−ブタンジオール、３−メチル−２−イソプロピル−（Ｃ８）ｎ−ＢＯ１；１，３−ペンタンジオール、２，２，３−トリメチル−（Ｃ８）ｎ−ＢＯ１；１，３−ペンタンジオール、２，２，４−トリメチル−（Ｃ８）ｎ−ＢＯ１；１，３−ペンタンジオール、２，４，４−トリメチル−（Ｃ８）ｎ−ＢＯ１；１，３−ペンタンジオール、３，４，４−トリメチル−（Ｃ８）ｎ−ＢＯ１；１，４−ペンタンジオール、２，２，３−トリメチル−（Ｃ８）ｎ−ＢＯ１；１，４−ペンタンジオール、２，２，４−トリメチル−（Ｃ８）ｎ−ＢＯ１；１，４−ペンタンジオール、２，３，３−トリメチル−（Ｃ８）ｎ−ＢＯ１；１，４−ペンタンジオール、２，３，４−トリメチル−（Ｃ８）ｎ−ＢＯ１；１，４−ペンタンジオール、３，３，４−トリメチル−（Ｃ８）ｎ−ＢＯ１；２，４−ペンタンジオール、２，３，４−トリメチル−（Ｃ８）ｎ−ＢＯ１；２，４−ヘキサンジオール、４−エチル−（Ｃ８）ｎ−ＢＯ１；２，４−ヘプタンジオール、２−メチル−（Ｃ８）ｎ−ＢＯ１；２，４−ヘプタンジオール、３−メチル−（Ｃ８）ｎ−ＢＯ１；２，４−ヘプタンジオール、４−メチル−（Ｃ８）ｎ−ＢＯ１；２，４−ヘプタンジオール、５−メチル−（Ｃ８）ｎ−ＢＯ１；２，４−ヘプタンジオール、６−メチル−（Ｃ８）ｎ−ＢＯ１；２，５−ヘプタンジオール、２−メチル−（Ｃ８）ｎ−ＢＯ１；２，５−ヘプタンジオール、３−メチル−（Ｃ８）ｎ−ＢＯ１；２，５−ヘプタンジオール、４−メチル−（Ｃ８）ｎ−ＢＯ１；２，５−ヘプタンジオール、５−メチル−（Ｃ８）ｎ−ＢＯ１；２，５−ヘプタンジオール、６−メチル−（Ｃ８）ｎ−ＢＯ１；２，６−ヘプタンジオール、２−メチル−（Ｃ８）ｎ−ＢＯ１；２，６−ヘプタンジオール、３−メチル−（Ｃ８）ｎ−ＢＯ１；２，６−ヘプタンジオール、４−メチル−（Ｃ８）ｎ−ＢＯ１；３，５−ヘプタンジオール、２−メチル−（Ｃ８）ｎ−ＢＯ１；１，３−プロパンジオール、２−（１，２−ジメチルプロピル）−（Ｃ８）Ｅ１〜３；１，３−ブタンジオール、２−エチル−２，３−ジメチル−（Ｃ８）Ｅ１〜３；１，３−ブタンジオール、２−メチル−２−イソプロピル−（Ｃ８）Ｅ１〜３；１，４−ブタンジオール、３−メチル−２−イソプロピル−（Ｃ８）Ｅ１〜３；１，３−ペンタンジオール、２，２，３−トリメチル−（Ｃ８）Ｅ１〜３；１，３−ペンタンジオール、２，２，４−トリメチル−（Ｃ８）Ｅ１〜３；１，３−ペンタンジオール、２，４，４−トリメチル−（Ｃ８）Ｅ１〜３；１，３−ペンタンジオール、３，４，４−トリメチル−（Ｃ８）Ｅ１〜３；１，４−ペンタンジオール、２，２，３−トリメチル−（Ｃ８）Ｅ１〜３；１，４−ペンタンジオール、２，２，４−トリメチル−（Ｃ８）Ｅ１〜３；１，４−ペンタンジオール、２，３，３−トリメチル−（Ｃ８）Ｅ１〜３；１，４−ペンタンジオール、２，３，４−トリメチル−（Ｃ８）Ｅ１〜３；１，４−ペンタンジオール、３，３，４−トリメチル−（Ｃ８）Ｅ１〜３；２，４−ペンタンジオール、２，３，４−トリメチル−（Ｃ８）Ｅ１〜３；２，４−ペンタンジオール、４−エチル−（Ｃ８）Ｅ１〜３；２，４−ヘプタンジオール、２−メチル−（Ｃ８）Ｅ１〜３；２，４−ヘプタンジオール、３−メチル−（Ｃ８）Ｅ１〜３；２，４−ヘプタンジオール、４−メチル−（Ｃ８）Ｅ１〜３；２，４−ヘプタンジオール、５−メチル−（Ｃ８）Ｅ１〜３；２，４−ヘプタンジオール、６−メチル−（Ｃ８）Ｅ１〜３；２，５−ヘプタンジオール、２−メチル−（Ｃ８）Ｅ１〜３；２，５−ヘプタンジオール、３−メチル−（Ｃ８）Ｅ１〜３；２，５−ヘプタンジオール、４−メチル−（Ｃ８）Ｅ１〜３；２，５−ヘプタンジオール、５−メチル−（Ｃ８）Ｅ１〜３；２，５−ヘプタンジオール、６−メチル−（Ｃ８）Ｅ１〜３；２，６−ヘプタンジオール、２−メチル−（Ｃ８）Ｅ１〜３；２，６−ヘプタンジオール、３−メチル−（Ｃ８）Ｅ１〜３；２，６−ヘプタンジオール、４−メチル−（Ｃ８）Ｅ１〜３；および／または３，５−ヘプタンジオール、２−メチル−（Ｃ８）Ｅ１〜３；および
７．これらの混合物。
【０２２８】
ノナン異性体の中で、２，４−ペンタンジオール、２，３，３，４−テトラメチル−のみが極めて好ましい。
【０２２９】
確認されている好ましいアルキルグリセリルエーテルおよび／またはジ（ヒドロキシアルキル）エーテルはすべて表６に挙げてあり、最も好ましいのは次のものである。１，２−プロパンジオール、３−（ｎ−ペンチルオキシ）−；１，２−プロパンジオール、３−（２−ペンチルオキシ）−；１，２−プロパンジオール、３−（３−ペンチルオキシ）−；１，２−プロパンジオール、３−（２−メチル−１−ブチルオキシ）−；１，２−プロパンジオール、３−（イソ−アミルオキシ）−；１，２−プロパンジオール、３−（３−メチル−２−ブチルオキシ）−；１，２−プロパンジオール、３−（シクロヘキシルオキシ）−；１，２−プロパンジオール、３−（１−シクロヘキ−１−セニルオキシ）−；１，３−プロパンジオール、２−（ペンチルオキシ）−；１，２−プロパンジオール、２−（２−ペンチルオキシ）−；１，３−プロパンジオール、２−（３−ペンチルオキシ）−；１，３−プロパンジオール、２−（２−メチル−１−ブチルオキシ）−；１，３−プロパンジオール、２−（イソ−アミルオキシ）−；１，３−プロパンジオール、２−（３−メチル−２−ブチルオキシ）−；１，３−プロパンジオール、２−（シクロヘキシルオキシ）−；１，３−プロパンジオール、２−（１−シクロヘキ−１−セニルオキシ）−；１，２−プロパンジオール、３−（ブチルオキシ）−、ペンタエトキシル化；１，２−プロパンジオール、３−（ブチルオキシ）−、ヘキサエトキシル化；１，２−プロパンジオール、３−（ブチルオキシ）−、ヘプタエトキシル化；１，２−プロパンジオール、３−（ブチルオキシ）−、オクタエトキシル化；１，２−プロパンジオール、３−（ブチルオキシ）−、ノナエトキシル化；１，２−プロパンジオール、３−（ブチルオキシ）−、モノプロポキシル化；１，２−プロパンジオール、３−（ブチルオキシ）−、ジブチレンオキシル化；および／または１，２−プロパンジオール、３−（ブチルオキシ）、トリブチレンオキシル化。好ましい芳香族グリセリルエーテルとしては、１，２−プロパンジオール、３−フェニルオキシ−；１，２−プロパンジオール、３−ベンジルオキシ−；１，２−プロパンジオール、３−（２−フェニルエチルオキシ）−；１，２−プロパンジオール、１，３−プロパンジオール、２−（ｍ−クレジルオキシ）−；１，３−プロパンジオール、２−（ｐ−クレジルオキシ）−；１，３−プロパンジオール、２−ベンジルオキシ−；１，３−プロパンジオール、２−（２−フェニルエチルオキシ）−；およびこれらの混合物が挙げられる。より好ましい芳香族グリセリルエーテルとしては、１，２−プロパンジオール、３−フェニルオキシ−；１，２−プロパンジオール、３−ベンジルオキシ−；１，２−プロパンジオール、３−（２−フェニルエチルオキシ）−；１，２−プロパンジオール、１，３−プロパンジオール、２−（ｍ−クレジルオキシ）−；１，３−プロパンジオール、２−（ｐ−クレジルオキシ）−；１，３−プロパンジオール、２−（２−フェニルエチルオキシ）−；およびこれらの混合物が挙げられる。最も好ましいジ（ヒドロキシアルキル）エーテルとしては、ビス（２−ヒドロキシブチル）エーテルおよびビス（２−ヒドロキシシクロペンチル）エーテルが挙げられる。
【０２３０】
好ましいアルキルおよびアリールモノグリセリルエーテルを調製するための合成方法は、ここに参考文献として組み込まれる同時係属出願第０８／６７９，６９４号明細書にあるがこれに限られるものではない。
【０２３１】
好ましい脂環式ジオールおよびその誘導体としては次のものが挙げられる。（１）以下の飽和ジオールおよびその誘導体。１−イソプロピル−１，２−シクロブタンジオール；３−エチル−４−メチル−１，２−シクロブタンジオール；３−プロピル−１，２−シクロブタンジオール；３−イソプロピル−１，２−シクロブタンジオール；１−エチル−１，２−シクロペンタンジオール；１，２−ジメチル−１，２−シクロペンタンジオール；１，４−ジメチル−１，２−シクロペンタンジオール；２，４，５−１−トリメチル−１，３−シクロペンタンジオール；３，３−ジメチル−１，２−シクロペンタンジオール；３，４−ジメチル−１，２−シクロペンタンジオール；３，５−ジメチル−１，２−シクロペンタンジオール；３−エチル−１，２−シクロペンタンジオール；４，４−ジメチル−１，２−シクロペンタンジオール；４−エチル−１，２−シクロペンタンジオール；１，１−ビス（ヒドロキシメチル）シクロヘキサン；１，２−ビス（ヒドロキシメチル）シクロヘキサン；１，２−ジメチル−１，３−シクロヘキサンジオール；１，３−ビス（ヒドロキシメチル）シクロヘキサン；１，３−ジメチル−１，３−シクロヘキサンジオール；１，６−ジメチル−１，３−シクロヘキサンジオール；１−ヒドロキシ−シクロヘキサンエタノール；１−ヒドロキシ−シクロヘキサンメタノール；１−エチル−１，３−シクロヘキサンジオール；１−メチル−１，２−シクロヘキサンジオール；２，２−ジメチル−１，３−シクロヘキサンジオール；２，３−ジメチル−１，４−シクロヘキサンジオール；２，４−ジメチル−１，３−シクロヘキサンジオール；２，５−ジメチル−１，３−シクロヘキサンジオール；２，６−ジメチル−１，４−シクロヘキサンジオール；２−エチル−１，３−シクロヘキサンジオール；２−ヒドロキシシクロヘキサンエタノール；２−ヒドロキシエチル−１−シクロヘキサノール；２−ヒドロキシメチルシクロヘキサノール；３−ヒドロキシエチル−１−シクロヘキサノール；３−ヒドロキシシクロヘキサンエタノール；３−ヒドロキシメチルシクロヘキサノール；３−メチル−１，２−シクロヘキサンジオール；４，４−ジメチル−１，３−シクロヘキサンジオール；４，５−ジメチル−１，３−シクロヘキサンジオール；４，６−ジメチル−１，３−シクロヘキサンジオール；４−エチル−１，３−シクロヘキサンジオール；４−ヒドロキシエチル−１−シクロヘキサノール；４−ヒドロキシメチルシクロヘキサノール；４−メチル−１，２−シクロヘキサンジオール；５，５−ジメチル−１，３−シクロヘキサンジオール；５−エチル−１，３−シクロヘキサンジオール；１，２−シクロヘプタンジオール；２−メチル−１，３−シクロヘプタンジオール；２−メチル−１，４−シクロヘプタンジオール；４−メチル−１，３−シクロヘプタンジオール；５−メチル−１，３−シクロヘプタンジオール；５−メチル−１，４−シクロヘプタンジオール；６−メチル−１，４−シクロヘプタンジオール；；１，３−シクロオクタンジオール；１，４−シクロオクタンジオール；１，５−シクロオクタンジオール；１，２−シクロヘキサンジオール、ジエトキシレート；１，２−シクロヘキサンジオール、トリエトキシレート；１，２−シクロヘキサンジオール、テトラエトキシレート；１，２−シクロヘキサンジオール、ペンタエトキシレート；１，２−シクロヘキサンジオール、ヘキサエトキシレート；１，２−シクロヘキサンジオール、ヘプタエトキシレート；１，２−シクロヘキサンジオール、オクタエトキシレート；１，２−シクロヘキサンジオール、ノナエトキシレート；１，２−シクロヘキサンジオール、モノプロポキシレート；１，２−シクロヘキサンジオール、モノブチレンオキシレート；１，２−シクロヘキサンジオール、ジブチレンオキシレート；および／または１，２−シクロヘキサンジオール、トリブチレンオキシレート。最も好ましい飽和脂環式ジオールおよびその誘導体は、１−イソプロピル−１，２−シクロブタンジオール；３−エチル−４−メチル−１，２−シクロブタンジオール；３−プロピル−１，２−シクロブタンジオール；３−イソプロピル−１，２−シクロブタンジオール；１−エチル−１，２−シクロペンタンジオール；１，２−ジメチル−１，２−シクロペンタンジオール；１，４−ジメチル−１，２−シクロペンタンジオール；３，３−ジメチル−１，２−シクロペンタンジオール；３，４−ジメチル−１，２−シクロペンタンジオール；３，５−ジメチル−１，２−シクロペンタンジオール；３−エチル−１，２−シクロペンタンジオール；４，４−ジメチル−１，２−シクロペンタンジオール；４−エチル−１，２−シクロペンタンジオール；１，１−ビス（ヒドロキシメチル）シクロヘキサン；１，２−ビス（ヒドロキシメチル）シクロヘキサン；１，２−ジメチル−１，３−シクロヘキサンジオール；１，３−ビス（ヒドロキシメチル）シクロヘキサン；１−ヒドロキシ−シクロヘキサンメタノール；１−メチル−１，２−シクロヘキサンジオール；３−ヒドロキシメチルシクロヘキサノール；３−メチル−１，２−シクロヘキサンジオール；４，４−ジメチル−１，３−シクロヘキサンジオール；４，５−ジメチル−１，３−シクロヘキサンジオール；４，６−ジメチル−１，３−シクロヘキサンジオール；４−エチル−１，３−シクロヘキサンジオール；４−ヒドロキシエチル−１−シクロヘキサノール；４−ヒドロキシメチルシクロヘキサノール；４−メチル−１，２−シクロヘキサンジオール；１，２−シクロヘプタンジオール；１，２−シクロヘキサンジオール、ペンタエトキシレート；１，２−シクロヘキサンジオール、ヘキサエトキシレート；１，２−シクロヘキサンジオール、ヘプタエトキシレート；１，２−シクロヘキサンジオール、オクタエトキシレート；１，２−シクロヘキサンジオール、ノナエトキシレート；１，２−シクロヘキサンジオール、モノプロポキシレート；および／または１，２−シクロヘキサンジオール、ジブチレンオキシレートである。
【０２３２】
好ましい芳香族ジオールとしては、１−フェニル−１，２−エタンジオール；１−フェニル−１，２−プロパンジオール；２−フェニル−１，２−プロパンジオール；３−フェニル−１，２−プロパンジオール；１−（３−メチルフェニル）−１，３−プロパンジオール；１−（４−メチルフェニル）−１，３−プロパンジオール；２−メチル−１−フェニル−１，３−プロパンジオール；１−フェニル−１，３−ブタンジオール；３−フェニル−１，３−ブタンジオール；および／または１−フェニル−１，４−ブタンジオールが挙げられ、中でも、１−フェニル−１，２−プロパンジオール；２−フェニル−１，２−プロパンジオール；３−フェニル−１，２−プロパンジオール；１−（３−メチルフェニル）−１，３−プロパンジオール；１−（４−メチルフェニル）−１，３−プロパンジオール；２−メチル−１−フェニル−１，３−プロパンジオール；および／または１−フェニル−１，４−ブタンジオールが最も好ましい。
【０２３３】
同じ関係、すなわち、対応する飽和した主要な溶剤よりＣＨ２基が一つ多く、有効なＣｌｏｇＰ範囲に入る、本発明におけるその他の好ましい主要な溶剤に関係する不飽和材料はすべて好ましい。しかしながら、具体的な好ましい不飽和ジオールの主要な溶剤としては次のものがある。１，３−ブタンジオール、２，２−ジアリル−；１，３−ブタンジオール、２−（１−エチル−１−プロペニル）−；１，３−ブタンジオール、２−（２−ブテニル）−２−メチル−；１，３−ブタンジオール、２−（３−メチル−２−ブテニル）−；１，３−ブタンジオール、２−エチル−２−（２−プロペニル）−；１，３−ブタンジオール、２−メチル−２−（１−メチル−２−プロペニル）−；１，４−ブタンジオール、２，３−ビス（１−メチルエチリデン）−；１，３−ペンタンジオール、２−エテニル−３−エチル−；１，３−ペンタンジオール、２−エテニル−４，４−ジメチル−；１，４−ペンタンジオール、３−メチル−２−（２−プロペニル）−；４−ペンテン−１，３−ジオール、２−（１，１−ジメチルエチル）−；４−ペンテン−１，３−ジオール、２−エチル−２，３−ジメチル−；１，４−ヘキサンジオール、４−エチル−２−メチレン−；１，５−ヘキサジエン−３，４−ジオール、２，３，５−トリメチル−；１，５−ヘキサンジオール、２−（１−メチルエテニル）−；２−ヘキセン−１，５−ジオール、４−エテニル−２，５−ジメチル−；１，４−ヘプタンジオール、６−メチル−５−メチレン−；２，４−ヘプタジエン−２，６−ジオール、４，６−ジメチル−；２，６−ヘプタジエン−１，４−ジオール、２，５，５−トリメチル−；２−ヘプテン−１，４−ジオール、５，６−ジメチル−；３−ヘプテン−１，５−ジオール、４，６−ジメチル−；５−ヘプテン−１，３−ジオール、２，４−ジメチル−；５−ヘプテン−１，３−ジオール、３，６−ジメチル−；５−ヘプテン−１，４−ジオール、２，６−ジメチル−；５−ヘプテン−１，４−ジオール、３，６−ジメチル−；６−ヘプテン−１，３−ジオール、２，２−ジメチル−；６−ヘプテン−１，４−ジオール、５，６−ジメチル−；６−ヘプテン−１，５−ジオール、２，４−ジメチル−；６−ヘプテン−１，５−ジオール、２−エチリジン−６−メチル−；６−ヘプテン−２，４−ジオール、４−（２−プロペニル）−；１−オクテン−３，６−ジオール、３−エテニル−；２，４，６−オクタトリエン−１，８−ジオール、２，７−ジメチル−；２，５−オクタジエン−１，７−ジオール、２，６−ジメチル−；２，５−オクタジエン−１，７−ジオール、３，７−ジメチル−；２，６−オクタジエン−１，４−ジオール、３，７−ジメチル−（ロジリドール）；２，６−オクタジエン−１，８−ジオール、２−メチル−；２，７−オクタジエン−１，４−ジオール、３，７−ジメチル−；２，７−オクタジエン−１，５−ジオール、２，６−ジメチル−；２，７−オクタジエン−１，６−ジオール、２，６−ジメチル−（８−ヒドロキシリナロール）；２，７−オクタジエン−１，６−ジオール、２，７−ジメチル−；２−オクテン−１，７−ジオール、２−メチル−６−メチレン−；３，５−オクタジエン−２，７−ジオール、２，７−ジメチル−；３，５−オクタンジオール、４−メチレン−；３，７−オクタジエン−１，６−ジオール、２，６−ジメチル−；４−オクテン−１，８−ジオール、２−メチレン−；６−オクテン−３，５−ジオール、２−メチル−；６−オクテン−３，５−ジオール、４−メチル−；７−オクテン−２，４−ジオール、２−メチル−６−メチレン−；７−オクテン−２，５−ジオール、７−メチル−；７−オクテン−３，５−ジオール、２−メチル−；１−ノネン−３，５−ジオール；１−ノネン−３，７−ジオール；３−ノネン−２，５−ジオール；４−ノネン−２，８−ジオール；６，８−ノナジエン−１，５−ジオール；７−ノネン−２，４−ジオール；８−ノネン−２，４−ジオール；８−ノネン−２，５−ジオール；１，９−デカジエン−３，８−ジオール；および／または１，９−デカジエン−４，６−ジオール。
【０２３４】
前記主要なアルコール溶剤はまた、好ましくは、２，５−ジメチル−２，５−ヘキサンジオール；２−エチル−１，３−ヘキサンジオール；２−メチル−２−プロピル−１，３−プロパンジオール；１，２−ヘキサンジオール；およびこれらの混合物からなる群より選択できる。より好ましい前記主要なアルコール溶剤は、２−エチル−１，３−ヘキサンジオール；２−メチル−２−プロピル−１，３−プロパンジオール；１，２−ヘキサンジオール；およびこれらの混合物からなる群より選択される。さらに好ましい前記主要なアルコール溶剤は、２−エチル−１，３−ヘキサンジオール；１，２−ヘキサンジオール；およびこれらの混合物からなる群より選択される。
【０２３５】
例えば、３〜５個のエチレンオキシ基または２個のプロピレンオキシ基または１個のブチレンオキシ基を有する２−メチル−２，３−ブタンジオールのような異なるアルキレンオキシ基を有する同一のジオールのいくつかの誘導体を用いることができるときは、最低数の基の誘導体、すなわち、この場合だと１個のブチレンオキシ基の誘導体を用いるのが好ましい。しかしながら、良好な処方性を与えるために約１〜約４個のエチレンオキシ基が必要なときは、かかる誘導体もまた好ましい。
【０２３６】
不飽和同族体／類似体は、不飽和の主要な溶剤が、化学式中の各二重結合について１個の追加メチレン（ＣＨ２）基を有しているという条件で、親の飽和の主要な溶剤と同じ処方性を有している。すなわち、本発明の良好な飽和の主要な溶剤それぞれについて明らかに「追加の規則」がある。これは、透明濃縮布地柔軟組成物の処方に好適なものである。１個以上のＣＨ２基が付加され、付加された各ＣＨ２基に対して２個の水素原子が分子中の近接する炭素原子から取り除かれて、１つの炭素−炭素二重結合を形成し、分子中の水素原子の数を「親」の飽和の主要な溶剤の化学式に関して一定に保つような好適な不飽和の主要な溶剤がある。これは、−ＣＨ２−基の溶剤化学式への付加が、ＣｌｏｇＰ値を約０．５３増大させるという影響を及ぼし、一方、２個の近接する水素原子が取り除かれ二重結合が形成されるのは、ＣｌｏｇＰの値をほぼ同じ量、約０．４８減少させるという影響を及ぼして、−ＣＨ２−の付加をほぼ相殺するという事実によるものである。従って、各追加のＣＨ２基に１個の二重結合を入れて、水素原子の総数を親の飽和の主要な溶剤と同じに保つことによって、好ましい飽和の主要な溶剤から、少なくとも１個以上の炭素原子を含有する好ましい高分子量の不飽和同族体／類似体が得られる。ただし、新しい溶剤のＣｌｏｇＰの値は、有効な０．１５〜０．６４、好ましくは約０．２５〜約０．６２、より好ましくは約０．４０〜約０．６０の範囲内に保つ。飽和の主要な溶剤が常に不飽和の同族体／類似体を許容できる同じ程度有していれば、上記の付加規則に例外がある。その例外は、２つの近接する炭素原子に位置する２個のヒドロキシル基を有する飽和ジオールの主要な溶剤に当てはまる。場合によっては、必ずしもではないが、１個以上のＣＨ２基を貧溶媒の２個の近接するヒドロキシル基の間に入れると、透明濃縮布地柔軟処方に、より好適な高分子量不飽和同族体が得られる。
【０２３７】
これらの特定の主要なアルコール溶剤を用いると、主要な溶剤のレベルが、例えば、布地柔軟活性剤が指定されたＩＶおよびシス／トランス比のときに組成物の約４０重量％未満と、非常に低くても透明で、低粘度の安定した布地柔軟組成物を生成することができることを知見した。主要なアルコール溶剤を用いて、非常に濃縮された布地柔軟組成物を生成できることも知見した。この組成物は、安定で、約２：１〜約１０：１に希釈して、安定性の保たれた布地柔軟剤の含量の少ない組成物を生成することができる。
【０２３８】
前述したように、主要な溶剤は、半透明性または清澄性を得るために本発明の組成物に使用できる最低量に保つのが望ましい。水の存在は、これらの組成物の清澄性を得るための主要な溶剤の必要量に大きな影響を及ぼす。水の含量が多ければ多いほど、生成物の清澄性を得るために必要な主要な溶剤のレベル（柔軟剤のレベルに対して）が増える。逆に、水の含量が少なければ少ないほど、必要な主要な溶剤は減る（柔軟剤に対して）。このように、約５％〜約１５％と低い水のレベルでは、柔軟活性剤対主要な溶剤の重量比は好ましくは約５５：４５〜約８５：１５、より好ましくは約６０：４０〜約８０：２０である。水のレベルが約１５％〜約７０％の場合には、柔軟活性剤対主要な溶剤の重量比は好ましくは約４５：５５〜約７０：３０、より好ましくは約５５：４５〜約７０：３０である。しかし、水の含量が約７０％〜約８０％と高い場合には、柔軟活性剤対主要な溶剤の重量比は好ましくは約３０：７０〜約５５：４５、より好ましくは約３５：６５〜約４５：５５である。さらに高い水のレベルでは、柔軟活性剤対主要な溶剤の重量比もまたさらに高くしなければならない。
【０２３９】
大量の溶剤による問題の一つが安全であることから、上記の主要な溶剤の混合物が特に好ましい。混合物だと、存在するいずれの材料の量も減る。混合物を用いると、特に、低分子量材料にありがちであるが、主要な溶剤の一つが揮発性および／または臭気があるときは、臭気および可燃性もまた最小とすることができる。透明な生成物を生成するのには十分でないレベルで用いることができる好適な溶剤は、２，２，４−トリメチル−１，３−ペンタンジオール；２，２，４−トリメチル−１，３−ペンタンジオールのエトキシレート、ジエトキシレートまたはトリエトキシレート誘導体；および／または２−エチル−１，３−ヘキサンジオールである。好ましい混合物は、前述した最も好ましい１つ以上の材料が溶剤の大半であるようなものである。特に、１種類以上の好ましい主要な溶剤が室温で固体の時も溶剤の混合物を用いるのが好ましい。この場合は、混合物は流体であるか、または低い融点を有しており、柔軟組成物の処理性が改善される。
【０２４０】
本発明の主要な溶剤または主要な溶剤の混合物の一部を、有効量の本発明の使用可能な主要な溶剤が液体濃縮透明布地柔軟組成物中に存在している限りは、それ自身では本発明の主要な溶剤として使用することはできない副溶剤または副溶剤の混合物で置き換えることができることも知見した。本発明の主要な溶剤の有効量は、少なくとも約１５％の柔軟活性剤も存在しているときは、組成物の少なくとも約５％を超える、好ましくは約７％を超える、より好ましくは約１０％を超える。置換溶剤は、いかなるレベルでも用いることができるが、布地柔軟組成物中に存在する、前述の使用可能な主要な溶剤にほぼ等しいかそれより少ない量が好ましい。
【０２４１】
例えば、１，２−ペンタンジオール、１，３−オクタンジオールおよび下式
ＨＯ-ＣＨ２-Ｃ(ＣＨ３)２-ＣＨ２-Ｏ-ＣＯ-Ｃ(ＣＨ３)２-ＣＨ２-ＯＨ
（CAS＃1115-20-4）
のヒドロキシピバルイルヒドロキシピバレート（以降、ＨＰＨＰ）は、本発明において使用不可の溶剤であるが、主要な溶剤、好ましくは有効なレベルで存在する１，２−ヘキサンジオールの主要な溶剤とこれらの溶剤の混合物もまた、液体濃縮透明布地柔軟組成物を与える。
【０２４２】
使用できる副溶剤は、前述または後述の使用不可としてリストされたもの、および表８Ａ〜８Ｅに開示された親の非アルコキシル化溶剤である。
【０２４３】
主要な溶剤は、組成物を半透明または透明にしたり、組成物が半透明または透明である温度を減じるのに用いることができる。このように、本発明はまた、主要な溶剤を前に示したレベルで、半透明または透明でない組成物に、あるいは、組成物を半透明または透明とするには高すぎる安定性を失う温度の組成物に、あるいは、例えば、周囲温度で、または特定の温度まで下がった温度で、組成物が透明のときは、安定性を失う温度を、少なくとも約５℃、より好ましくは少なくとも約１０℃減じて組成物に添加する方法も含む。主要な溶剤の主な利点は、ある重量の溶剤に最大の利点を与えることである。ここで用いる「溶剤」とは、主要な溶剤の効果を指すものであって、主要な溶剤の中には周囲温度で固体のものもあるため、一定の温度での物理形態ではない。
【０２４４】
乳酸アルキル
アルキル乳酸エステル、例えば、乳酸エチルおよび乳酸イソプロピル等、には約０．１５〜約０．６４の有効範囲内のＣｌｏｇＰ値を有するものがあり、本発明の布地柔軟活性剤と共に液体濃縮透明布地柔軟組成物を形成することができるが、１，２−ヘキサンジオールのようなより有効なジオール溶剤よりやや多めに用いる必要がある。これらはまた、本発明のその他の主要な溶剤の一部と置き換えて用いて、液体濃縮透明布地柔軟組成物を形成することもできる。これは例Ｉ−Ｃに示してある。
【０２４５】
III．任意の成分
（Ａ）低分子量水溶性溶剤も、０％〜約１２％、好ましくは約１％〜約１０％、より好ましくは約２％〜約８％のレベルで用いることができる。水溶性溶剤は、前述した主要な溶剤と同じ低いレベルでは透明な生成物を与えることはできないが、主要な溶剤が、完全に透明な生成物を与えるのに十分でないときは透明な生成物を与えることができる。従って、これらの水溶性溶剤が存在することは極めて望ましい。かかる溶剤としては、エタノール；イソプロパノール；１，２−プロパンジオール；１，３−プロパンジオール；炭酸プロピレン；等が挙げられるが、主要な溶剤（Ｂ）のいずれも含まない。これらの水溶性溶剤は、主要な溶剤よりも柔軟活性剤のような疎水性材料が存在すると水に大きな親和性を有する。
【０２４６】
（Ｂ）本発明の組成物はまた、任意で、移染防止作用を与える特定の種類の親水性光学増白剤を約０．００５重量％〜５重量％含有することができる。用いる場合には、本発明の組成物は、かかる光学増白剤を約０．００１重量％〜１重量％含むのが好ましい。
【０２４７】
本発明に有用な親水性光学増白剤は次の構造式を有するものである。
【０２４８】
【化２１】
0004781527.tif 000066
式中、Ｒ１は、アニリノ、Ｎ−２−ビス−ヒドロキシエチルおよびＮＨ−２−ヒドロキシエチルから選択され；Ｒ２はＮ−２−ビス−ヒドロキシエチル、Ｎ−２−ヒドロキシエチル−Ｎ−メチルアミノ、モルフィリノ、クロロおよびアミノから選択され；Ｍはナトリウムやカリウムのような塩形成陽イオンである。
【０２４９】
上式において、Ｒ１がアニリノで、Ｒ２がＮ−２−ビス−ヒドロキシエチルで、Ｍがナトリウムのような陽イオンのとき、増白剤は、４，４’−ビス［（４−アニリノ−６−（Ｎ−２−ビス−ヒドロキシエチル）−ｓ−トリアジン−２−イル）アミノ］−２，２’−スチルベンジスルホン酸および二ナトリウム塩である。この特定の増白剤種は、チバガイギー社よりTinopal-UNPA-GXＲという商品名で市販されている。Tinopal-UNPA-GXは本発明の組成物に添加される濯ぎ液に有用な好ましい親水性光学増白剤である。
【０２５０】
上式において、Ｒ１がアニリノで、Ｒ２がＮ−２−ヒドロキシエチル−Ｎ−２−メチルアミノで、Ｍがナトリウムのような陽イオンのとき、増白剤は、４，４’−ビス［（４−アニリノ−６−（Ｎ−２−ビス−ヒドロキシエチル−Ｎ−メチルアミノ）−ｓ−トリアジン−２−イル）アミノ］−２，２’−スチルベンジスルホン酸および二ナトリウム塩である。この特定の増白剤種は、チバガイギー社よりTinopal 5BM-GXＲという商品名で市販されている。
【０２５１】
上式において、Ｒ１がアニリノで、Ｒ２がモルホリノで、Ｍがナトリウムのような陽イオンのとき、増白剤は、４，４’−ビス［（４−アニリノ−６−モルホリノ−ｓ−トリアジン−２−イル）アミノ］−２，２’−スチルベンジスルホン酸および二ナトリウム塩である。この特定の増白剤種は、チバガイギー社よりTinopal AMS-GXＲという商品名で市販されている。
【０２５２】
（Ｃ）任意の粘度／分散性調節剤
飽和と不飽和の両方のジエステル第４級アンモニウム化合物を含有する比較的濃縮された組成物は、濃度調整助剤を添加することなく安定して調製することができる。しかしながら、本発明の組成物は、さらに高濃度とし、かつ／またはその他の成分に応じてより高い安定性基準に適合させるために、有機および／または無機濃度調整助剤を必要とする場合がある。通常、粘度調節剤であり得るこれらの濃度調整助剤は、特定の柔軟活性剤レベルとするとき、極端な条件下で安定性を確保するために必要とされる、またはあった方が好ましい。界面活性剤の濃度調整助剤は、通常、（１）非イオン性界面活性剤、（２）アミンオキシド、（３）脂肪酸および（４）これらの混合物からなる群より選択される。これらの調整助剤は、ここに参考文献として組み込まれる１９９５年６月５日出願のＰ＆Ｇの同時係属出願第０８／４６１，２０７号明細書（Wahlら）、特に１４頁１２行〜２０頁１２行に記載されている。
【０２５３】
前記分散性調整助剤があるときは、合計レベルは、組成物の約２重量％〜約２５重量％、好ましくは約３重量％〜約１７重量％、より好ましくは約４重量％〜約１５重量％、さらに好ましくは約５重量％〜約１３重量％である。これらの材料は、例えば、前述した生物分解性の布地柔軟活性剤を形成するのに用いられる反応物質であるモノ長鎖アルキル陽イオン性界面活性剤および／または脂肪酸のような活性柔軟剤原材料（Ｉ）の一部として添加するか、または別個の成分として添加することができる。分散性調整助剤の合計レベルは、成分（Ｉ）の一部として存在するような量とする。
【０２５４】
（２）アミンオキシド
好適なアミンオキシドとしては、約８〜約２２個の炭素原子、好ましくは約１０〜約１８個の炭素原子、より好ましくは約８〜約１４個の炭素原子の１つのアルキルまたはヒドロキシアルキル部分と、約１〜約３個の炭素原子を有するアルキル基およびヒドロキシアルキル基からなる群より選択される２つのアルキル部分を有するようなものが挙げられる。
【０２５５】
例を挙げると、ジメチルオクチルアミンオキシド、ジエチルデシルアミンオキシド、ビス−（２−ヒドロキシエチル）ドデシル−アミンオキシド、ジメチルドデシルアミンオキシド、ジプロピル−テトラデシルアミンオキシド、メチルエチルヘキサデシルアミンオキシド、ジメチル−２−ヒドロキシオクタデシルアミンオキシドおよびやし脂肪アルキルジメチルアミンオキシドである。
【０２５６】
（３）脂肪酸
脂肪酸はよく知られており、好適な脂肪酸は上記に開示されている。これらはまたｐＨを下げるのにも貢献する。
【０２５７】
（Ｄ）安定化剤
本発明の組成物には安定化剤を存在させることができる。ここで用いる「安定化剤」という用語には、酸化防止剤と還元剤が含まれる。これらの溶剤は、酸化防止剤については０％〜約２％、好ましくは約０．０１％〜約０．２％、より好ましくは約０．０３５％〜約０．１％、還元剤については好ましくは約０．０１％〜約０．２％のレベルで存在させる。これらは、長期の貯蔵条件下で良好な臭気安定性を保証するものである。酸化防止剤および還元剤安定化剤は、無臭または低臭生成物（無香料または低香料）には特に重要である。
【０２５８】
本発明の組成物に添加可能な酸化防止剤としては、イーストマンケミカルプロダクツ（株）よりTenoxＲPGおよびTenoxＲS-1という商品名で入手可能なアスコルビン酸、パルミチン酸アスコルビン、没食子酸プロピルの混合物；イーストマンケミカルプロダクツ（株）よりTenoxＲ-6という商品名で入手可能なＢＨＴ（ブチル化ヒドロキシトルエン）、ＢＨＡ（ブチル化ヒドロキシアニソール）、没食子酸プロピルおよびクエン酸の混合物；UOPプロセス部門よりSustaneＲBHTという商品名で入手可能なブチル化ヒドロキシトルエン；イーストマンケミカルプロダクツ（株）製TenoxＲTBHQ、第３ブチルヒドロキノン；イーストマンケミカルプロダクツ（株）製TenoxＲGT-1/GT-2、天然トコフェロール；イーストマンケミカルプロダクツ（株）製BHA、ブチル化ヒドロキシアニソール；没食子酸の長鎖エステル（Ｃ８〜Ｃ２２）、例えば、没食子酸ドデシル；IrganoxＲ1010；IrganoxＲ1035；IrganoxＲB1171；IrganoxＲ1425；IrganoxＲ3114；IrganoxＲ3125；およびこれらの混合物；好ましくはIrganoxＲ3125、IrganoxＲ1425；IrganoxＲ3114およびこれらの混合物；より好ましくはIrganoxＲ3125単体またはクエン酸および／またはクエン酸イソプロピルのようなその他のキレート化剤と混合したもの；化学名１−ヒドロキシエチリデン−１，１−ジホスホン酸（エチドロン酸）のモンサントより入手可能なDequestＲ2010、化学名４，５−ジヒドロキシ−ｍ−ベンゼン−スルホン酸／ナトリウム塩のコダックより入手可能なTironＲおよび化学名ジエチレントリアミン五酢酸のアルドリッチより入手可能なDTPAＲが例示される。
【０２５９】
（Ｅ）汚れ剥離剤
本発明において、任意の汚れ剥離剤を添加することができる。汚れ剥離剤の添加は、予備混合と組み合わせて、酸／水シートと組み合わせて、電解質の添加の前後または最終組成物が得られた後に行うことができる。本発明のプロセスにより調製された柔軟組成物は、０％〜約１０％、好ましくは０．２％〜約５％の汚れ剥離剤を含有することができる。好ましくは、かかる汚れ剥離剤はポリマーである。本発明に有用なポリマー汚れ剥離剤としては、テレフタレートおよびポリエチレンオキシドまたはポリプロピレンオキシド等のコポリマーブロックが挙げられる。
【０２６０】
好ましい汚れ剥離剤は、テレフタレートおよびポリエチレンオキシドのブロックを有するコポリマーである。より具体的には、これらのポリマーは、エチレンテレフタレート単位対ポリエチレンオキシドテレフタレート単位のモル比が２５：７５〜約３５：６４のエチレンテレフタレートとポリエチレンオキシドテレフタレートの繰り返し単位から構成され、前記ポリエチレンオキシドテレフタレートは、約３００〜約２０００の分子量を有するポリエチレンオキシドブロックを含有している。このポリマー汚れ剥離剤の分子量は、約５，０００〜約５５，０００の範囲である。
【０２６１】
その他の好ましいポリマー汚れ剥離剤は、約３００〜約６，０００の平均分子量のポリオキシエチレングリコールから誘導された約１０重量％〜約５０重量％のポリオキシエチレンテレフタレート単位と共に約１０重量％〜約１５重量％のエチレンテレフタレート単位を含有するエチレンテレフタレート単位の繰り返し単位を有する結晶性ポリエステルであり、結晶性ポリマー化合物中のエチレンテレフタレート単位対ポリエチレンテレフタレート単位のモル比が２：１〜６：１である。このポリマーとしては、市販されている材料であるZelcon 4780Ｒ（デュポン製）およびMilease TＲ（ICI製）が例示される。
【０２６２】
極めて好ましい汚れ剥離剤は、次の一般式のポリマーである。
【０２６３】
【化２２】
0004781527.tif 000067
式中、各Ｘは、好適なキャッピング基であって、通常、Ｈおよび炭素原子約１〜約４個のアルキルまたはアシル基からなる群より選択され、ｐは水溶性となるように選び、一般的には約６〜約１１３、好ましくは約２０〜約５０であり、ｕは、比較的高いイオン強度を有する液体組成物中の組成において重要である。ｕが１０を超える材料は極めて少ないはずである。さらに、ｕが約３〜約５である材料は少なくとも２０％、好ましくは少なくとも４０％とする。
【０２６４】
Ｒ１４部分は、実質的に１，４−フェニレン部分である。本明細書において、「Ｒ１４部分は、実質的に１，４−フェニレン部分である」とは、Ｒ１４部分が完全に１，４−フェニレン部分からなる、またはその他のアリーレンまたはアルカリーレン部分、アルケニル部分、アルケニレン部分またはこれらの混合物で部分的に置換されていることを言う。１，４−フェニレンと部分的に置換することのできるアリーレンおよびアルカリーレン部分としては、１，３−フェニレン、１，２−フェニレン、１，８−ナフチレン、１，４−ナフチレン、２，２−ビフェニレン、４，４−ビフェニレンおよびこれらの混合物が挙げられる。部分的に置換可能なアルキレンおよびアルケニレン部分としては、１，２−プロピレン、１，４−ブチレン、１，５−ペンチレン、１，６−ヘキサメチレン、１，７−ヘプタメチレン、１，８−オクタメチレン、１，４−シクロヘキシレンおよびこれらの混合物が挙げられる。
【０２６５】
Ｒ１４部分について、１，４−フェニレン以外の部分との部分置換度は、化合物の汚れ剥離特性があまり大きな悪影響を受けないようなものとする。一般に、許容できる部分置換度は、化合物の骨格の長さによる。すなわち、骨格が長ければ、１，４−フェニレン部分の部分置換を大きくすることができる。通常、Ｒ１４が約５０％〜約１００％の１，４−フェニレン部分（１，４−フェニレン以外の部分が０％〜約５０％）を有する化合物が適切な汚れ剥離活性を有している。例えば、本発明により作成されたイソフタル（１，３−フェニレン）対テレフタル（１，４−フェニレン）酸のモル比が４０：６０のポリエステルは、適切な汚れ剥離活性を有している。しかしながら、繊維作成に用いられるたいていのポリエステルがエチレンテレフタレート部分を有しているため、最良の汚れ剥離活性のためには、通常、１，４−フェニレン以外の部分の部分置換度は最小とするのが望ましい。好ましくは、Ｒ１４は、完全に（１００％）１，４−フェニレン部分からなる、すなわち各Ｒ１４部分が１，４−フェニレンである。
【０２６６】
Ｒ１５部分について、好ましいエチレンまたは置換エチレン部分としては、エチレン、１，２−プロピレン、１，２−ブチレン、１，２−ヘキシレン、３−メトキシ−１，２−プロピレンおよびこれらの混合物が挙げられる。好ましくは、Ｒ１５部分は、実質的にエチレン部分、１，２−プロピレン部分、またはこれらの混合物である。エチレン部分を多く用いると、化合物の汚れ剥離活性を改善する傾向にある。意外なことに、１，２−プロピレン部分を多く用いると、化合物の水溶性が改善される傾向にある。
【０２６７】
従って、液体布地柔軟組成物中の汚れ剥離成分の大部分に１，２−プロピレン部分または同様の分岐した等価物を用いるのが望ましい。約７５％〜約１００％が１，２−プロピレン部分であるのが好ましい。
【０２６８】
各ｐの値は少なくとも約６、好ましくは少なくとも１０である。各ｎの値は通常約１２〜約１１３である。典型的には、各ｐの値は約１２〜約４３である。
【０２６９】
汚れ剥離剤のより詳細な開示は、１９８７年４月２８日発行の米国特許第４，６６１，２６７号明細書（Decker、Konig、StraathofおよびGosselink）、１９８７年１２月８日発行の第４，７１１，７３０号明細書（GosselinkおよびDiehl）、１９８８年６月７日発行の第４，７４９，５９６号明細書（Evans、Huntington、Stewart、WolfおよびZimmerer）、１９８９年４月４日発行の第４，８１８，５６９号明細書（Trihn、GosselinkおよびRattinger）、１９８９年１０月３１日発行の第４，８７７，８９６号明細書（Maldonado、TrinhおよびGosselink）、１９９０年９月１１日発行の第４，９５６，４４７号明細書（Gosselinkら）および１９９０年１２月１１日発行の第４，９７６，８７９号明細書（Maldonado、TrinhおよびGosselink）にあり、これらはすべてここに参考文献として組み込まれるものとする。
【０２７０】
これらの汚れ剥離剤はまたスカム分散剤としても作用する。
【０２７１】
（Ｆ）スカム分散剤
本発明において、予備混合物を、汚れ剥離剤以外の任意のスカム分散剤と組み合わせて、成分の融点またはそれより高い温度まで加熱することができる。
【０２７２】
本発明において好ましいスカム分散剤は、非常にエトキシ化されている疎水性材料により形成される。この疎水性材料は、脂肪族アルコール、脂肪酸、脂肪族アミン、脂肪酸アミド、アミンオキシド、第４級アンモニウム化合物または汚れ剥離ポリマーを形成するのに用いられる疎水性部分とすることができる。好ましいスカム分散剤は非常にエトキシ化されているものであり、平均で、分子当たり約１７を超える、好ましくは約２５を超える、より好ましくは約４０を超えるエチレンオキシドであって、ポリエチレンオキシド部分は総分子量の約７６％〜約９７％、好ましくは約８１％〜約９４％である。
【０２７３】
スカム分散剤のレベルは、使用条件下で、許容される、好ましくは消費者に気づかれないレベルのスカムを保つのに十分であるが、柔軟性に悪影響を及ぼさない程度とする。目的によっては、スカムが存在しないのが望ましい。代表的な洗濯プロセスの水洗サイクルに用いられる陰イオン性または非イオン性洗剤等の量に応じて、本組成物を導入する前の濯ぎ工程の効率、水の硬度、布地（洗濯もの）にトラップされる陰イオン性または非イオン性洗剤界面活性剤および洗剤ビルダー（特にホスフェートおよびゼオライト）の量は異なるであろう。通常は、柔軟特性への悪影響を避けるために、最低量のスカム分散剤を用いるものとする。一般的には、スカム分散剤は、柔軟活性剤のレベルに基づいて、少なくとも約２％、好ましくは少なくとも約４％（スカム除去を最大とするには、少なくとも６％、好ましくは少なくとも１０％）必要である。しかしながら、約１０％（柔軟剤材料に対して）以上のレベルだと、特に、水洗操作中に吸着された高性能の非イオン性界面活性剤を布地が含有しているときは、生成物の柔軟性の効果が失われる恐れがある。
【０２７４】
好ましいスカム分散液は、Brij 700Ｒ、Varonic U-250Ｒ、Genapol T-500Ｒ、Genapol T-800Ｒ、Plurafac A-79ＲおよびNedol 25-50Ｒである。
【０２７５】
（Ｇ）殺菌剤
本発明の組成物に用いる殺菌剤としては、溶剤の約１〜約１，０００重量ｐｐｍのグルタルアルデヒド、ホルムアルデヒド、ペンシルバニア州フィラデルフィアにあるイノレックスケミカルズよりBronopolＲという商品名で販売されている２−ブロモ−２−ニトロ−プロパン−１，３−ジオールおよびロームアンドハースカンパニーよりKathonという商品名で販売されている５−クロロ−２−メチル−４−イソチアゾリン−３−オンと２−メチル−４−イソチアゾリン−３−オンの混合物が例示される。
【０２７６】
（Ｈ）香料
本発明は、柔軟剤と相容性のある香料を含有することができる。好適な香料は、ここに参考文献として組み込まれる、１９９６年３月１９日発行の米国特許第５，５００，１３８号明細書（Baconら）に開示されている。
【０２７７】
本発明において用いられる香料としては、天然（すなわち、花、ハーブ、葉、根、樹皮、木、食用果実の花または植物の抽出により得られる）、人工（すなわち、異なる天然油または油成分の混合物）および合成（すなわち、合成的に生成される）発香性物質を含む香気物質またはその混合物が挙げられる。かかる材料は、固定剤、増量剤、安定化剤および溶剤のような補助材料を伴うことが多い。これらの助剤はまた、ここで用いる「香料」の意味に含まれる。一般に、香料は、複数の有機化合物の複合混合物である。
【０２７８】
本発明の組成物の香料に有用な香料成分としては、ヘキシルシンナムアルデヒド；アミルシンナムアルデヒド；サリチル酸アミル；サリチル酸ヘキシル；テルピネオール；３，７−ジメチル−シス−２，６−オクタジエン−１−オール；２，６−ジメチル−２−オクタノール；２，６−ジメチル−７−オクテン−２−オール；３，７−ジメチル−３−オクタノール；３，７−ジメチル−トランス−２，６−オクタジエン−１−オール；３，７−ジメチル−６−オクテン−１−オール；３，７−ジメチル−１−オクタノール；２−メチル−３−（パラ−tert−ブチルフェニル）−プロピオンアルデヒド；４−（４−ヒドロキシ−４−メチルフェニル）−３−シクロヘキセン−１−カルボキサアルデヒド；プロピオン酸トリシクロデセニル；酢酸トリシクロデセニル；アニスアルデヒド；２−メチル−２−（パラ−イソ−プロピルフェニル）−プロピオンアルデヒド；エチル−３−メチル−３−フェニルグリシデート；４−（パラ−ヒドロキシフェニル）−ブタン−２−オン；１−（２，６，６−トリメチル−２−シクロヘキセニル−イル）−２−ブテン−１−オン；パラ−メトキシアセトフェノン；パラ−メトキシ−アルファ−フェニルプロペン；カルボン酸メチル−２−ｎ−ヘキシル−３−オキソ−シクロペンタン；ウンデカラクトンガンマが挙げられるがこれに限られるものではない。
【０２７９】
香気材料としては、さらにオレンジ油；レモン油；グレープフルーツ油；ベルガモット油；クローブ油；ドデカラクトンガンマ；酢酸メチル−２−（２−ペンチル−３−オキソ−シクロペンチル）；ベータ−ナフトールメチルエーテル；メチル−ベータ−ナフチルケトン；クマリン；デシルアルデヒド；ベンズアルデヒド；酢酸４−tert−ブチルシクロヘキシル；酢酸アルファ、アルファ−ジメチルフェネチル；酢酸メチルフェニルカルビニル；４−（４−ヒドロキシ−４−メチルペンチル）−３−シクロヘキサン−１−カルボキサアルデヒドおよびアントラニル酸メチルのシッフ塩基；トリデカンジ酸の環状エチレングリコールジエステル；３，７−ジメチル−２，６−オクタジエン−１−ニトリル；イオノンガンマメチル；イオノンアルファ；イオノンベータ；プチグレン；メチルセドレロン；７−アセチル−１，２，３，４，５，６，７，８−オクタヒドロ−１，１，６，７−テトラメチル−ナフタレン；イオノンメチル；メチル−１，６，１０−トリメチル−２，５，９−シクロドデカトリエン−１−イルケトン；７−アセチル−１，１，３，４，４，６−ヘキサメチルテトラリン；４−アセチル−６−tert−ブチル−１，１−ジメチルインダン（indane）；ベンゾフェノン；６−アセチル−１，１，２，３，３，５−ヘキサメチルインダン；５−アセチル−３−イソプロピル−１，１，２，６−テトラメチルインダン；１−ドデカナル；７−ヒドロキシ−３，７−ジメチルオクタナル；１０−ウンデセン−１−アル；イソ−ヘキセニルシクロヘキシルカルボキサアルデヒド；ホルミルトリシクロデカン；シクロペンタデカノライド；１６−ヒドロキシ−９−ヘキサデセン酸ラクトン；１，３，４，６，７，８−ヘキサヒドロ−４，６，６，７，８，８−ヘキサメチルシクロペンタ−ガンマ−２−ベンゾピラン；アンブロキサン；ドデカヒドロ−３ａ，６，６，９ａ−テトラメチルナフト−［１，２ｂ］フラン；セドロール；５−（２，２，３−トリメチルシクロペンテ−３−ニル）−３−メチルペンタン−２−オール；２−エチル−４−（２，２，３−トリメチル−３−シクロペンテン−１−イル）−２−ブテン−１−オール；カリオフィレンアルコール；酢酸セドリル；酢酸パラ−tert−ブチルシクロヘキシル；パチュリ；オリバナムレジノイド；ラブダナム；ベチバー；コパイババルサム；モミバルサム；および、ヒドロキシシトロネラールとメチルアントラニレート；ヒドロキシシトロネラールとインドール；フェニルアセトアルデヒドとインドール；４−（４−ヒドロキシ−４−メチルフェニル）−３−シクロヘキセン−１−カルボキサアルデヒドとメチルアントラニレートの縮合生成物が例示されるがこれに限られるものではない。
【０２８０】
香料成分としては、さらにゲラニオール；酢酸ゲラニル；リナロール；酢酸リナリル；テトラヒドロリナロール；シトロネロール；酢酸シトロネラール；ジヒドロミルセノール；酢酸ジヒドロミルセニル；テトラヒドロミルセノール；酢酸テルピニル；ノポール；酢酸ノピル；２−フェニルエタノール；２−フェニル酢酸エチル；ベンジルアルコール；酢酸ベンジル；サリチル酸ベンジル；安息香酸ベンジル；酢酸スチラリル；ジメチルベンジルカルビノール；トリクロロメチルフェニルカルビニル酢酸メチルフェニルカルビニル；酢酸イソノニル；酢酸ベチベリル；ベチベロール；２−メチル−３−（ｐ−tert−ブチルフェニル）−プロパナル；２−メチル−３−（ｐ−イソプロピルフェニル）−プロパナル；３−（ｐ−ブチルフェニル）−プロパナル；４−（４−メチル−３−ペンテニル）−３−シクロヘキセンカルバアルデヒド；４−アセトキシ−３−ペンチルテトラヒドロピラン；メチルジヒドロジャスモネート；２−ｎ−ヘプチルシクロペンタノン；３−メチル−２−ペンチル−シクロペンタノン；ｎ−デカナル；ｎ−ドデカナル；９−デセノール−１；フェノキシエチルイソブチレート；フェニルアセトアルデヒドジメチルアセタール；フェニルアセトアルデヒドジエチルアセタール；ゲラノニトリル；シトロネロニトリル；セドリルアセタール；３−イソカンフィルシクロヘキサノール；セドリルメチルエーテル；イソロンギホラノン；オーベピン（aubepine）ニトリル；オーベピン；ヘリオトロピン；オイゲノール；バニリン；ジフェニルオキシド；ヒドロキシシトロネラールイオノン；メチルイオノン；イソメチルイオノメ（ionomes）；イロン；シス−３−ヘキセノールおよびそのエステル；インダンムスク香気成分；テトラリンムスク香気成分；イソクロマンムスク香気成分；マクロ環状ケトン；マクロラクトンムスク香気成分；エチレンブラッシレート（brassylate）が例示される。
【０２８１】
本発明の組成物に有用な香料は、実質的にハロゲン化材料およびニトロムスクを含まない。
【０２８２】
上述の香料成分に好適な溶剤、希釈剤または担体は、例えば、エタノール、イソプロパノール、ジエチレングリコール、モノエチルエーテル、ジプロピレングリコール、ジエチルフタレート、クエン酸トリエチル等である。香料に組み込まれるかかる溶剤、希釈剤または担体の量は、均質な香料溶液を与えるのに必要とされる最低量に保つのが好ましい。
【０２８３】
香料は、最終組成物の０重量％〜約１５重量％、好ましくは約０．１重量％〜約８重量％、より好ましくは０．２重量％〜約５重量％のレベルで存在させることができる。本発明の布地柔軟組成物によれば、布地への香料の沈着が改善されている。
【０２８４】
（Ｉ）キレート化剤
本発明の組成物およびプロセスでは、任意で１種類以上の銅および／またはニッケルキレート化剤（「キレーター」）を用いることができる。かかる水溶性キレート化剤は、後述するカルボン酸アミノ、ホスホン酸アミノ、多価官能性置換芳香族キレート化剤およびこれらの混合物からなる群より選択することができる。布地の白色度および／または清澄性は、かかるキレート化剤により実質的に改善または回復され、組成物中の材料の安定も改善される。
【０２８５】
本キレート化剤として有用なカルボン酸アミノとしては、エチレンジアミン四酢酸（ＥＤＴＡ）、Ｎ−ヒドロキシエチルエチレンジアミン三酢酸、ニトリロ三酢酸（ＮＴＡ）、エチレンジアミン四プロピオン酸、エチレンジアミン−Ｎ，Ｎ’−二グルタル酸、２−ヒドロキシプロピレンジアミン−Ｎ，Ｎ’−二コハク酸、トリエチレンテトラアミン六酢酸、ジエチレントリアミン五酢酸（ＤＥＴＰＡ）およびエタノールジグリシン、アルカリ金属、アンモニウムおよび置換アンモニウム塩のようなそれらの水溶性塩およびこれらの混合物が挙げられる。
【０２８６】
ホスホン酸アミノもまた、少なくとも低レベルのリン総量が洗剤組成物中で許容されるときは、本発明の組成物中においてキレート化剤として用いるのに好適であり、エチレンジアミンテトラキス（ホスホン酸メチレン）、ジエチレントリアミン−Ｎ，Ｎ，Ｎ’，Ｎ”，Ｎ”−ペンタキス（ホスホン酸メタン）（ＤＥＴＭＰ）および１−ヒドロキシエタン−１，１−二ホスホン酸塩（ＨＥＤＰ）が挙げられる。これらのアミノホスホン酸塩は、炭素原子約６個を超えるアルキルまたはアルケニル基を含有していないのが好ましい。
【０２８７】
キレート化剤は、通常、本発明の濯ぎプロセスにおいて、１分間から数時間の浸漬で、約２ｐｐｍから約２５ｐｐｍのレベルで用いる。
【０２８８】
本発明において用いるのに好ましいＥＤＤＳ（エチレンジアミン−Ｎ，Ｎ’−二コハク酸塩）は、上述した米国特許第４，７０４，２３３号明細書に記載された材料であり、次式で表される（遊離酸形態で示してある）。
【０２８９】
ＨＮ（Ｌ）Ｃ２Ｈ４Ｎ（Ｌ）Ｈ
式中、ＬはＣＨ２（ＣＯＯＨ）ＣＨ２（ＣＯＯＨ）基である。
【０２９０】
この特許に開示されているように、ＥＤＤＳは、無水マレイン酸とエチレンジアミンを用いて調製することができる。ＥＤＤＳの好ましい生物分解性［Ｓ，Ｓ］異性体は、Ｌ−アスパラギン酸と１，２−ジブロモエタンを反応させて調製することができる。銅とニッケルの両方の陽イオンをキレート化するのに効果的であり、生物分解形態で入手可能であって、しかもリンを含有していないという点でＥＤＤＳはその他のキレーターより優れたものである。本発明においてキレート化剤として用いるＥＤＤＳは、通常、塩形態、すなわち、４個の酸性水素のうち１個以上が、ナトリウム、カリウム、アンモニウム、トリエタノールアンモニウム等のような水溶性陽イオンＭで置き換わったものである。上述したように、ＥＤＤＳキレーターはまた、通常、本発明の濯ぎプロセスにおいて、１分間から数時間の浸漬で、約２ｐｐｍから約２５ｐｐｍのレベルで用いる。特定のｐＨでは、ＥＤＤＳは亜鉛陽イオンと組み合わせて用いるのが好ましい。
【０２９１】
本発明においては様々なキレーターを用いることができる。従って、クエン酸塩、オキシ二コハク酸塩等の単純なポリカルボン酸塩も用いることができる。ただし、かかるキレーターは、重量基準でアミノカルボン酸塩およびホスホン酸塩のようには効果的ではない。従って、使用レベルは、異なる程度のキレート化効果を考慮して調整すればよい。本キレーターは、銅イオンに対して、少なくとも約５、好ましくは少なくとも約７の安定度定数（完全にイオン化されたキレーターの）を有しているのが好ましい。通常、キレーターは、安定化剤に加えて、本組成物の約０．５重量％〜約１０重量％、より好ましくは約０．７５重量％〜約５重量％含まれる。好ましいキレーターとしては、ＤＥＴＭＰ、ＤＥＴＰＡ、ＮＴＡ、ＥＤＤＳおよびこれらの混合物が挙げられる。
【０２９２】
（Ｊ）その他の任意成分
シリコーン
本シリコーンは、ポリジメチルシロキサン（ポリジメチルシリコーンまたはＰＤＳ）か、アミノシリコーン、エトキシル化シリコーン等のそれらの誘導体かのいずれかとすることができる。ＰＤＭＳは、低分子量のものが好ましくは、約２〜約５０００ｃＳｔ、好ましくは約５〜約５００ｃＳｔ、より好ましくは約２５〜約２００ｃＳｔの粘度のものである。シリコーンエマルジョンを用いると、本発明の組成物を簡便に調製することができる。しかしながら、シリコーンは、少なくとも最初は乳化させていない方が好ましい。すなわち、シリコーンは、組成物そのものの中で乳化させるべきである。組成物の調製プロセスにおいて、シリコーンを「水シート」に添加するのが好ましい。これは、水と、任意で通常水相中に留まるその他の成分を含んでいる。
【０２９３】
低分子量ＰＤＭＳは、本発明の布地柔軟組成物に用いるのに好ましい。低分子量ＰＤＭＳは、予備乳化することなく処方しやすい。
【０２９４】
アミノ官能性シリコーン、第４級化シリコーンおよびＳｉ−ＯＨ、Ｓｉ−Ｈおよび／またはＳｉ−Ｃｌ結合を含有するシリコーン誘導体のようなシリコーン誘導体を用いることができる。しかしながら、これらのシリコーン誘導体は、通常、布地に直接つくものであり、繰り返し処理すると布地に堆積して、実際、布地の吸収力の減少を招く。
【０２９５】
水に添加するときは、布地柔軟組成物は、布地表面に生物分解性陽イオン布地柔軟活性剤を堆積して、布地柔軟効果を与える。しかしながら、自動洗濯機を用いる通常の洗濯プロセスにおいて、約４０ｐｐｍを超える、特に約５０ｐｐｍを超える生物分解性陽イオン布地柔軟活性剤が濯ぎ水中にあると、綿の布地の水吸収性がかなり減じる。シリコーンは、布地の柔軟特性に悪影響を及ぼすことなくこのレベルの布地柔軟剤と共に用いると、布地、特に新しく処理する布地の水吸収力を改善する。シリコーンは元々疎水性であることから、水吸収力がこのように改善される機構については解明されていない。水吸収力がさらに失われるのではなく、水吸収力が改善されることは非常に驚くべきことである。
【０２９６】
水吸収力を著しく改善させるのに必要とされるＰＤＭＳの量は、初期の再濡れ性能による。こちらの方は、洗浄に用いる洗剤の種類による。有効量は、濯ぎ水中で約２０〜約５０ｐｐｍ、好ましくは約５〜約２０ｐｐｍである。ＰＤＭＳ対柔軟活性剤の比率は、約２：１００〜約５０：１００、好ましくは約３：１００〜約３５：１００、より好ましくは約４：１００〜約２５：１００である。前述したように、これは、通常、約０．２％〜約２０％、好ましくは約０．５％〜約１０％、より好ましくは約１％〜約５％のシリコーンを必要とする。
【０２９７】
ＰＤＭＳはまた、布地の再濡れ特性を改善することに加えて、しごき性も改善する。布地保護組成物が任意の汚れ剥離ポリマーを含有するときは、綿の布地に堆積するＰＤＭＳの量が増え、ＰＤＭＳは、ポリエステルの布地の汚れ剥離特性を改善する。同様に、ＰＤＭＳは、濯ぎ中に布地保護組成物が泡立つ傾向を減じて、その組成物の濯ぎ特性も改善する。意外なことに、比較的大量のＰＤＭＳを存在させる結果の布地保護組成物の柔軟特性の減少は、あったとしても僅かである。
【０２９８】
本発明は、テキスタイルの処理組成物中に従来から用いられているその他の任意の成分を含むことができる。例えば、着色剤、防腐剤、界面活性剤、防縮剤、布地防縮剤、しみ抜き剤、殺菌剤、殺かび剤、ブチル化ヒドロキシトルエンのような酸化防止剤、耐食剤、プロテアーゼ、セルラーゼ、アミラーゼ、リパーゼ等のような酵素である。
【０２９９】
特に好ましい成分としては、水溶性カルシウムおよび／またはマグネシウム化合物が挙げられ、これらはさらに安定性を与えるものである。塩化物塩が好ましいが、酢酸塩、硝酸塩等の塩も用いることができる。前記カルシウムおよび／またはマグネシウム塩のレベルは、０％〜約２％、好ましくは約０．０５％〜約０．５％、より好ましくは約０．１％〜約０．２５％である。
【０３００】
本発明はまた、ここに参考文献として組み込まれる１９９５年１月１２日出願の同時係属出願第０８／３７２，０６８号明細書（Ruscheら）、１９９５年１月１２日出願の第０８／３７２，４９０号明細書（Shawら）、１９９４年７月１９日出願の第０８／２７７，５５８号明細書（Hartmanら）に開示されているようなものをはじめとする、その他の相容性のある成分を含有することができる。
【０３０１】
多くの合成方法を用いて、本発明の主要な溶剤を調製することができる。好適な方法は、上述の同時係属出願に開示されているが、それに限られるものではない。
【０３０２】
特に断らない限り、部、パーセンテージ、割合、比率はすべて重量基準であり、数値の値はすべて通常の信頼限界に基づく近似である。ここに挙げた文書はすべてその関連部分について参考文献として組み込まれる。
【０３０３】
以下の例は、分散組成物と許容される粘度を有する透明または半透明の生成物との両方を示すものであるが、これに限定されるものではない。
【０３０４】
例における透明な組成物は、まず、柔軟活性剤と溶剤の油シートを作成することにより作られる。柔軟活性剤が室温で流体でない場合、必要であれば加熱して溶かす。主要な溶剤（融点が室温より高ければ好適な温度で溶かしたもの）を柔軟剤予備混合物に加え、該予備混合物を約５分間混合する。これとは別に、酸の一部、好ましくは、アミン柔軟剤を中和するのに必要される量の約半分を周囲温度で脱イオン（ＤＩ）水と混合することにより酸／水シートを作成する。酸の残りは、濃縮水溶液の形態で調製する。柔軟活性剤および／または主要な溶剤が、室温で流体ではなく、加熱する必要のある場合には、酸／水シートもまた、好適な温度、例えば、約１００°Ｆ（約３８℃）まで加熱して、その温度を水浴で維持する。酸／水シートを柔軟剤予備混合物に加え、約５分間混合し、濃縮された酸溶液の残りを、混合しながら約３０分間まで、あるいは組成物が透明または均質になるまで、徐々に加える。組成物を周囲温度で空冷させる。
【０３０５】
以下の組成物を調製するために用いられる与えられた脂肪族アシル基がほぼ分散された好適なアミン布地柔軟活性剤（ＦＳＡ）を以下に示す。
【０３０６】
以下の組成物を調製するために用いられる好適な布地柔軟活性剤（ＦＳＡ）は次の通りである。
【０３０７】
ＦＳＡ１：ジオレイルメチルアミン
ＦＳＡ２：ジ（キャノーラアルキル）メチルアミン
ＦＳＡ３：ジイソステアリルメチルアミン
ＦＳＡ４：１−オレイルアミドエチル−２−オレイルイミダゾリン
ＦＳＡ５：１−（キャノーラ）アミドエチル−２−（キャノーラ）イミダゾリン
ＦＳＡ６：ジ（オレイルオキシエチル）メチルアミン
ＦＳＡ７：ジ（キャノーラオイルオキシエチル）メチルアミン
ＦＳＡ８：ジ（キャノーラオイルオキシエチル）（２−ヒドロキシエチル）アミン
ＦＳＡ９：（水素化獣脂オイルオキシエチル）（水素化獣脂アミドトリメチレン）メチルアミン
ＦＳＡ１０：ジ（オレイル）ジメチル塩化アンモニウム
ＦＳＡ１１：ジ（キャノーラアルコイルオキシエチル）ジメチル塩化アンモニウム
ＦＳＡ１２：ジ（キャノーラアルコイルオキシエチル）（２−ヒドロキシエチル）メチル塩化アンモニウム
ＦＳＡ１３：ジ（イソステアロイルオキシエチル）ジメチル塩化アンモニウム
0004781527.tif 000068
上記例は、許容できる粘度の透明な生成物を示している。
【０３０８】
0004781527.tif 000069
上記例は、許容できる粘度の透明な生成物を示している。
【０３０９】
0004781527.tif 000070
上記例は、許容できる粘度の透明な生成物を示している。
【０３１０】
0004781527.tif 000071
0004781527.tif 000072
(1)Cypro 514は、Cytec Industriesより供給される陽イオンポリマー（ポリアミン、40K-60K MW）である（５０％水溶液）。
【０３１１】
(2)Magnifloc 587cは、Cytec Industriesより供給される陽イオンポリマー（ポリアリルジメチル塩化アンモニウム、80K-120K MW）である（２０％水溶液）。
【０３１２】
(3)モノオレイルトリメチル塩化アンモニウム
(4)モノキャノーラアルキルトリメチル塩化アンモニウム
0004781527.tif 000073
0004781527.tif 000074
(1)Cypro 514は、Cytec Industriesより供給される陽イオンポリマー（ポリアミン、40K-60K MW）である（５０％水溶液）。
【０３１３】
(2)Magnifloc 587cは、Cytec Industriesより供給される陽イオンポリマー（ポリアリルジメチル塩化アンモニウム、80K-120K MW）である（２０％水溶液）。
【０３１４】
(3)モノオレイルトリメチル塩化アンモニウム
(4)モノキャノーラアルキルトリメチル塩化アンモニウム
(5)モノ（キャノーラアルコイルオキシエチル）トリメチル塩化アンモニウム
商業的には、上述の組成物は、容器、特にボトル、さらに詳しくはポリプロピレン（ガラス、延伸ポリエチレン等を代わりに使うこともできる）からできた透明なボトル（半透明のボトルも可）に入れられる。このボトルは、現時点または保管中に生じる黄色を相殺するために淡い青色で（ただし、短時間について、そして完全に透明な生成物については、色のない、またはこれ以外の色の透明な容器を用いることができる）、材料内部、特に極めて不飽和な活性剤への紫外線の影響を最小にするためにボトル中に紫外線吸収剤が含まれている（吸収剤は表面にもあってよい）。清澄性および容器の全体の影響が組成物の清澄性を示すものであり、このようにして消費者に製品の品質を保証する。
【０３１５】
本発明の分散液組成物の例を以下に示すが、これに限られるものではない。これらの組成物は、上記の例において観察された清澄性を与えるほど十分には主要な溶剤を含んでいない。以下の組成物を調製するのに用いられる好適な布地柔軟活性剤（ＦＳＡ）を以下に示す。
【０３１６】
ＦＳＡ１４：ジ獣脂アルキルメチルアミン
ＦＳＡ１５：ジ（硬化獣脂アルキル）メチルアミン
ＦＳＡ１６：１−（硬化獣脂アルキル）アミドエチル−２−（硬化獣脂アルキル）イミダゾリン
ＦＳＡ１７：ジ（獣脂アルキル）ジメチル塩化アンモニウム
ＦＳＡ１８：ジ（硬化獣脂アルキル）ジメチル塩化アンモニウム
0004781527.tif 000075
(2)Magnifloc 587cは、Cytec Industriesより供給される陽イオンポリマー（ポリアリルジメチル塩化アンモニウム、80K-120K MW）である（２０％水溶液）。
【０３１７】
0004781527.tif 000076
(1)Cypro 514は、Cytec Industriesより供給される陽イオンポリマー（ポリアミン、40K-60K MW）である（５０％水溶液）。
【０３１８】
(2)Magnifloc 587cは、Cytec Industriesより供給される陽イオンポリマー（ポリアリルジメチル塩化アンモニウム、80K-120K MW）である（２０％水溶液）。
【０３１９】
(3)モノオレイルトリメチル塩化アンモニウム
(4)モノキャノーラアルキルトリメチル塩化アンモニウム
(5)モノ（キャノーラアルコイルオキシエチル）トリメチル塩化アンモニウム
(6)エトキシル化ポリエチレンイミン（PEI 1200 E1）酸溶液は、まず、ポリマーを脱イオン水で約５０％の濃度に希釈し、次に、ＨＣｌを加えてｐＨを約３．０まで下げ、水で調整して約３０％の溶液を得ることにより調製される。
【０３２０】
(7)Tinofix ECOはチバコーポレーションより供給される専売の陽イオンポリマー、約４６．３％溶液である。
【０３２１】
0004781527.tif 000077
(1)Cypro 514は、Cytec Industriesより供給される陽イオンポリマー（ポリアミン、40K-60K MW）である（５０％水溶液）。
【０３２２】
(2)Magnifloc 587cは、Cytec Industriesより供給される陽イオンポリマー（ポリアリルジメチル塩化アンモニウム、80K-120K MW）である（２０％水溶液）。
【０３２３】
(4)モノキャノーラアルキルトリメチル塩化アンモニウム